(57)【要約】  ケーブル型アルカリ金属電池において、（ａ）細孔を有する電気伝導性多孔質ロッドと、第１の電極活性材料および第１の電解質の第１の混合物とを含む第１の電極において、第１の混合物が多孔質ロッドの細孔中に存在する第１の電極と；（ｂ）第１の電極を包み込む多孔質セパレータと；（ｃ）上記多孔質セパレータを包み込むまたは覆う電気伝導性多孔質層を含む第２の電極において、伝導性多孔質層が、細孔と、第２の電極活性材料および第２の電解質の第２の混合物とを含み、第２の混合物が多孔質層の細孔中に存在する第２の電極と；（ｄ）第２の電極を包み込むまたは覆う保護ケーシングまたはパッキングチューブを含む、ケーブル型アルカリ金属電池が提供される。【選択図】図１Ｃ
2020504896.tif 000002
【特許請求の範囲】
【請求項１】
ケーブル型アルカリ金属電池において、前記アルカリ金属がＬｉ、Ｎａ、Ｋ、またはそれらの組合せから選択され、前記ケーブルの形状が、長さ対直径または長さ対厚さのアスペクト比が少なくとも１０となる長さおよび直径もしくは厚さを有し；前記電池が：
（ａ）細孔を有する電気伝導性多孔質ロッドと、第１の電極活性材料および第１の電解質の第１の混合物とを含む第１の電極において、前記第１の混合物が前記多孔質ロッドの前記細孔中に存在する第１の電極と；
（ｂ）前記第１の電極を包み込む多孔質セパレータと；
（ｃ）前記多孔質セパレータを包み込むまたは覆う電気伝導性多孔質層を含む第２の電極において、前記伝導性多孔質層が、細孔と、第２の電極活性材料および第２の電解質の第２の混合物とを含み、前記第２の混合物が前記多孔質層の前記細孔中に存在する第２の電極と；
（ｄ）前記第２の電極を包み込むまたは覆う保護ケーシングまたはシースと、
を含むことを特徴とするアルカリ金属電池。
【請求項２】
請求項１に記載のアルカリ金属電池において、前記第１の電極が負極またはアノードであり、前記第２の電極が正極またはカソードであることを特徴とするアルカリ金属電池。
【請求項３】
請求項１に記載のアルカリ金属電池において、前記第２の電極負極またはアノードであり、前記第１の電極が正極またはカソードであることを特徴とするアルカリ金属電池。
【請求項４】
ケーブル型アルカリ金属電池において、前記アルカリ金属がＬｉ、Ｎａ、Ｋ、またはそれらの組合せから選択され；前記電池が：
（ａ）電気伝導性ロッドと、前記伝導性ロッドの表面上にコーティングされた第１の電極活性材料および任意選択の第１の電解質の第１の混合物とを含む第１の電極と；
（ｂ）前記第１の電極を包み込む多孔質セパレータと；
（ｃ）前記多孔質セパレータを包み込むまたは覆う電気伝導性多孔質層を含む第２の電極において、前記伝導性多孔質層が、細孔と、第２の電極活性材料および第２の電解質の第２の混合物とを含み、前記第２の混合物が前記多孔質層の前記細孔中に存在する第２の電極と；
（ｄ）前記第２の電極を包み込むまたは覆う保護ケーシングまたはシースと、
を含むことを特徴とするアルカリ金属電池。
【請求項５】
ケーブル型アルカリ金属電池において、前記アルカリ金属がＬｉ、Ｎａ、Ｋ、またはそれらの組合せから選択され；前記電池が：
（ａ）細孔を有する電気伝導性多孔質ロッドと、第１の電極活性材料および第１の電解質の第１の混合物とを含む第１の電極において、前記第１の混合物が前記多孔質ロッドの前記細孔中に存在する第１の電極と；
（ｂ）前記第１の電極を包み込む多孔質セパレータと；
（ｃ）前記多孔質セパレータを包み込むまたは覆う電気伝導性層を含む第２の電極において、前記伝導性層が、第２の電極活性材料および任意選択の第２の電解質の第２の混合物を含む第２の電極と；
（ｄ）前記第２の電極を包み込むまたは覆う保護ケーシングまたはシースと、
を含むことを特徴とするアルカリ金属電池。
【請求項６】
請求項１に記載のアルカリ金属電池において、前記ケーブル型電池が第１の末端および第２の末端を有し、前記第１の電極が、前記第１の電極中に埋め込まれる、前記第１の電極中に埋め込まれる、前記第１の電極に接続される、または前記第１の電極と一体となる、少なくとも１つの金属ワイヤ、伝導性炭素／黒鉛繊維、または伝導性ポリマー繊維を含む第１の端子コネクタを含むことを特徴とするアルカリ金属電池。
【請求項７】
請求項４に記載のアルカリ金属電池において、前記少なくとも１つの金属ワイヤ、伝導性炭素／黒鉛繊維、または伝導性ポリマー繊維が、前記第１の末端から前記第２の末端まで及ぶことを特徴とするアルカリ金属電池。
【請求項８】
請求項１に記載のアルカリ金属電池において、前記ケーブル型電池が第１の末端および第２の末端を有し、前記第２の電極が、前記第２の電極中に埋め込まれる、前記第２の電極に接続される、または前記第２の電極と一体となる、少なくとも１つの金属ワイヤ、伝導性炭素／黒鉛繊維、または伝導性ポリマー繊維を含む第２の端子コネクタを含むことを特徴とするアルカリ金属電池。
【請求項９】
請求項６に記載のアルカリ金属電池において、前記少なくとも１つの金属ワイヤ、伝導性炭素／黒鉛繊維、または伝導性ポリマー繊維が、ほぼ前記第１の末端から前記第２の末端まで及ぶことを特徴とするアルカリ金属電池。
【請求項１０】
請求項１に記載のアルカリ金属電池において、前記第１の電極中の前記電気伝導性多孔質ロッド、または前記第２の電極中の前記電気伝導性多孔質層が、金属発泡体、金属ウェブ、金属繊維マット、金属ナノワイヤマット、伝導性ポリマー繊維マット、伝導性ポリマー発泡体、伝導性ポリマー被覆繊維発泡体、炭素発泡体、黒鉛発泡体、炭素エアロゲル、炭素キセロゲル、グラフェンエアロゲル、グラフェン発泡体、酸化グラフェン発泡体、還元酸化グラフェン発泡体、炭素繊維発泡体、黒鉛繊維発泡体、剥離黒鉛発泡体、またはそれらの組合せから選択される多孔質発泡体を含むことを特徴とするアルカリ金属電池。
【請求項１１】
請求項１に記載のアルカリ金属電池において、前記多孔質の発泡体が、円形、楕円形の、長方形、正方形、六角形、中空、または不規則な形状の断面を有することを特徴とするアルカリ金属電池。
【請求項１２】
請求項１に記載のアルカリ金属電池において、前記電池が、ある長さおよびある  直径もしくは厚さと、アスペクト比、長さ／厚さまたは長さ／直径の比であるアスペクト比が１０を超えるケーブル形状を有することを特徴とするアルカリ金属電池。
【請求項１３】
請求項１に記載のアルカリ金属電池において、前記第１の電極または第２の電極が、Ｌｉ、Ｎａ、Ｋ、またはそれらの組合せの粒子、箔、またはコーティングを電極活性材料として含むことを特徴とするアルカリ金属電池。
【請求項１４】
請求項４に記載のアルカリ金属電池において、前記第１の電極または第２の電極が、Ｌｉ、Ｎａ、Ｋ、またはそれらの組合せの粒子、箔、またはコーティングを電極活性材料として含むことを特徴とするアルカリ金属電池。
【請求項１５】
請求項５に記載のアルカリ金属電池において、前記第１の電極または第２の電極が、Ｌｉ、Ｎａ、Ｋ、またはそれらの組合せの粒子、箔、またはコーティングを電極活性材料として含むことを特徴とするアルカリ金属電池。
【請求項１６】
請求項１に記載のアルカリ金属電池において、前記アルカリ金属電池がリチウムイオン電池であり、前記第１または第２の電極活性材料が：
（ａ）天然黒鉛、人造黒鉛、メソカーボンマイクロビーズ（ＭＣＭＢ）、および炭素の粒子；
（ｂ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、およびカドミウム（Ｃｄ）；
（ｃ）Ｓｉ、Ｇｅ、Ｓｎ、Ｐｂ、Ｓｂ、Ｂｉ、Ｚｎ、Ａｌ、またはＣｄと別の元素との合金または金属間化合物において、化学量論的または非化学量論的である合金または化合物；
（ｄ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、またはＣｄの酸化物、炭化物、窒化物、硫化物、リン化物、セレン化物、およびテルル化物、ならびにそれらの混合物または複合物；
（ｅ）それらのプレリチウム化されたバージョン；
（ｆ）プレリチウム化されたグラフェンシート；
ならびにそれらの組合せ
からなる群から選択されることを特徴とするアルカリ金属電池。
【請求項１７】
請求項１６に記載のアルカリ金属電池において、前記プレリチウム化されたグラフェンシートが、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、ホウ素がドープされたグラフェン、窒素がドープされたグラフェン、化学官能化グラフェン、それらの物理的もしくは化学的に活性化もしくはエッチングされたバージョン、およびそれらの組合せのプレリチウム化されたバージョンからなる群から選択されることを特徴とするアルカリ金属電池。
【請求項１８】
請求項１に記載のアルカリ金属電池において、前記アルカリ金属電池がナトリウムイオン電池であり、前記第１または第２の電極活性材料が、石油コークス、カーボンブラック、非晶質炭素、活性炭、ハードカーボン、ソフトカーボン、鋳型炭素、中空炭素ナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、およびそれらの組合せからなる群から選択されるアルカリインターカレーション化合物を含むことを特徴とするアルカリ金属電池。
【請求項１９】
請求項１に記載のアルカリ金属電池において、前記アルカリ金属電池がナトリウムイオン電池であり、前記第１または第２の電極活性材料が：
（ａ）ナトリウムまたはカリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、およびそれらの混合物；
（ｂ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、およびそれらの混合物のナトリウムもしくはカリウムを含有する合金または金属間化合物；
（ｃ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、およびそれらの混合物もしくは複合物の、ナトリウムもしくはカリウムを含有する酸化物、炭化物、窒化物、硫化物、リン化物、セレン化物、テルル化物、またはアンチモン化物；
（ｄ）ナトリウム塩またはカリウム塩；
（ｅ）ナトリウムまたはカリウムがあらかじめ充填されたグラフェンシート；ならびに
（ｆ）それらの組合せ
からなる群から選択されるアルカリインターカレーション化合物を含むことを特徴とするアルカリ金属電池。
【請求項２０】
請求項１に記載のアルカリ金属電池において、前記第２または第１の電極活性材料が、コバルト酸リチウム、ドープされたコバルト酸リチウム、ニッケル酸リチウム、ドープされたニッケル酸リチウム、マンガン酸リチウム、ドープされたマンガン酸リチウム、バナジウム酸リチウム、ドープされたバナジウム酸リチウム、リチウム混合金属酸化物、リン酸鉄リチウム、リン酸バナジウムリチウム、リン酸マンガンリチウム、リチウム混合金属リン酸塩、非リチウム金属硫化物、セレン化リチウム、およびそれらの組合せからなる群から選択されるリチウムインターカレーション化合物またはリチウム吸収性化合物を含むことを特徴とするアルカリ金属電池。
【請求項２１】
請求項１に記載のアルカリ金属電池において、前記第２または第１の電極活性材料が、ＮａＦｅＰＯ４、Ｎａ（１−ｘ）ＫｘＰＯ４、ＫＦｅＰＯ４、Ｎａ０．７ＦｅＰＯ４、Ｎａ１．５ＶＯＰＯ４Ｆ０．５、Ｎａ３Ｖ２（ＰＯ４）３、Ｎａ３Ｖ２（ＰＯ４）２Ｆ３、Ｎａ２ＦｅＰＯ４Ｆ、ＮａＦｅＦ３、ＮａＶＰＯ４Ｆ、ＫＶＰＯ４Ｆ、Ｎａ３Ｖ２（ＰＯ４）２Ｆ３、Ｎａ１．５ＶＯＰＯ４Ｆ０．５、Ｎａ３Ｖ２（ＰＯ４）３、ＮａＶ６Ｏ１５、ＮａｘＶＯ２、Ｎａ０．３３Ｖ２Ｏ５、ＮａｘＣｏＯ２、Ｎａ２／３［Ｎｉ１／３Ｍｎ２／３］Ｏ２、Ｎａｘ（Ｆｅ１／２Ｍｎ１／２）Ｏ２、ＮａｘＭｎＯ２、λ−ＭｎＯ２、ＮａｘＫ（１−ｘ）ＭｎＯ２、Ｎａ０．４４ＭｎＯ２、Ｎａ０．４４ＭｎＯ２／Ｃ、Ｎａ４Ｍｎ９Ｏ１８、ＮａＦｅ２Ｍｎ（ＰＯ４）３、Ｎａ２Ｔｉ３Ｏ７、Ｎｉ１／３Ｍｎ１／３Ｃｏ１／３Ｏ２、Ｃｕ０．５６Ｎｉ０．４４ＨＣＦ、ＮｉＨＣＦ、ＮａｘＭｎＯ２、ＮａＣｒＯ２、ＫＣｒＯ２、Ｎａ３Ｔｉ２（ＰＯ４）３、ＮｉＣｏ２Ｏ４、Ｎｉ３Ｓ２／ＦｅＳ２、Ｓｂ２Ｏ４、Ｎａ４Ｆｅ（ＣＮ）６／Ｃ、ＮａＶ１−ｘＣｒｘＰＯ４Ｆ、ＳｅｚＳｙ（ｙ／ｚ＝０．０１〜１００）、Ｓｅ、アルオード石、およびそれらの組合せからなる群から選択されるナトリウムインターカレーション化合物またはカリウムインターカレーション化合物を含み、式中のｘは０．１〜１．０であることを特徴とするアルカリ金属電池。
【請求項２２】
請求項１に記載のアルカリ金属電池において、前記第１の電解質および／または前記第２の電解質が、液体溶媒中に溶解したリチウム塩またはナトリウム塩を含み、前記液体溶媒が、水、有機溶媒、イオン液体、有機溶媒とイオン液体との混合物、または液体溶媒ポリマーゲルであることを特徴とするアルカリ金属電池。
【請求項２３】
請求項１に記載のアルカリ金属電池において、前記第１の電解質および／または前記第２の電解質が、２．５Ｍを超える塩濃度を有する液体溶媒中に溶解したリチウム塩またはナトリウム塩を含有することを特徴とするアルカリ金属電池。
【請求項２４】
請求項１に記載のアルカリ金属電池において、前記第１の電解質および／または前記第２の電解質が、５．０Ｍを超える塩濃度を有する液体溶媒中に溶解したリチウム塩またはナトリウム塩を含有することを特徴とするアルカリ金属電池。
【請求項２５】
請求項１に記載のアルカリ金属電池において、前記第１の電解質および／または前記第２の電解質が、７．０Ｍを超える塩濃度を有する液体溶媒中に溶解したリチウム塩またはナトリウム塩を含有することを特徴とするアルカリ金属電池。
【請求項２６】
請求項１に記載のアルカリ金属電池において、前記第１の電極中の前記電気伝導性多孔質ロッド、または前記第２の電極中の前記電気伝導性多孔質層が、少なくとも８５体積％の細孔を有し、前記第１または第２の電極が、１００μｍ以上の直径または厚さを有する、または電池セル全体の少なくとも２５重量％もしくは体積％を占める活性質量負荷を有する、または前記第１および第２の電極活性材料を合わせたものが、電池セル全体の少なくとも４０重量％もしくは体積％を占めることを特徴とするアルカリ金属電池。
【請求項２７】
請求項１に記載のアルカリ金属電池において、前記第１の電極中の前記電気伝導性多孔質ロッド、または前記第２の電極中の前記電気伝導性多孔質層が、少なくとも９０体積％の細孔を有し、前記第１または第２の電極が、２００μｍ以上の直径または厚さを有する、または電池セル全体の少なくとも３０重量％もしくは体積％を占める活性質量負荷を有する、または前記第１および第２の電極活性材料を合わせたものが、電池セル全体の少なくとも５０重量％もしくは体積％を占めることを特徴とするアルカリ金属電池。
【請求項２８】
請求項１に記載のアルカリ金属電池において、前記第１の電極中の前記電気伝導性多孔質ロッド、または前記第２の電極中の前記電気伝導性多孔質層が、少なくとも９５体積％の細孔を有し、前記第１または第２の電極が、３００μｍ以上の直径または厚さを有する、または電池セル全体の少なくとも３５重量％もしくは体積％を占める活性質量負荷を有する、または前記第１および第２の電極活性材料を合わせたものが、電池セル全体の少なくとも６０重量％もしくは体積％を占めることを特徴とするアルカリ金属電池。
【請求項２９】
請求項１に記載のアルカリ金属電池において、前記第１または第２の電極活性材料が、無機材料、有機もしくはポリマー材料、金属酸化物／リン酸塩／硫化物、またはそれらの組合せから選択されるアルカリ金属インターカレーション化合物またはアルカリ金属吸収性化合物を含むことを特徴とするアルカリ金属電池。
【請求項３０】
請求項２９に記載のアルカリ金属電池において、前記金属酸化物／リン酸塩／硫化物が、コバルト酸リチウム、ニッケル酸リチウム、マンガン酸リチウム、バナジウム酸リチウム、リチウム混合金属酸化物、リン酸鉄リチウム、リン酸マンガンリチウム、リン酸バナジウムリチウム、リチウム混合金属リン酸塩、遷移金属硫化物、およびそれらの組合せからなる群から選択されることを特徴とするアルカリ金属電池。
【請求項３１】
請求項２９に記載のアルカリ金属電池において、前記無機材料が、遷移金属ダイカルコゲナイド、遷移金属トリカルコゲナイド、またはそれらの組合せから選択されることを特徴とするアルカリ金属電池。
【請求項３２】
請求項２９に記載のアルカリ金属電池において、前記無機材料が、ＴｉＳ２、ＴａＳ２、ＭｏＳ２、ＮｂＳｅ３、ＭｎＯ２、ＣｏＯ２、酸化鉄、酸化バナジウム、またはそれらの組合せから選択されることを特徴とするアルカリ金属電池。
【請求項３３】
請求項２９に記載のアルカリ金属電池において、前記金属酸化物／リン酸塩／硫化物が、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされたバージョン、それらの誘導体、およびそれらの組合せからなる群から選択される酸化バナジウムを含み、式中、０．１＜ｘ＜５であることを特徴とするアルカリ金属電池。
【請求項３４】
請求項２９に記載のアルカリ金属電池において、前記金属酸化物／リン酸塩／硫化物が、層状化合物ＬｉＭＯ２、スピネル化合物ＬｉＭ２Ｏ４、オリビン化合物ＬｉＭＰＯ４、ケイ酸塩化合物Ｌｉ２ＭＳｉＯ４、タボライト化合物ＬｉＭＰＯ４Ｆ、ホウ酸塩化合物ＬｉＭＢＯ３、およびそれらの組合せからなる群から選択され、式中、Ｍは遷移金属または複数の遷移金属の混合物であることを特徴とするアルカリ金属電池。
【請求項３５】
請求項２９に記載のアルカリ金属電池において、前記無機材料が、（ａ）セレン化ビスマスまたはテルル化ビスマス、（ｂ）遷移金属ダイカルコゲナイドまたはトリカルコゲナイド、（ｃ）ニオブ、ジルコニウム、モリブデン、ハフニウム、タンタル、タングステン、チタン、コバルト、マンガン、鉄、ニッケル、または遷移金属の硫化物、セレン化物、またはテルル化物；（ｄ）窒化ホウ素、ならびに（ｅ）それらの組合せからなる群から選択されることを特徴とするアルカリ金属電池。
【請求項３６】
請求項２９に記載のアルカリ金属電池において、前記有機材料またはポリマー材料が、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ジヒドロキシ（ｄｙｈｙｄｒｏｘｙ）アントラキノン）（ＰＡＤＡＱ）、ホスファゼンジスルフィドポリマー（［（ＮＰＳ２）３］ｎ）、リチウム化された１，４，５，８−ナフタレンテトラオールホルムアルデヒドポリマー、ヘキサアザトリナフチレン（ＨＡＴＮ）、ヘキサアザトリフェニレンヘキサカルボニトリル（ＨＡＴ（ＣＮ）６）、５−ベンジリデンヒダントイン、イサチンリチウム塩、ピロメリット酸ジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ジヒドロキシ（ｄｙｈｙｄｒｏｘｙ）アントラキノン（ＡＤＤＡＱ）、５−アミノ−１，４−ジヒドロキシ（ｄｙｈｙｄｒｏｘｙ）アントラキノン（ＡＤＡＱ）、カリックスキノン、Ｌｉ４Ｃ６Ｏ６、Ｌｉ２Ｃ６Ｏ６、Ｌｉ６Ｃ６Ｏ６、およびそれらの組合せからなる群から選択されることを特徴とするアルカリ金属電池。
【請求項３７】
請求項３６に記載のアルカリ金属電池において、前記チオエーテルポリマーが、ポリ［メタンテトリル−テトラ（チオメチレン）］（ＰＭＴＴＭ）、ポリ（２，４−ジチオペンタニレン）（ＰＤＴＰ）、ポリ（エテン−１，１，２，２−テトラチオール）（ＰＥＴＴ）を主鎖チオエーテルポリマーとして含み、共役芳香族部分からなる主鎖を有しペンダントとしてチオエーテル側鎖を有する側鎖チオエーテルポリマーを含むポリマー、ポリ（２−フェニル−１，３−ジチオラン）（ＰＰＤＴ）、ポリ（１，４−ジ（１，３−ジチオラン−２−イル）ベンゼン）（ＰＤＤＴＢ）、ポリ（テトラヒドロベンゾジチオフェン）（ＰＴＨＢＤＴ）、ポリ［１，２，４，５−テトラキス（プロピルチオ）ベンゼン］（ＰＴＫＰＴＢ、ポリ［３，４（エチレンジチオ）チオフェン］（ＰＥＤＴＴ）、およびそれらの組合せからなる群から選択されることを特徴とするアルカリ金属電池。
【請求項３８】
請求項２９に記載のアルカリ金属電池において、前記有機材料が、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガンフタロシアニン、二リチウムフタロシアニン、フタロシアニンクロロアルミニウム、カドミウムフタロシアニン、クロロガリウムフタロシアニン、コバルトフタロシアニン、銀フタロシアニン、無金属フタロシアニン、それらの化学的誘導体、およびそれらの組合せからなる群から選択されるフタロシアニン化合物を含むことを特徴とするアルカリ金属電池。
【請求項３９】
請求項２に記載のアルカリ金属電池において、前記カソードが、金属炭化物、金属窒化物、金属ホウ化物、金属ダイカルコゲナイド、およびそれらの組合せからなる群から選択されるアルカリ金属インターカレーション化合物またはアルカリ金属吸収性化合物を含むことを特徴とするアルカリ金属電池。
【請求項４０】
請求項３に記載のアルカリ金属電池において、前記カソードが、ナノワイヤ、ナノディスク、ナノリボン、またはナノプレートレットの形態の、ニオブ、ジルコニウム、モリブデン、ハフニウム、タンタル、タングステン、チタン、バナジウム、クロム、コバルト、マンガン、鉄、およびニッケルの酸化物、ダイカルコゲナイド、トリカルコゲナイド、硫化物、セレン化物、またはテルル化物からなる群から選択されるアルカリ金属インターカレーション化合物またはアルカリ金属吸収性化合物を含むことを特徴とするアルカリ金属電池。
【請求項４１】
請求項２に記載のアルカリ金属電池において、前記カソード活性材料が、（ａ）セレン化ビスマスまたはテルル化ビスマス、（ｂ）遷移金属ダイカルコゲナイドまたはトリカルコゲナイド、（ｃ）ニオブ、ジルコニウム、モリブデン、ハフニウム、タンタル、タングステン、チタン、コバルト、マンガン、鉄、ニッケル、または遷移金属の硫化物、セレン化物、またはテルル化物；（ｄ）窒化ホウ素、ならびに（ｅ）それらの組合せからなる群から選択される無機材料のナノディスク、ナノプレートレット、ナノコーティング、またはナノシートを含み；前記ディスク、プレートレット、またはシートが１００ｎｍ未満の厚さを有することを特徴とするアルカリ金属電池。
【請求項４２】
請求項１に記載のアルカリ金属電池において、前記電池の長さが１ｍを超えることを特徴とするアルカリ金属電池。
【請求項４３】
請求項１に記載のアルカリ金属電池において、前記電池が１０ｃｍを超える曲率半径で曲げられることを特徴とするアルカリ金属電池。
【請求項４４】
請求項１に記載のアルカリ金属電池において、前記電池が、乗り物内の間隙または内部区画の形状に実質的に適合するように曲げることができ、前記間隙または内部区画が、トランク、ドア、ハッチ、スペアタイヤ区画、シート内部の領域、シート背もたれ内部の領域、シート下の領域、またはダッシュボード下の領域を含むことを特徴とするアルカリ金属電池。
【請求項４５】
請求項４４に記載のアルカリ金属電池において、前記電池が、乗り物から取り外し可能であり、異なる間隙または内部区画の形状に適合させるために曲げることができることを特徴とするアルカリ金属電池。
【請求項４６】
請求項１に記載のアルカリ金属電池において、前記電池の１つ以上のユニットが、衣類、ベルト、支持ストラップ、運搬用ストラップ、かばんのストラップ、兵器のストラップ、楽器のストラップ、ヘルメット、帽子、ブーツ、フットカバー、手袋、リストカバー、時計のバンド、宝石類、動物用カラーまたは動物用ハーネスの中に組み込まれることを特徴とするアルカリ金属電池。
【請求項４７】
請求項１に記載のアルカリ金属電池において、前記電池の１つ以上のユニットが、取り外し可能に組み込まれた衣類、ベルト、支持ストラップ、運搬用ストラップ、かばんのストラップ、兵器のストラップ、楽器のストラップ、ヘルメット、帽子、ブーツ、フットカバー、手袋、リストカバー、時計のバンド、宝石類、動物用カラーまたは動物用ハーネスであることを特徴とするアルカリ金属電池。
【請求項４８】
請求項１に記載のアルカリ金属電池において、前記電池が中空の自転車フレームの内部空隙に適合することを特徴とするアルカリ金属電池。
【請求項４９】
ケーブル型アルカリ金属電池の製造方法において、前記アルカリ金属がＬｉ、Ｎａ、Ｋ、またはそれらの組合せから選択され、前記ケーブルの形状が、１０以上の長さ対厚さまたは長さ対直径比を有し；前記方法が：
（ｅ）細孔を有する電気伝導性多孔質ロッドと、第１の電極活性材料および第１の電解質の第１の混合物とを含む第１の電極を提供するステップにおいて、前記第１の混合物が前記多孔質ロッドの前記細孔中に存在するステップと；
（ｆ）前記第１の電極を多孔質セパレータで包み込むまたは覆うことで、多孔質セパレータで保護された構造を形成するステップと；
（ｇ）前記多孔質セパレータで保護された構造を、電気伝導性多孔質層を含む第２の電極で包み込むまたは覆うステップにおいて、前記伝導性多孔質層が、細孔と、第２の電極活性材料および第２の電解質の第２の混合物とを含み、前記第２の混合物が前記多孔質層の前記細孔中に存在するステップと；
（ｈ）前記第２の電極を保護ケーシングまたはシースで包み込むまたは覆うことで前記電池を形成するステップと、
を含むことを特徴とする方法。
【請求項５０】
ケーブル型アルカリ金属電池の製造方法において、前記アルカリ金属がＬｉ、Ｎａ、Ｋ、またはそれらの組合せから選択され；前記方法が：
（ａ）電気伝導性ロッドと、前記伝導性ロッドの表面上にコーティングされた第１の電極活性材料および任意選択の第１の電解質の第１の混合物とを含む第１の電極を提供するステップと；
（ｂ）前記第１の電極を多孔質セパレータで包み込むまたは覆うことで、多孔質セパレータで保護された構造を形成するステップと；
（ｃ）前記多孔質セパレータで保護された構造を、電気伝導性多孔質層を含む第２の電極で包み込むまたは覆うステップにおいて、前記伝導性多孔質層が、細孔と、第２の電極活性材料および第２の電解質の第２の混合物とを含み、前記第２の混合物が前記多孔質層の前記細孔中に存在するステップと；
（ｄ）前記第２の電極を保護ケーシングまたはシースで包み込むまたは覆うことで前記電池を形成するステップと、
を含むことを特徴とする方法。
【請求項５１】
ケーブル型アルカリ金属電池の製造方法において、前記アルカリ金属がＬｉ、Ｎａ、Ｋ、またはそれらの組合せから選択され；前記方法が：
（ａ）細孔を有する電気伝導性多孔質ロッドと、第１の電極活性材料および第１の電解質の第１の混合物とを含む第１の電極を提供するステップにおいて、前記第１の混合物が前記多孔質ロッドの前記細孔中に存在するステップと；
（ｂ）前記第１の電極を多孔質セパレータで包み込むまたは覆うことで、多孔質セパレータで保護された構造を形成するステップと；
（ｃ）前記多孔質セパレータで保護された構造を、電気伝導性層を含む第２の電極で包み込むまたは覆うステップにおいて、前記伝導性質層が、第２の電極活性材料および任意選択の第２の電解質の第２の混合物を含むステップと；
（ｄ）前記第２の電極を保護ケーシングまたはシースで包み込むまたは覆うことで前記電池を形成するステップと、
を含むことを特徴とする方法。
【請求項５２】
請求項４９に記載の方法において、ステップ（ａ）が、少なくとも１つの金属ワイヤ、伝導性炭素／黒鉛繊維、または伝導性ポリマー繊維を前記伝導性多孔質ロッドの中に導入するステップをさらに含むことを特徴とする方法。
【請求項５３】
請求項４９に記載の方法において、前記第１の電極中の前記電気伝導性多孔質ロッド、または前記第２の電極中の前記電気伝導性多孔質層が、金属発泡体、金属ウェブ、金属繊維マット、金属ナノワイヤマット、伝導性ポリマー繊維マット、伝導性ポリマー発泡体、伝導性ポリマー被覆繊維発泡体、炭素発泡体、黒鉛発泡体、炭素エアロゲル、炭素キセロゲル、グラフェンエアロゲル、グラフェン発泡体、酸化グラフェン発泡体、還元酸化グラフェン発泡体、炭素繊維発泡体、黒鉛繊維発泡体、剥離黒鉛発泡体、またはそれらの組合せから選択される多孔質発泡体を含むことを特徴とする方法。
【請求項５４】
請求項４９に記載の方法において、前記多孔質発泡体が、円形、楕円形、長方形、正方形、六角形、中空、または不規則な形状の断面を有することを特徴とする方法。
【請求項５５】
請求項４９に記載の方法において、前記ステップ（ａ）またはステップ（ｃ）が、Ｌｉ、Ｎａ、Ｋ、またはそれらの組合せの粒子、箔、またはコーティングを電極活性材料として前記第１の電極または前記第２の電極の中に導入する手順を含むことを特徴とする方法。
【請求項５６】
請求項５０に記載の方法において、前記ステップ（Ａ）またはステップ（Ｃ）が、Ｌｉ、Ｎａ、Ｋ、またはそれらの組合せの粒子、箔、またはコーティングを電極活性材料として前記第１の電極または前記第２の電極の中に導入する手順を含むことを特徴とする方法。
【請求項５７】
請求項５１に記載の方法において、前記ステップ（ａ）またはステップ（ｃ）が、Ｌｉ、Ｎａ、Ｋ、またはそれらの組合せの粒子、箔、またはコーティングを電極活性材料として前記第１の電極または前記第２の電極の中に導入する手順を含むことを特徴とする方法。
【請求項５８】
請求項４９に記載の方法において、前記ステップ（ａ）が、（ｉ）前記電気伝導性多孔質ロッドを第１の電極活性材料含浸区域内に連続的に供給する作業において、前記伝導性多孔質ロッドが、相互接続された電子伝導経路を含み、少なくとも１つの多孔質表面を有する作業と；（ｉｉ）前記少なくとも１つの多孔質表面から前記電気伝導性多孔質ロッドの中に前記第１の混合物を含浸させて前記第１の電極を形成する作業とを含むことを特徴とする方法。
【請求項５９】
請求項５８に記載の方法において、前記ステップ（ａ）が、噴霧、印刷、コーティング、キャスティング、コンベヤフィルム送給、および／またはローラー表面送給によって、前記第１の混合物を前記少なくとも１つの多孔質表面に、要求に応じて連続的または断続的に送給するステップを含むことを特徴とする方法。
【請求項６０】
請求項４９に記載の方法において、前記ステップ（ｃ）が、（ｉ）前記電気伝導性多孔質層を前記第２の電極活性材料の含浸区域まで連続的に供給する作業において、前記伝導性多孔質層が、相互接続された電子伝導経路を含み、少なくとも１つの多孔質表面を有する作業と；（ｉｉ）前記少なくとも１つの多孔質表面から前記電気伝導性多孔質層の中に前記第２の混合物を含浸させて前記第２の電極を形成する作業とを含むことを特徴とする方法。
【請求項６１】
請求項６０に記載の方法において、前記ステップ（ｃ）が、噴霧、印刷、コーティング、キャスティング、コンベヤフィルム送給、および／またはローラー表面送給によって、前記第２の混合物を前記少なくとも１つの多孔質表面に、要求に応じて連続的または断続的に送給するステップを含むことを特徴とする方法。
【請求項６２】
請求項４９に記載の方法において、前記ステップ（ｂ）が、前記第１の電極を多孔質セパレータのバンドでコイル状またはらせん状に包み込んで、前記多孔質セパレータで保護された構造を形成するステップを含むことを特徴とする方法。
【請求項６３】
請求項４９に記載の方法において、前記ステップ（ｂ）が、電気絶縁性材料を噴霧して前記第１の電極を覆い、前記第１の電極を覆う多孔質シェル構造を形成して、前記多孔質セパレータで保護された構造を形成するステップを含むことを特徴とする方法。
【請求項６４】
請求項４９に記載の方法において、前記ステップ（ｃ）が、前記多孔質セパレータで保護された構造を前記第２の電極で直線状またはらせん状に包み込むまたは覆うステップを含むことを特徴とする方法。
【請求項６５】
請求項４９に記載の方法において、前記アルカリ金属電池がリチウムイオン電池であり、前記第１または第２の電極活性材料が：
（ｇ）天然黒鉛、人造黒鉛、メソカーボンマイクロビーズ（ＭＣＭＢ）、および炭素の粒子；
（ｈ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、およびカドミウム（Ｃｄ）；
（ｉ）Ｓｉ、Ｇｅ、Ｓｎ、Ｐｂ、Ｓｂ、Ｂｉ、Ｚｎ、Ａｌ、またはＣｄと別の元素との合金または金属間化合物において、化学量論的または非化学量論的である合金または化合物；
（ｊ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、またはＣｄの酸化物、炭化物、窒化物、硫化物、リン化物、セレン化物、およびテルル化物、ならびにそれらの混合物または複合物；
（ｋ）それらのプレリチウム化されたバージョン；
（ｌ）プレリチウム化されたグラフェンシート；
ならびにそれらの組合せ
からなる群から選択されることを特徴とする方法。
【請求項６６】
請求項４９に記載の方法において、前記アルカリ金属電池がナトリウムイオン電池であり、前記第１または第２の電極活性材料が、石油コークス、カーボンブラック、非晶質炭素、活性炭、ハードカーボン、ソフトカーボン、鋳型炭素、中空炭素ナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、およびそれらの組合せからなる群から選択されるアルカリインターカレーション化合物を含むことを特徴とする方法。
【請求項６７】
請求項４９に記載の方法において、前記アルカリ金属電池がナトリウムイオン電池であり、前記第１または第２の電極活性材料が：
（ｇ）ナトリウムまたはカリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、およびそれらの混合物；
（ｈ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、およびそれらの混合物のナトリウムもしくはカリウムを含有する合金または金属間化合物；
（ｉ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、およびそれらの混合物もしくは複合物の、ナトリウムもしくはカリウムを含有する酸化物、炭化物、窒化物、硫化物、リン化物、セレン化物、テルル化物、またはアンチモン化物；
（ｊ）ナトリウム塩またはカリウム塩；
（ｋ）ナトリウムまたはカリウムがあらかじめ充填されたグラフェンシート；ならびに
（ｌ）それらの組合せ
からなる群から選択されるアルカリインターカレーション化合物を含むことを特徴とする方法。
【請求項６８】
請求項４９に記載の方法において、前記第２または第１の電極活性材料が、コバルト酸リチウム、ドープされたコバルト酸リチウム、ニッケル酸リチウム、ドープされたニッケル酸リチウム、マンガン酸リチウム、ドープされたマンガン酸リチウム、バナジウム酸リチウム、ドープされたバナジウム酸リチウム、リチウム混合金属酸化物、リン酸鉄リチウム、リン酸バナジウムリチウム、リン酸マンガンリチウム、リチウム混合金属リン酸塩、金属硫化物、セレン化リチウム、およびそれらの組合せからなる群から選択されるリチウムインターカレーション化合物またはリチウム吸収性化合物を含むことを特徴とする方法。
【請求項６９】
請求項４９に記載の方法において、前記第２または第１の電極活性材料が、ＮａＦｅＰＯ４、Ｎａ（１−ｘ）ＫｘＰＯ４、ＫＦｅＰＯ４、Ｎａ０．７ＦｅＰＯ４、Ｎａ１．５ＶＯＰＯ４Ｆ０．５、Ｎａ３Ｖ２（ＰＯ４）３、Ｎａ３Ｖ２（ＰＯ４）２Ｆ３、Ｎａ２ＦｅＰＯ４Ｆ、ＮａＦｅＦ３、ＮａＶＰＯ４Ｆ、ＫＶＰＯ４Ｆ、Ｎａ３Ｖ２（ＰＯ４）２Ｆ３、Ｎａ１．５ＶＯＰＯ４Ｆ０．５、Ｎａ３Ｖ２（ＰＯ４）３、ＮａＶ６Ｏ１５、ＮａｘＶＯ２、Ｎａ０．３３Ｖ２Ｏ５、ＮａｘＣｏＯ２、Ｎａ２／３［Ｎｉ１／３Ｍｎ２／３］Ｏ２、Ｎａｘ（Ｆｅ１／２Ｍｎ１／２）Ｏ２、ＮａｘＭｎＯ２、λ−ＭｎＯ２、ＮａｘＫ（１−ｘ）ＭｎＯ２、Ｎａ０．４４ＭｎＯ２、Ｎａ０．４４ＭｎＯ２／Ｃ、Ｎａ４Ｍｎ９Ｏ１８、ＮａＦｅ２Ｍｎ（ＰＯ４）３、Ｎａ２Ｔｉ３Ｏ７、Ｎｉ１／３Ｍｎ１／３Ｃｏ１／３Ｏ２、Ｃｕ０．５６Ｎｉ０．４４ＨＣＦ、ＮｉＨＣＦ、ＮａｘＭｎＯ２、ＮａＣｒＯ２、ＫＣｒＯ２、Ｎａ３Ｔｉ２（ＰＯ４）３、ＮｉＣｏ２Ｏ４、Ｎｉ３Ｓ２／ＦｅＳ２、Ｓｂ２Ｏ４、Ｎａ４Ｆｅ（ＣＮ）６／Ｃ、ＮａＶ１−ｘＣｒｘＰＯ４Ｆ、ＳｅｚＳｙ（ｙ／ｚ＝０．０１〜１００）、Ｓｅ、アルオード石、およびそれらの組合せからなる群から選択されるナトリウムインターカレーション化合物またはカリウムインターカレーション化合物を含み、ｘが０．１〜１．０であることを特徴とする方法。
【請求項７０】
請求項４９に記載の方法において、前記第１の電解質および／または前記第２の電解質が、液体溶媒中に溶解したリチウム塩またはナトリウム塩を含み、前記液体溶媒が、水、有機溶媒、イオン液体、有機溶媒とイオン液体との混合物、または液体溶媒ポリマーゲルであることを特徴とする方法。
【請求項７１】
請求項４９に記載の方法において、前記第１の電解質および／または前記第２の電解質が、２．５Ｍ〜１４Ｍの塩濃度を有する液体溶媒中に溶解したリチウム塩またはナトリウム塩を含有することを特徴とする方法。
【請求項７２】
請求項４９に記載の方法において、前記第１の電極中の前記電気伝導性多孔質ロッド、または前記第２の電極中の前記電気伝導性多孔質層が、７０体積％〜９９体積％の細孔を有することを特徴とする方法。
【請求項７３】
請求項４９に記載の方法において、前記第１または第２の電極活性材料が、無機材料、有機もしくはポリマー材料、金属酸化物／リン酸塩／硫化物、またはそれらの組合せから選択されるアルカリ金属インターカレーション化合物またはアルカリ金属吸収性化合物を含むことを特徴とする方法。
【請求項７４】
請求項７３に記載の方法において、前記金属酸化物／リン酸塩／硫化物が、コバルト酸リチウム、ニッケル酸リチウム、マンガン酸リチウム、バナジウム酸リチウム、リチウム混合金属酸化物、リン酸鉄リチウム、リン酸マンガンリチウム、リン酸バナジウムリチウム、リチウム混合金属リン酸塩、遷移金属硫化物、およびそれらの組合せからなる群から選択されることを特徴とする方法。
【請求項７５】
請求項７３に記載の方法において、前記無機材料が、ＴｉＳ２、ＴａＳ２、ＭｏＳ２、ＮｂＳｅ３、ＭｎＯ２、ＣｏＯ２、酸化鉄、酸化バナジウム、およびそれらの組合せからなる群から選択されることを特徴とする方法。
【請求項７６】
請求項２５に記載の方法において、前記金属酸化物／リン酸塩／硫化物が、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされたバージョン、それらの誘導体、およびそれらの組合せからなる群から選択される酸化バナジウムを含み、式中、０．１＜ｘ＜５であることを特徴とする方法。
【請求項７７】
請求項７３に記載の方法において、前記金属酸化物／リン酸塩／硫化物が、層状化合物ＬｉＭＯ２、スピネル化合物ＬｉＭ２Ｏ４、オリビン化合物ＬｉＭＰＯ４、ケイ酸塩化合物Ｌｉ２ＭＳｉＯ４、タボライト化合物ＬｉＭＰＯ４Ｆ、ホウ酸塩化合物ＬｉＭＢＯ３、およびそれらの組合せからなる群から選択され、式中、Ｍは遷移金属または複数の遷移金属の混合物であることを特徴とする方法。
【請求項７８】
請求項７３に記載の方法において、前記無機材料が、（ａ）セレン化ビスマスまたはテルル化ビスマス、（ｂ）遷移金属ダイカルコゲナイドまたはトリカルコゲナイド、（ｃ）ニオブ、ジルコニウム、モリブデン、ハフニウム、タンタル、タングステン、チタン、コバルト、マンガン、鉄、ニッケル、または遷移金属の硫化物、セレン化物、またはテルル化物；（ｄ）窒化ホウ素、ならびに（ｅ）それらの組合せからなる群から選択されることを特徴とする方法。
【請求項７９】
請求項７３に記載の方法において、前記有機材料またはポリマー材料が、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ジヒドロキシ（ｄｙｈｙｄｒｏｘｙ）アントラキノン）（ＰＡＤＡＱ）、ホスファゼンジスルフィドポリマー（［（ＮＰＳ２）３］ｎ）、リチウム化された１，４，５，８−ナフタレンテトラオールホルムアルデヒドポリマー、ヘキサアザトリナフチレン（ＨＡＴＮ）、ヘキサアザトリフェニレンヘキサカルボニトリル（ＨＡＴ（ＣＮ）６）、５−ベンジリデンヒダントイン、イサチンリチウム塩、ピロメリット酸ジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ジヒドロキシ（ｄｙｈｙｄｒｏｘｙ）アントラキノン（ＡＤＤＡＱ）、５−アミノ−１，４−ジヒドロキシ（ｄｙｈｙｄｒｏｘｙ）アントラキノン（ＡＤＡＱ）、カリックスキノン、Ｌｉ４Ｃ６Ｏ６、Ｌｉ２Ｃ６Ｏ６、Ｌｉ６Ｃ６Ｏ６、およびそれらの組合せからなる群から選択されることを特徴とする方法。
【請求項８０】
請求項７３に記載の方法において、前記有機材料が、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガンフタロシアニン、二リチウムフタロシアニン、フタロシアニンクロロアルミニウム、カドミウムフタロシアニン、クロロガリウムフタロシアニン、コバルトフタロシアニン、銀フタロシアニン、無金属フタロシアニン、それらの化学的誘導体、およびそれらの組合せからなる群から選択されるフタロシアニン化合物を含むことを特徴とする方法。
【請求項８１】
請求項５０に記載の方法において、前記カソードが、金属炭化物、金属窒化物、金属ホウ化物、金属ダイカルコゲナイド、およびそれらの組合せからなる群から選択されるアルカリ金属インターカレーション化合物またはアルカリ金属吸収性化合物を含むことを特徴とする方法。
【請求項８２】
請求項５１に記載の方法において、前記カソードが、ナノワイヤ、ナノディスク、ナノリボン、またはナノプレートレットの形態の、ニオブ、ジルコニウム、モリブデン、ハフニウム、タンタル、タングステン、チタン、バナジウム、クロム、コバルト、マンガン、鉄、およびニッケルの酸化物、ダイカルコゲナイド、トリカルコゲナイド、硫化物、セレン化物、およびテルル化物からなる群から選択されるアルカリ金属インターカレーション化合物またはアルカリ金属吸収性化合物を含むことを特徴とする方法。
【請求項８３】
請求項５０に記載の方法において、前記カソード活性材料が、（ａ）セレン化ビスマスまたはテルル化ビスマス、（ｂ）遷移金属ダイカルコゲナイドまたはトリカルコゲナイド、（ｃ）ニオブ、ジルコニウム、モリブデン、ハフニウム、タンタル、タングステン、チタン、コバルト、マンガン、鉄、ニッケル、または遷移金属の硫化物、セレン化物、またはテルル化物；（ｄ）窒化ホウ素、ならびに（ｅ）それらの組合せからなる群から選択される無機材料のナノディスク、ナノプレートレット、ナノコーティング、またはナノシートを含み；前記ディスク、プレートレット、またはシートが１００ｎｍ未満の厚さを有することを特徴とする方法。
【発明の詳細な説明】
【技術分野】
【０００１】
関連出願の相互参照
本出願は、２０１６年１２月２０日に出願された米国特許出願第１５／３８４，７４９号明細書、および２０１６年１２月２０日に出願された米国特許出願第１５／３８４，７８１号明細書（これら両方が参照により本明細書に組み入れられる）の優先権を主張する。
【０００２】
本発明は、一般に、可撓性で、適合性で、および難燃性であるケーブル型の一次（再充電できない）および二次（再充電可能）アルカリ金属電池およびアルカリイオン電池を含むリチウム電池、ナトリウム電池、およびカリウム電池の分野に関する。
【背景技術】
【０００３】
従来の電池（例えば１８６５０型円筒形セルおよび長方形パウチまたは角形セル）は機械的に硬質であり、この非可撓性の特徴のために、限定された空間内での実装、またはウェアラブルデバイス中での使用の場合に、その適合性または実現可能性が大きく制約される。これらの設計上の制限を克服するために、可撓性および形状適合性の電源を使用することができる。この新しい電源によって、スマートモバイルガジェット、巻き取り式ディスプレイ、ウェアラブルデバイス、および生物医学センサーなどの次世代電子デバイスの開発が可能となる。可撓性で適合性の電源によって、電気自動車中の重量および空間も節約される。
【０００４】
リチウムイオン電池は、電気自動車（ＥＶ）およびモバイルデバイス用途のための第一候補のエネルギー貯蔵デバイスである。過去２０年間で、リチウムイオン電池ではエネルギー密度、レート特性、および安全性の面での継続的な改良が見られたが、どういうわけか、かなり高いエネルギー密度を有するＬｉ金属電池にはほとんど目が向けられていなかった。しかし、Ｌｉイオン電池における黒鉛ベースのアノードの使用は、以下のような幾つかの大きな欠点を有する。低い比容量（Ｌｉ金属に関する３，８６０ｍＡｈ／ｇとは対照的に３７２ｍＡｈ／ｇの理論的な容量）；長い再充電時間（例えば、電気自動車の電池では７時間）を必要とする長いＬｉインターカレーション時間（例えば、黒鉛および無機酸化物粒子の内外へのＬｉの低い固体拡散効率）；高いパルス出力（電力密度＜＜１ｋＷ／ｋｇ）を送給することができないこと；および、プレリチウム化されたカソード（例えば、コバルト酸リチウム）を使用する必要があり、それにより利用可能なカソード材料の選択が制限されること。さらに、これらの一般的に使用されるカソードは、比較的低い比容量（典型的には＜２００ｍＡｈ／ｇ）を有する。これらの因子は、今日のＬｉイオン電池の２つの主要な欠点、すなわち、低い重量および体積エネルギー密度（典型的には１５０〜２２０Ｗｈ／ｋｇおよび４５０〜６００Ｗｈ／Ｌ）、および低い電力密度（典型的には＜０．５ｋＷ／ｋｇおよび＜１．０ｋＷ／Ｌ）の原因となっている（上記値は全て、総電池セル重量または体積に基づく）。
【０００５】
新興のＥＶおよび再生可能エネルギー業界では、現在のＬｉイオン電池技術が提供できるものに比べてかなり高い重量エネルギー密度（例えば、＞＞２５０Ｗｈ／ｋｇ、および好ましくは＞＞３００Ｗｈ／ｋｇを要求する）および高い電力密度（より短い再充電時間）を有する充電式電池の利用可能性が要求される。さらに、マイクロエレクトロニクス業界およびパワーツール業界では、より多くのエネルギーを貯蔵するより小さい体積のよりコンパクトなポータブルデバイス（例えば、スマートフォンおよびタブレット）を消費者が求めているので、かなり大きな体積エネルギー密度（＞６５０Ｗｈ／Ｌ、好ましくは＞７５０Ｗｈ／Ｌ）を有する電池が必要とされている。これらの要件のために、より高い比容量、優れたレート特性、および良好なサイクル安定性を有するリチウムイオン電池用の電極材料の開発に向けた多大な研究努力が成されている。
【０００６】
周期表の第ＩＩＩ族、第ＩＶ族、および第Ｖ族からの幾つかの元素は、特定の所望の電圧でＬｉと共に合金を形成することができる。したがって、リチウムイオン電池には、そのような元素に基づく様々なアノード材料および幾つかの金属酸化物が提案されている。それらの中で、シリコンは、高エネルギーリチウムイオン電池のための次世代アノード材料の１つと認識されている。なぜなら、シリコンは、黒鉛に比べて理論的な重量容量が約１０倍であり（ＬｉＣ６に関する３７２ｍＡｈ／ｇに対して、Ｌｉ３．７５Ｓｉに基づくと３，５９０ｍＡｈ／ｇ）、体積容量が約３倍であるからである。しかし、リチウムイオン合金化および脱合金化（セルの充電および放電）中のＳｉの急激な体積変化（最大３８０％）は、しばしば激しい急速な電池性能劣化を招いた。性能の低下は、主に、Ｓｉが体積変化により粉末化すること、および粉末化されたＳｉ粒子と集電体との電気的接触を粘結剤／導電性添加剤が維持できないことに起因する。さらに、シリコンの固有の低い導電率が、対処する必要がある別の課題である。
【０００７】
幾つかの高容量アノード活性材料（例えば、Ｓｉ）が見付かったが、それに対応する利用できる高容量カソード材料はない。Ｌｉイオン電池で一般的に使用されている現在のカソード活性材料には、以下のような重大な欠点がある。
（１）現在のカソード材料（例えば、リン酸鉄リチウムおよびリチウム遷移金属酸化物）で実現可能な実用上の容量は、１５０〜２５０ｍＡｈ／ｇの範囲、大抵の場合には２００ｍＡｈ／ｇ未満に制限されている。
（２）これらの一般的に使用されているカソードへのリチウムの挿入およびそこからの取出しは、非常に低い拡散係数（典型的には１０−８〜１０−１４ｃｍ２／ｓ）を有する固体粒子中での非常に遅いＬｉの固体拡散に依拠し、これは、非常に低い電力密度（今日のリチウムイオン電池の別の積年の問題）をもたらす。
（３）現在のカソード材料は、電気絶縁性および断熱性であり、効果的かつ効率的に電子および熱を輸送することができない。低い導電率は、高い内部抵抗、および大量の導電性添加剤を加える必要性を意味し、既に容量が低いカソード内の電気化学的活性材料の割合を実質的に減少させる。また、低い熱伝導率は、熱暴走を受ける傾向がより高いことを意味し、これは、リチウム電池業界における主要な安全性の問題である。
【０００８】
ナトリウムは豊富に存在し、ナトリウムの製造はリチウムの製造よりもはるかに環境に優しいので、完全に別個の種類のエネルギー貯蔵デバイスとして、ナトリウム電池はリチウム電池に対する魅力的な代替品と見なされている。さらに、リチウムが高コストであることは主要な問題となっており、Ｎａ電池は、場合によっては、はるかに低コストとなりうる。
【０００９】
アノード活性材料としてＮａ金属または合金を有するナトリウム金属電池と、アノード活性材料としてＮａインターカレーション化合物を有するナトリウムイオン電池との、アノードとカソードとの間でナトリウムイオン（Ｎａ＋）を往復させる少なくとも２種類の電池が存在する。ハードカーボン系アノード活性材料（Ｎａインターカレーション化合物）と、カソードとしてのナトリウム遷移金属リン酸塩とを使用するナトリウムイオン電池は、幾つかの研究グループによって記載されており、例えばＪ．Ｂａｒｋｅｒ，ｅｔ  ａｌ．“Ｓｏｄｉｕｍ  Ｉｏｎ  Ｂａｔｔｅｒｉｅｓ”、米国特許第７，７５９，００８号明細書（２０１０年７月２０日）に記載されている。
【００１０】
しかしながら、これらのナトリウム系デバイスは、Ｌｉイオン電池よりもさらに低い比エネルギーおよびレート特性を示す。Ｎａインターカレーションのためのアノード活性材料およびＮａインターカレーションのためのカソード活性材料は、それらのＬｉ貯蔵容量よりも低いＮａ貯蔵容量を有する。例えば、ハードカーボン粒子は、最大３００〜３６０ｍＡｈ／ｇのＬｉイオンを貯蔵可能であるが、同じ材料は最大１５０〜２５０ｍＡｈ／ｇのＮａイオンを貯蔵することができ、Ｋイオンの貯蔵の場合１００ｍＡｈ／ｇ未満となりうる。
【００１１】
ハードカーボンまたは別の炭質インターカレーション化合物の代わりに、ナトリウム金属をナトリウム金属セル中のアノード活性材料として使用することができる。しかしながら、アノード活性材料としての金属ナトリウムの使用は、デンドライト形成、界面のエージング、および電解質の不適合性の問題のために、望ましくなく危険であると通常は考えられている。
【００１２】
低容量のアノードまたはカソード活性材料は、アルカリ金属イオン電池業界が直面している唯一の問題ではない。リチウムイオン電池業界が認識していないと思われる、またはほとんど無視している重大な設計上および製造上の問題がある。例えば、公開されている文献および特許文献で頻繁に主張されているように（アノードまたはカソード活性材料の重量のみに基づく）電極レベルでの重量容量が高いにもかかわらず、これらの電極は、残念ながら、（総電池セル重量またはパック重量に基づく）電池セルまたはパックレベルでの高い容量を電池に提供することができない。これは、これらの報告では電極の実際の活性材料質量負荷が低すぎるという見解によるものである。ほとんどの場合、アノードの活性材料質量負荷（面密度）は、１５ｍｇ／ｃｍ２よりもかなり低く、大抵は＜８ｍｇ／ｃｍ２である（面密度＝電極の厚さ方向に沿った電極断面積あたりの活性材料の量）。カソード活性材料の量は、典型的にはアノード活性材料の１．５〜２．５倍である。その結果、リチウムイオン電池におけるアノード活性材料（例えば、黒鉛または炭素）の重量比は、典型的には１２％〜１７％であり、カソード活性材料（例えば、ＬｉＭｎ２Ｏ４）の重量比は、１７％〜３５％（大抵は＜３０％）である。カソード活性材料およびアノード活性材料の複合の重量分率は、典型的には、セル重量の３０％〜４５％である。
【００１３】
低い活性材料質量負荷は、主として、従来のスラリコーティング手順を使用して比較的厚い電極（１００〜２００μｍよりも厚い）を得ることができないことが原因である。これは、思うほど簡単な作業ではなく、現実には、電極の厚さは、セル性能を最適化するために任意にかつ自由に変えることができる設計パラメータではない。これが製造限界となる。さらに、より厚い試料は、非常に脆くなりやすく、または構造的完全性が低くなりやすく、また大量の粘結剤樹脂の使用を必要とする。低い面密度および低い体積密度（薄い電極および低い充填密度に関連する）により、電池セルの体積容量は比較的低く、体積エネルギー密度は低い。ナトリウムイオン電池およびカリウムイオン電池は同様の問題を有する。
【００１４】
さらに、厚い電極は、機械的に剛性でもあり、可撓性ではなく、曲げることができず、所望の形状に適合しない。したがって、従来のアルカリ金属電池の場合、高い体積／重力エネルギー密度、および機械的柔軟性は、互いに排他的であると思われる。
【００１５】
よりコンパクトでポータブルなエネルギー貯蔵システムに対する需要の高まりと共に、電池の体積の利用率を高めることに強い関心が持たれている。アルカリ金属電池のセルの体積容量およびエネルギー密度の改良を実現するために、高い体積容量および高い質量負荷を可能にする新規の電極材料および設計が不可欠である。
【００１６】
したがって、高い見掛けの密度（高いタップ密度）、電子およびイオン輸送速度を大幅に低下させることのない（例えば、高い電子輸送抵抗または長いリチウムイオンまたはナトリウムイオン拡散経路のない）高い電極厚さ、高い体積容量、および高い体積エネルギー密度を有する、高い活性材料質量負荷（高い面密度）の活性材料を有するアルカリ金属電池の必要性は明白であり、急を要する。
【００１７】
結果として得られる電池の可撓性、形状適合性、および安全性と共に、これらの特性の実現が必要である。
【発明の概要】
【００１８】
本発明は、ケーブル型アルカリ金属電池において、アルカリ金属がＬｉ、Ｎａ、Ｋ、またはそれらの組合せから選択される電池を提供する。言い換えると、この電池は、Ｌｉ金属電池、Ｌｉイオン電池、ナトリウム金属電池、Ｎａイオン電池、カリウム金属電池、カリウムイオン電池、ハイブリッドＬｉ／Ｎａ、Ｌｉ／Ｋ、Ｎａ／Ｋ、およびＬｉ／Ｎａ／Ｋ電池であってよい。
【００１９】
この電池は：（ａ）細孔を有する電気伝導性多孔質ロッドと、第１の電極活性材料（伝導性添加剤またはバインダーは、任意選択であり、必要ではなく、望ましくはない）および第１の電解質の第１の混合物とを含む第１の電極において、第１の混合物が多孔質ロッドの細孔中に存在する第１の電極と；（ｂ）第１の電極を包み込む多孔質セパレータと；（ｃ）多孔質セパレータを包み込むまたは覆う電気伝導性多孔質層を含む第２の電極において、伝導性多孔質層が、細孔と、第２の電極活性材料（伝導性添加剤またはバインダーは任意選択であり、必要ではない）および第２の電解質の第２の混合物を含み、第２の混合物が多孔質層の細孔中に存在する第２の電極と；（ｄ）第２の電極を包み込むまたは覆う保護ケーシングまたはパッキングチューブ（ケーブルシース）とを含む。第１の電解質は、第２の電解質と同じ場合も異なる場合もある。
【００２０】
このアルカリ金属電池において、第１の電極は負極（またはアノード）であり、第２の電極は正極（またはカソード）である。幾つかの別の実施形態では、第２の電極は負極またはアノードであり、第１の電極は正極またはカソードである。
【００２１】
ある実施形態では、第１の電極は、Ｌｉ、Ｎａ、および／またはＫ金属（インターカレーション化合物ではない）をアノード活性材料として含む。したがって、ケーブル型アルカリ金属電池は：（Ａ）細孔を有する電気伝導性多孔質ロッドと、第１の電極活性材料および任意選択の第１の電解質（望ましいが必ずしも必要ではない）の第１の混合物とを含む第１の電極（この場合はアノード）において、第１の電極活性材料が、リチウム、ナトリウム、またはそれらの組合せであり、第１の混合物が多孔質ロッドの細孔中に存在する第１の電極と；（Ｂ）第１の電極を包み込む多孔質セパレータと；（Ｃ）多孔質セパレータを包み込むまたは覆う電気伝導性多孔質層を含む第２の電極において、伝導性多孔質層が、細孔と、第２の電極活性材料および第２の電解質の第２の混合物とを含み、第２の混合物が多孔質層の細孔中に存在する第２の電極と；（Ｄ）第２の電極を包み込むまたは覆う保護ケーシングまたはパッキングチューブとを含む。あるいは、（Ａ）において、第１の電極は伝導性ロッド（多孔質発泡体ではない）を含み、この伝導性ロッドの表面上に第１の混合物のコーティングまたは堆積が行われる。このロッドは、金属ワイヤ、伝導性ポリマー繊維もしくはヤーン、炭素もしくは黒鉛の繊維もしくはヤーン、または複数のワイヤ、繊維、もしくはヤーンのように単純であってよい。
【００２２】
ある実施形態では、第２の電極は、Ｌｉ、Ｎａ、および／またはＫ金属をアノード活性材料として含む。そのため、ケーブル型アルカリ金属電池は：（ａ）細孔を有する電気伝導性多孔質ロッドと、第１の電極活性材料および第１の電解質の第１の混合物とを含む第１の電極において、第１の混合物が多孔質ロッドの細孔中に存在する第１の電極と；（ｂ）第１の電極を包み込む多孔質セパレータと；（ｃ）多孔質セパレータを包み込むまたは覆う電気伝導性多孔質層を含む第２の電極において、伝導性多孔質層が、細孔と、第２の電極活性材料および任意選択の第２の電解質の第２の混合物とを含み、第２の電極活性材料が、リチウム、ナトリウム、またはそれらの組合せであり、第２の混合物が多孔質層の細孔中に存在する第２の電極と；（ｄ）第２の電極を包み込むまたは覆う保護ケーシングまたはパッキングチューブとを含む。あるいは、（ｃ）において、第２の電極は、セパレータ層と、ケーブルシースとの間に配置されるＬｉ、Ｎａ、および／またはＫ金属の層、またはＬｉ、Ｎａ、および／またはＫ金属が堆積された集電体（例えばＣｕ箔、Ｎｉ箔、ステンレス鋼箔などの金属箔、または炭素布）の層を含む。
【００２３】
ある実施形態では、ケーブル型電池は、第１の末端および第２の末端を有し、第１の電極は、第１の電極中に埋め込まれる、第１の電極に接続される、または第１の電極と一体となる、少なくとも１つの金属ワイヤ、伝導性炭素／黒鉛繊維、または伝導性ポリマー繊維を含む第１の端子コネクタを含む。ある好ましい実施形態では、少なくとも１つの金属ワイヤ、伝導性炭素／黒鉛繊維、または伝導性ポリマー繊維は、ほぼ第１の末端から第２の末端まで及ぶ。このワイヤまたは繊維は、好ましくは、電子デバイスまたは外部回路または負荷に接続するための端子タブとなるために第１の末端または第２の末端から突出している。
【００２４】
これとは別に、またはこれに加えて、ケーブル型電池は、第１の末端および第２の末端を有し、第２の電極は、第２の電極中に埋め込まれる、第２の電極に接続される、または第２の電極と一体となる、少なくとも１つの金属ワイヤ、伝導性炭素／黒鉛繊維、または伝導性ポリマー繊維を含む第２の端子コネクタを含む。ある実施形態では、少なくとも１つの金属ワイヤ、伝導性炭素／黒鉛繊維、または伝導性ポリマー繊維は、ほぼ第１の末端から第２の末端まで及ぶ。このワイヤまたは繊維は、好ましくは、電子デバイスまたは外部回路または負荷に接続するための端子タブとなるために第１の末端または第２の末端から突出している。
【００２５】
第１の電極中の電気伝導性多孔質ロッド、または第２の電極中の電気伝導性多孔質層は、金属発泡体、金属ウェブ、金属繊維マット、金属ナノワイヤマット、伝導性ポリマー繊維マット、伝導性ポリマー発泡体、伝導性ポリマー被覆繊維発泡体、炭素発泡体、黒鉛発泡体、炭素エアロゲル、グラフェンエアロゲル、炭素キセロゲル、グラフェン発泡体、酸化グラフェン発泡体、還元酸化グラフェン発泡体、炭素繊維発泡体、黒鉛繊維発泡体、剥離黒鉛発泡体、またはそれらの組合せから選択される多孔質発泡体を含むことができる。これらの発泡体から、高度な変形性および適合性の構造を得ることができる。
【００２６】
これらの発泡体構造は、容易に、＞７０％、より典型的には、好ましくは＞８０％、さらにより典型的で好ましくは＞９０％、最も好ましくは＞９５％の多孔率レベルにすることができる（グラフェンエアロゲルは９９％の多孔率レベルを超えることができる）。これらの発泡体中の骨格構造（細孔壁）は電子伝導経路の３Ｄネットワークを形成し、同時に、細孔は、伝導性添加剤およびバインダー樹脂を全く使用せずに大きな比率の電極活性材料（アノード中のアノード活性材料、またはカソード中のカソード活性材料）の大きな比率に適合させることができる。
【００２７】
発泡体は、円形、楕円形、長方形、正方形、六角形、中空、または不規則な形状の断面を有することができる。発泡体構造の断面形状に対して特に制限はない。電池は、ある長さおよび直径または厚さ、ならびに１０を超え、好ましくは１５を超え、より好ましくは２０を超え、さらに好ましくは３０を超え、さらにより好ましくは５０または１００を超えるアスペクト比（長さ／厚さまたは長さ／直径の比）を有するケーブル形状を有する。ケーブル電池の長さまたは直径（または厚さ）に対して特に制限はない。厚さまたは直径は典型的で好ましくは１００ｎｍ〜１０ｃｍ、より好ましく典型的には１μｍ〜１ｃｍ、最も典型的には１０μｍ〜１ｍｍである。長さは、１μｍ〜数十メートル、またはさらには数百メートル（そのように望む場合）に及ぶことができる。
【００２８】
幾つかの実施形態では、第１の電極または第２の電極は、Ｌｉ、Ｎａ、Ｋ、またはそれらの組合せの粒子、箔、またはコーティングを電極活性材料として含む。
【００２９】
本発明のある実施形態では、アルカリ金属電池はリチウムイオン電池であり、第１または第２の電極活性材料は：（ａ）天然黒鉛、人造黒鉛、メソカーボンマイクロビーズ（ＭＣＭＢ）、および炭素の粒子；（ｂ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、およびカドミウム（Ｃｄ）；（ｃ）Ｓｉ、Ｇｅ、Ｓｎ、Ｐｂ、Ｓｂ、Ｂｉ、Ｚｎ、Ａｌ、またはＣｄと別の元素との合金または金属間化合物において、化学量論的または非化学量論的である合金または化合物；（ｄ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、またはＣｄの酸化物、炭化物、窒化物、硫化物、リン化物、セレン化物、およびテルル化物、ならびにそれらの混合物または複合物；（ｅ）それらのプレリチウム化されたバージョン；（ｆ）プレリチウム化グラフェンシート；ならびにそれらの組合せからなる群から選択される。
【００３０】
プレリチウム化グラフェンシートは、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、ホウ素がドープされたグラフェン、窒素がドープされたグラフェン、化学官能化グラフェン、それらの物理的もしくは化学的に活性化もしくはエッチングされたバージョン、またはそれらの組合せのプレリチウム化されたバージョンから選択することができる。
【００３１】
幾つかの実施形態では、アルカリ金属電池はナトリウムイオン電池であり、第１または第２の電極活性材料は、石油コークス、カーボンブラック、非晶質炭素、活性炭、ハードカーボン、ソフトカーボン、鋳型炭素、中空カーボンナノワイヤ、中空炭素球、チタネート、ＮａＴｉ２（ＰＯ４）３、Ｎａ２Ｔｉ３Ｏ７、Ｎａ２Ｃ８Ｈ４Ｏ４、Ｎａ２ＴＰ、ＮａｘＴｉＯ２（ｘ＝０．２〜１．０）、Ｎａ２Ｃ８Ｈ４Ｏ４、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、またはそれらの組合せから選択されるアルカリインターカレーション化合物を含有する。
【００３２】
幾つかの実施形態では、アルカリ金属電池はナトリウムイオン電池であり、第１または第２の電極活性材料は：（ａ）ナトリウムまたはカリウムがドープされたケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、およびそれらの混合物；（ｂ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、およびそれらの混合物のナトリウムまたはカリウムを含有する合金または金属間化合物；（ｃ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、およびそれらの混合物または複合物の、ナトリウムまたはカリウムを含有する酸化物、炭化物、窒化物、硫化物、リン化物、セレン化物、テルル化物、またはアンチモン化物；（ｄ）ナトリウム塩またはカリウム塩；ならびに（ｅ）ナトリウムまたはカリウム；およびそれらの組合せがあらかじめ充填されたグラフェンシート、の材料の群から選択されるアルカリインターカレーション化合物を含有する。
【００３３】
幾つかの好ましい実施形態では、第１または第２の電極活性材料は、コバルト酸リチウム、ドープされたコバルト酸リチウム、ニッケル酸リチウム、ドープされたニッケル酸リチウム、マンガン酸リチウム、ドープされたマンガン酸リチウム、バナジウム酸リチウム、ドープされた酸リチウム、リチウム混合金属酸化物、リン酸鉄リチウム、リン酸バナジウムリチウム、リン酸マンガンリチウム、リチウム混合金属リン酸塩、金属硫化物、リチウムセレニド、リチウムポリスルフィド、およびそれらの組合せからなる群から選択されるリチウムインターカレーション化合物またはリチウム吸収性化合物を含有する。
【００３４】
幾つかの実施形態では、第１または第２の電極活性材料は、ＮａＦｅＰＯ４、Ｎａ（１−ｘ）ＫｘＰＯ４、ＫＦｅＰＯ４、Ｎａ０．７ＦｅＰＯ４、Ｎａ１．５ＶＯＰＯ４Ｆ０．５、Ｎａ３Ｖ２（ＰＯ４）３、Ｎａ３Ｖ２（ＰＯ４）２Ｆ３、Ｎａ２ＦｅＰＯ４Ｆ、ＮａＦｅＦ３、ＮａＶＰＯ４Ｆ、ＫＶＰＯ４Ｆ、Ｎａ３Ｖ２（ＰＯ４）２Ｆ３、Ｎａ１．５ＶＯＰＯ４Ｆ０．５、Ｎａ３Ｖ２（ＰＯ４）３、ＮａＶ６Ｏ１５、ＮａｘＶＯ２、Ｎａ０．３３Ｖ２Ｏ５、ＮａｘＣｏＯ２、Ｎａ２／３［Ｎｉ１／３Ｍｎ２／３］Ｏ２、Ｎａｘ（Ｆｅ１／２Ｍｎ１／２）Ｏ２、ＮａｘＭｎＯ２、λ−ＭｎＯ２、ＮａｘＫ（１−ｘ）ＭｎＯ２、Ｎａ０．４４ＭｎＯ２、Ｎａ０．４４ＭｎＯ２／Ｃ、Ｎａ４Ｍｎ９Ｏ１８、ＮａＦｅ２Ｍｎ（ＰＯ４）３、Ｎａ２Ｔｉ３Ｏ７、Ｎｉ１／３Ｍｎ１／３Ｃｏ１／３Ｏ２、Ｃｕ０．５６Ｎｉ０．４４ＨＣＦ、ＮｉＨＣＦ、ＮａｘＭｎＯ２、ＮａＣｒＯ２、ＫＣｒＯ２、Ｎａ３Ｔｉ２（ＰＯ４）３、ＮｉＣｏ２Ｏ４、Ｎｉ３Ｓ２／ＦｅＳ２、Ｓｂ２Ｏ４、Ｎａ４Ｆｅ（ＣＮ）６／Ｃ、ＮａＶ１−ｘＣｒｘＰＯ４Ｆ、ＳｅｚＳｙ、ｙ／ｚ＝０．０１〜１００、Ｓｅ、ナトリウムポリスルフィド、硫黄、アルオード石、またはそれらの組合せ（式中、ｘは０．１〜１．０である）から選択されるナトリウムインターカレーション化合物またはカリウムインターカレーション化合物を含有する。
【００３５】
第１の電解質および／または第２の電解質は、液体溶媒中に溶解したリチウム塩またはナトリウム塩を含むことができ、この液体溶媒は、水、有機溶媒、イオン液体、または有機溶媒とイオン液体との混合物である。液体溶媒をポリマーと混合してポリマーゲルを形成することができる。
【００３６】
第１の電解質および／または第２の電解質は、好ましくは、液体溶媒中に溶解し２．５Ｍを超える（好ましくは＞３．０Ｍ、さらに好ましくは＞３．５Ｍ、さらにより好ましくは＞５．０Ｍ、さらにより好ましくは＞７．０Ｍ、最も好ましくは＞１０Ｍの）塩濃度を有するリチウム塩またはナトリウム塩を含む。
【００３７】
アルカリ金属電池において、第１の電極中の電気伝導性多孔質ロッドまたは第２の電極中の電気伝導性多孔質層は、少なくとも９０体積％の細孔を有し、第１または第２の電極は、２００μｍ以上の直径もしくは厚さを有する、または電池セル全体の少なくとも３０重量％もしくは体積％を占める活性質量負荷を有する、または第１および第２の電極活性材料の合計は、電池セル全体の少なくとも５０重量％もしくは体積％を占める。
【００３８】
幾つかの好ましい実施形態では、第１の電極中の電気伝導性多孔質ロッドまたは第２の電極中の電気伝導性多孔質層は、少なくとも９５体積％の細孔を有し、第１または第２の電極は、３００μｍ以上の直径もしくは厚さを有する、または電池セル全体の少なくとも３５重量％または質量％を占める活性質量負荷を有する、または第１および第２の電極活性材料の合計は、電池セル全体の少なくとも６０重量％または体積％を占める。
【００３９】
幾つかの好ましい実施形態では、第１または第２の電極活性材料は、無機材料、有機もしくはポリマー材料、金属酸化物／リン酸塩／硫化物、またはそれらの組合せから選択されるアルカリ金属インターカレーション化合物またはアルカリ金属吸収性化合物を含有する。
【００４０】
好ましくは、金属酸化物／リン酸塩／硫化物は、コバルト酸リチウム、ニッケル酸リチウム、マンガン酸リチウム、バナジウム酸リチウム、リチウム混合金属酸化物、リン酸鉄リチウム、リン酸マンガンリチウム、リン酸バナジウムリチウム、リン酸リチウム混合金属、遷移金属硫化物、およびそれらの組合せから選択される。
【００４１】
無機材料は、硫黄、硫黄化合物、ポリ硫化リチウム、遷移金属ダイカルコゲナイド、遷移金属トリカルコゲナイド、またはそれらの組合せから選択され得る。好ましくは、無機材料は、ＴｉＳ２、ＴａＳ２、ＭｏＳ２、ＮｂＳｅ３、ＭｎＯ２、ＣｏＯ２、酸化鉄、酸化バナジウム、またはそれらの組合せから選択される。
【００４２】
好ましくは、金属酸化物／リン酸塩／硫化物は、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされたバージョン、それらの誘導体、およびそれらの組合せからなる群から選択される酸化バナジウムを含み、式中、０．１＜ｘ＜５である。
【００４３】
好ましくは、金属酸化物／リン酸塩／硫化物は、層状化合物ＬｉＭＯ２、スピネル化合物ＬｉＭ２Ｏ４、オリビン化合物ＬｉＭＰＯ４、ケイ酸塩化合物Ｌｉ２ＭＳｉＯ４、タボライト化合物ＬｉＭＰＯ４Ｆ、ホウ酸塩化合物ＬｉＭＢＯ３、またはそれらの組合せから選択され、式中、Ｍは遷移金属または複数の遷移金属の混合物である。
【００４４】
幾つかの好ましい実施形態では、無機材料は：（ａ）セレン化ビスマスもしくはテルル化ビスマス、（ｂ）遷移金属ダイカルコゲナイドもしくはトリカルコゲナイド、（ｃ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物；（ｄ）窒化ホウ素、または（ｅ）それらの組合せから選択される。
【００４５】
ある実施形態では、第１または第２の電極は、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ジヒドロキシ（ｄｙｈｙｄｒｏｘｙ）アントラキノン）（ＰＡＤＡＱ）、ホスファゼンジスルフィドポリマー（［（ＮＰＳ２）３］ｎ）、リチウム化された１，４，５，８−ナフタレンテトラオールホルムアルデヒドポリマー、ヘキサアザトリナフチレン（ＨＡＴＮ）、ヘキサアザトリフェニレンヘキサカルボニトリル（ＨＡＴ（ＣＮ）６）、５−ベンジリデンヒダントイン、イサチンリチウム塩、ピロメリット酸ジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ジヒドロキシ（ｄｙｈｙｄｒｏｘｙ）アントラキノン（ＡＤＤＡＱ）、５−アミノ−１，４−ジヒドロキシ（ｄｙｈｙｄｒｏｘｙ）アントラキノン（ＡＤＡＱ）、カリックスキノン、Ｌｉ４Ｃ６Ｏ６、Ｌｉ２Ｃ６Ｏ６、Ｌｉ６Ｃ６Ｏ６、またはそれらの組合せから選択される有機材料またはポリマー材料を含むカソードである。
【００４６】
チオエーテルポリマーは、ポリ［メタンテトリル−テトラ（チオメチレン）］（ＰＭＴＴＭ）、ポリ（２，４−ジチオペンタニレン）（ＰＤＴＰ）、主鎖チオエーテルポリマーとしてポリ（エテン−１，１，２，２−テトラチオール）（ＰＥＴＴ）を含むポリマー、共役芳香族成分からなる主鎖を有し、ペンダントとしてチオエーテル側鎖を有する側鎖チオエーテルポリマー、ポリ（２−フェニル−１，３−ジチオラン）（ＰＰＤＴ）、ポリ（１，４−ジ（１，３−ジチオラン−２−イル）ベンゼン）（ＰＤＤＴＢ）、ポリ（テトラヒドロベンゾジチオフェン）（ＰＴＨＢＤＴ）、ポリ［１，２，４，５−テトラキス（プロピルチオ）ベンゼン］（ＰＴＫＰＴＢ、またはポリ［３，４（エチレンジチオ）チオフェン］（ＰＥＤＴＴ）から選択される。
【００４７】
幾つかの代替的実施形態では、有機材料は、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガンフタロシアニン、ジリチウムフタロシアニン、フタロシアニンクロロアルミニウム、カドミウムフタロシアニン、クロロガリウムフタロシアニン、コバルトフタロシアニン、銀フタロシアニン、無金属フタロシアニン、それらの化学的誘導体、またはそれらの組合せから選択されるフタロシアニン化合物を含む。
【００４８】
好ましくは、カソードは、金属炭化物、金属窒化物、金属ホウ化物、金属ダイカルコゲナイド、またはそれらの組合せから選択されるアルカリ金属インターカレーション化合物またはアルカリ金属吸収性化合物を含む。さらに好ましくは、カソードは、ナノワイヤ、ナノディスク、ナノリボン、またはナノプレートレットの形態の、ニオブ、ジルコニウム、モリブデン、ハフニウム、タンタル、タングステン、チタン、バナジウム、クロム、コバルト、マンガン、鉄、またはニッケルの酸化物、ダイカルコゲナイド、トリカルコゲナイド、硫化物、セレン化物、またはテルル化物から選択されるアルカリ金属インターカレーション化合物またはアルカリ金属吸収性化合物を含む。
【００４９】
幾つかの実施形態では、カソード活性材料は：（ａ）セレン化ビスマスまたはテルル化ビスマス、（ｂ）遷移金属ダイカルコゲナイドまたはトリカルコゲナイド、（ｃ）ニオブ、ジルコニウム、モリブデン、ハフニウム、タンタル、タングステン、チタン、コバルト、マンガン、鉄、ニッケル、または遷移金属の硫化物、セレン化物、またはテルル化物；（ｄ）窒化ホウ素、または（ｅ）それらの組合せ、から選択される無機材料のナノディスク、ナノプレートレット、ナノコーティング、またはナノシートを含み；上記ディスク、プレートレット、またはシートは１００ｎｍ未満の厚さを有する。
【図面の簡単な説明】
【００５０】
【図１Ａ】図１（Ａ）は、アノード集電体、アノード電極（例えば、薄いＳｉコーティング層）、多孔質セパレータ、カソード電極（例えば、硫黄層）、およびカソード集電体から構成された、従来技術のリチウムイオン電池セル（アルカリ金属電池の例として）の概略図である。
【図１Ｂ】図１（Ｂ）は、電極層が活性材料（例えば、アノード層内の黒鉛または酸化スズ粒子またはカソード層内のＬｉＣｏＯ２）の離散粒子から構成された、従来技術のリチウムイオン電池の概略図である。
【図１Ｃ】図１（Ｃ）は、ケーブル型で可撓性および形状適合性のアルカリ金属電池の製造方法の概略図である。
【図１Ｄ】図１（Ｄ）は、電極（アノードまたはカソード）を連続的で自動化された方法で製造するための手順の４つの例である。
【図１Ｅ】図１（Ｅ）は、アルカリ金属イオン電池電極を連続的に製造するための本発明の方法の概略図である。
【図２】図２は、単離されたグラフェンシートの電子顕微鏡画像である。
【図３Ａ】図３（Ａ）は、導電性多孔質層の例の金属グリッド／メッシュおよびカーボンナノファイバマットである。
【図３Ｂ】図３（Ｂ）は、導電性多孔質層の例のグラフェン発泡体および炭素発泡体である。
【図３Ｃ】図３（Ｃ）は、導電性多孔質層の例の黒鉛発泡体およびＮｉ発泡体である。
【図３Ｄ】図３（Ｄ）は、導電性多孔質層の例のＣｕ発泡体およびステンレス鋼発泡体である。
【図４Ａ】図４（Ａ）は、剥離黒鉛、膨張黒鉛フレーク（厚さ＞１００ｎｍ）、およびグラフェンシート（厚さ＜１００ｎｍ、より典型的には＜１０ｎｍであり、０．３４ｎｍの薄さでもよい）を製造するための一般に使用されている方法の概略図である。
【図４Ｂ】図４（Ｂ）は、剥離黒鉛、膨張黒鉛フレーク、および単離されたグラフェンシートを製造するための方法を示す概略図である。
【図５】図５は、アノード活性材料として黒鉛粒子を含み、カソード活性材料として炭素被覆ＬＦＰ粒子を含むリチウムイオン電池セルのＲａｇｏｎｅプロット（重量および体積電力密度対エネルギー密度）を示す図である。４つのデータ曲線のうちの２つは、本発明の実施形態に従って用意されたケーブル型セルに関するものであり、他の２つは、電極の従来のスラリコーティング（ロールコーティング）によるものである。
【図６】図６は、アノード活性材料としてグラフェン包有Ｓｉナノ粒子を含み、カソード活性材料としてＬｉＣｏＯ２ナノ粒子を含む２つのセルのＲａｇｏｎｅプロット（重量および体積エネルギー密度に対する重量および体積電力密度）を示す図である。実験データは、本発明による方法によって用意されたケーブル型Ｌｉイオン電池セルと、電極の従来のスラリコーティングによって用意されたケーブル型Ｌｉイオン電池セルとから得られた。
【図７】図７は、アノード活性材料としてリチウム箔、カソード活性材料としてロジゾン酸二リチウム（Ｌｉ２Ｃ６Ｏ６）、および有機液体電解質としてリチウム塩（ＬｉＰＦ６）−ＰＣ／ＤＥＣを含むリチウム金属電池のＲａｇｏｎｅプロットを示す図である。データは、本発明による方法によって用意されたケーブル型リチウム金属セルと、電極の従来のスラリコーティングによって用意されたケーブル型リチウム金属セルとの両方に関するものである。
【図８】図８は、層間剥離および亀裂を生じさせずに従来方法によって作製されるＭｎＯ２／ＲＧＯカソードの実現可能なカソード厚さ範囲にわたってプロットしたリチウム金属セル、および本発明による方法によるケーブル型セルのセルレベルの重量（Ｗｈ／ｋｇ）および体積エネルギー密度（Ｗｈ／Ｌ）である。
【図９】図９は、本発明による方法によって用意されたケーブル型黒鉛／ＮＭＣセルと、従来のロールコーティング法によって用意されたセルとのセルレベルの重量および体積エネルギー密度を示す図である。
【図１０】図１０は、アノード活性材料としてのハードカーボン粒子と、カソード活性材料としての炭素被覆Ｎａ３Ｖ２（ＰＯ４）２Ｆ３粒子とを含有するＮａイオン電池セルのＲａｇｏｎｅプロット（重量および体積電力密度対エネルギー密度）である。４つのデータ曲線のうちの２つは、本発明の一実施形態により作製されたケーブルセルの場合であり、他の２つは従来の電極のスラリコーティング（ロールコーティング）による場合である。
【図１１】図１１は、アノード活性材料としてのグラフェン包有Ｓｎナノ粒子と、カソード活性材料としてのＮａＦｅＰＯ４ナノ粒子とをどちらも含有する２つのセルのＲａｇｏｎｅプロット（重量および体積電力密度対重量および体積エネルギー密度の両方）である。データは、本発明による方法によって作製されたケーブル型ナトリウムイオンセルの場合と、従来の電極のスラリコーティングによって作製されたナトリウムイオンセルの場合との両方のものである。
【図１２】図１２は、アノード活性材料としてのグラフェン担持ナトリウム箔と、カソード活性材料としてのロジゾン酸二ナトリウム（Ｎａ２Ｃ６Ｏ６）と、有機液体電解質としてのナトリウム塩（ＮａＰＦ６）−ＰＣ／ＤＥＣとを含有するナトリウム金属電池のＲａｇｏｎｅプロットである。データは、本発明による方法によって作製されたケーブル型ナトリウム金属セルの場合と、従来の電極のスラリコーティングによって作製されたケーブル型ナトリウム金属セルの場合との両方のものである。
【図１３】図１３は、従来のスラリコーティング方法によって作製した一連のＫイオンセルのＲａｇｏｎｅプロット、および本発明による方法によって作製した対応するケーブルＫイオンセルのＲａｇｏｎｅプロットである。
【発明を実施するための形態】
【００５１】
本発明は、本開示の一部を成す添付図面に関連してなされる本発明の以下の詳細な説明を参照することによって、より容易に理解することができる。本発明は、本明細書に記載および／または図示される特定のデバイス、方法、条件、またはパラメータに限定されず、本明細書で使用される用語は、特定の実施形態を単に例として説明するためのものであり、特許請求される発明の限定を意図するものではない。
【００５２】
本発明は、非常に高い体積エネルギー密度および重量エネルギー密度を示す可撓性で形状適合性のケーブル状アルカリ金属電池を対象とする。このアルカリ金属電池は、一次電池であってよいが、好ましくは、リチウムイオン電池もしくは（例えばアノード活性材料としてリチウム金属を使用する）リチウム金属二次電池、ナトリウムイオン電池、ナトリウム金属電池、カリウムイオン電池、またはカリウム金属電池から選択される二次電池である。この電池は、水性電解質、非水性もしくは有機電解質、ゲル電解質、イオン液体電解質、または有機およびイオン液体の混合物に基づく。
【００５３】
便宜上、本発明者らは、カソード活性材料の説明的な例としてリン酸鉄リチウム（ＬＦＰ）、酸化バナジウム（ＶｘＯｙ）、リチウムニッケルマンガンコバルト酸化物（ＮＭＣ）、ロジゾン酸二リチウム（Ｌｉ２Ｃ６Ｏ６）、および銅フタロシアニン（ＣｕＰｃ）、ならびにアノード活性材料の例として黒鉛、ＳｎＯ、Ｃｏ３Ｏ４、およびＳｉ粒子などの選択された材料を使用する。ナトリウム電池の場合、本発明者らは、カソード活性材料の説明的な例としてＮａＦｅＰＯ４およびλ−ＭｎＯ２粒子、ならびにＮａイオンセルのアノード活性材料の例としてハードカーボンおよびＮａＴｉ２（ＰＯ４）３粒子などの選択された材料を使用する。同様の方法をＫイオン電池にも適用できる。意図される集電体としての導電性多孔質層の例として、ニッケル発泡体、黒鉛発泡体、グラフェン発泡体、およびステンレス鋼繊維ウェブが使用される。これらは、本発明の範囲を限定するものと解釈すべきではない。
【００５４】
図１（Ａ）および図１（Ｂ）に示されるように、リチウムイオン電池セルは、典型的には、アノード集電体（例えば、Ｃｕ箔）、アノード電極（アノード活性材料層）、多孔質セパレータおよび／または電解質構成要素、カソード電極（カソード活性材料層）、ならびにカソード集電体（例えば、Ａｌ箔）から構成される。より一般的に使用されるセル構成（図１（Ｂ））において、アノード層は、アノード活性材料（例えば、黒鉛またはＳｉ）、導電性添加剤（例えば、カーボンブラック粒子）、および樹脂粘結剤（例えば、ＳＢＲまたはＰＶＤＦ）の粒子から構成される。カソード層は、カソード活性材料（例えば、ＬＦＰ粒子）、導電性添加剤（例えば、カーボンブラック粒子）、および樹脂粘結剤（例えば、ＰＶＤＦ）の粒子から構成される。アノード層およびカソード層はどちらも典型的には１００〜２００μｍまでの厚さであり、単位電極面積当たりでおそらく十分な量の電流を生じさせる。この厚さ範囲は、電池設計者が通常的に作業を行う、業界で受け入れられている制約と考えられる。この厚さの制約は、以下のような幾つかの理由によるものである：（ａ）既存の電池電極コーティング機は、非常に薄いまたは非常に厚い電極層をコーティングするようには装備されていない；（ｂ）リチウムイオン拡散経路長の短縮を考慮すると、より薄い層が好ましい；しかし、層が薄すぎると（例えば、＜１００μｍ）、十分な量の活性リチウム貯蔵材料を含まない（したがって、不十分な電流出力となる）；（ｃ）より厚い電極は、ロールコーティング後の乾燥または取扱い時に層間剥離または亀裂が生じやすく、厚い電極の製造には＞１００メートルの長さに及ぶコーティングラインが必要である（費用がかかり実際的ではない）；および（ｄ）最小オーバーヘッド重量および最大リチウム貯蔵容量、したがって最大エネルギー密度（セルのＷｋ／ｋｇまたはＷｈ／Ｌ）を得るために、電池セル内の全ての非活性材料層（例えば、集電体およびセパレータ）を最小に保たなければならない。
【００５５】
また顕著なことには、従来のリチウムイオン電池の形状および寸法では、それらが剛性（非可撓性）となり、曲げたりねじったりすることができない。これらの従来の電池を電気自動車（例えばｅバイクおよび電池式自動車）の車体内に組み込むことも困難である。例えば、車のドア構造の内側の一部の閉じ込められた空間は、適合する剛性の長方形または円筒形の電池に対して伝導性ではない。
【００５６】
あまり一般的に使用されていないセル構成では、図１（Ａ）に示されるように、アノード活性材料（例えば、Ｓｉ）またはカソード活性材料（例えば、リチウム遷移金属酸化物）が、銅箔またはＡｌ箔などの集電体上に直接、薄膜の形態で堆積される。しかし、厚さ方向の寸法が非常に小さい（典型的には５００ｎｍよりもはるかに小さく、しばしば必要であれば１００ｎｍよりも薄い）そのような薄膜構造は、（電極または集電体の表面積を同じと仮定して）電極に少量の活性材料しか組み込むことができないことを示唆し、総リチウム貯蔵容量を低減し、単位電極表面積当たりのリチウム貯蔵容量を低減する。そのような薄膜は、（アノードに関する）サイクリングにより誘発される割れに対する耐性をより高くするため、またはカソード活性材料の完全な利用を容易にするために、厚さを１００ｎｍ未満にしなければならない。そのような制約は、総リチウム貯蔵容量、および単位電極表面積当たりのリチウム貯蔵容量をさらに減少させる。そのような薄膜電池は、適用範囲が非常に限られている。
【００５７】
アノード側では、１００ｎｍよりも厚いＳｉ層は、電池の充放電サイクル中に割れ抵抗性が低いことが判明している。わずか数サイクルで破砕されてしまう。カソード側では、１００ｎｍよりも厚いリチウム金属酸化物のスパッタ層は、リチウムイオンが完全に浸透してカソード層全体に達することを可能にせず、カソード活性材料利用率が低くなる。望ましい電極厚さは少なくとも１００μｍであり、個々の活性材料コーティングまたは粒子は、望ましくは１００ｎｍ未満の寸法を有する。したがって、集電体上に直接堆積されたこれらの薄膜電極（＜１００ｎｍの厚さを有する）は、必要な厚さに３桁足りない。さらなる問題として、カソード活性材料は全て、電子とリチウムイオンの両方に対して伝導性ではない。大きな層厚さは、非常に高い内部抵抗、および低い活性材料利用率を示唆する。
【００５８】
すなわち、材料のタイプ、サイズ、電極層の厚さ、および活性材料の質量負荷の面、ならびに電極もしくはセルの形状および寸法の面で、カソードまたはアノード活性材料の設計および選択に際して同時に考慮しなければならない幾つかの相反する因子がある。これまでのところ、これらのしばしば相反する問題に対して任意の先行技術の教示によって提供されている有効な解決策は存在していない。本明細書に開示されるように、本発明者らは、リチウム電池を製造する新規の方法を開発することによって、電池設計者およびまた電気化学者を３０年超にわたって悩ませてきたこれらの難題を解決した。
【００５９】
従来技術のリチウム電池セルは、典型的には、以下のステップを含む方法によって製造される：（ａ）第１のステップは、アノード活性材料（例えば、Ｓｉナノ粒子またはメソカーボンマイクロビーズ、ＭＣＭＢ）、導電性フィラー（例えば、黒鉛フレーク）、および樹脂粘結剤（例えば、ＰＶＤＦ）の粒子を溶媒（例えば、ＮＭＰ）中で混合して、アノードスラリを形成することを含む。それとは別に、カソード活性材料（例えば、ＬＦＰ粒子）、導電性フィラー（例えば、アセチレンブラック）、および樹脂粘結剤（例えば、ＰＶＤＦ）の粒子を溶媒（例えば、ＮＭＰ）中で混合して分散させて、カソードスラリを形成する。（ｂ）第２のステップは、アノード集電体（例えば、Ｃｕ箔）の一方または両方の主面にアノードスラリをコーティングし、溶媒（例えば、ＮＭＰ）を蒸発させることによってコーティングされた層を乾燥させて、Ｃｕ箔上にコーティングされた乾燥アノード電極を形成することである。同様に、カソードスラリをコーティングして乾燥させて、Ａｌ箔上にコーティングされた乾燥カソード電極を形成する。実際の製造状況では、スラリコーティングは通常、ロールツーロール方式で行われる；（ｃ）第３のステップは、アノード／Ｃｕ箔シート、多孔質セパレータ層、およびカソード／Ａｌ箔シートを積層し合わせて、３層または５層アセンブリを形成し、これを所望のサイズに切断してまたは細く裂いて積層し、（形状の一例として）矩形の構造を形成するか、または巻いて円筒形のセル構造にすることを含む。（ｄ）次いで、矩形または円筒形の積層構造を、アルミニウムプラスチック積層エンベロープまたはスチールケーシングに収容する。（ｅ）次いで、液体電解質を積層構造に注入して、リチウム電池セルを製造する。
【００６０】
従来方法および結果として得られるリチウムイオン電池セルまたはナトリウムイオンセルに関連する幾つかの重大な問題がある。
１）２００μｍ（Ａｌ箔などの固体集電体のそれぞれの側で１００μｍ）よりも厚い電極層（アノード層またはカソード層）を製造することは非常に難しい。その理由は幾つかある。厚さ１００〜２００μｍの電極は、典型的には、スラリコーティング施設において長さ３０〜５０メートルの加熱区域を必要とし、これは、時間がかかりすぎ、エネルギーを消費しすぎ、費用対効果が良くない。金属酸化物粒子など幾つかの電極活性材料に関しては、１００μｍよりも厚い良好な構造的完全性を備える電極を実際の製造環境で連続的に製造することはできていない。得られる電極は、非常に壊れやすくて脆い。より厚い電極は、層間剥離および割れが生じる傾向が高い。
２）図１（Ａ）に示されるような従来の方法では、電極の実際の質量負荷、および活性材料に関する見掛けの密度は、２００Ｗｈ／ｋｇを超える重量エネルギー密度を実現するには低すぎる。大抵は、比較的大きい黒鉛粒子に関してさえ、電極のアノード活性材料質量負荷（面密度）は２５ｍｇ／ｃｍ２よりもかなり低く、活性材料の見掛けの体積密度またはタップ密度は典型的には１．２ｇ／ｃｍ３未満である。電極のカソード活性材料質量負荷（面密度）は、リチウム金属酸化物系の無機材料に関しては４５ｍｇ／ｃｍ２よりも実質的に低く、有機またはポリマー材料に関しては１５ｍｇ／ｃｍ２よりも実質的に低い。さらに、電池容量に寄与せずに電極に追加の重量および体積を加える非常に多くの他の非活性材料（例えば、導電性添加剤および樹脂粘結剤）が存在する。これらの低い面密度および低い体積密度は、比較的低い重量エネルギー密度および低い体積エネルギー密度をもたらす。
３）従来の方法は、電極活性材料（アノード活性材料またはカソード活性材料）を液体溶媒（例えば、ＮＭＰ）中で分散させてスラリにする必要があり、集電体表面にコーティングした後に液体溶媒を除去して電極層を乾燥させなければならない。アノードおよびカソード層をセパレータ層と共に積層し合わせて、ハウジング内にパッケージングして電池セルを形成した後、セル内に液体電解質を注入する。実際には、２つの電極を濡らし、次いで電極を乾燥させ、最後に再び濡らす。そのような湿潤−乾燥−湿潤プロセスは、良好なプロセスとは思えない。
４）現在のリチウムイオン電池は、重量エネルギー密度が比較的低く、体積エネルギー密度が低いという欠点が依然としてある。市販のリチウムイオン電池は、約１５０〜２２０Ｗｈ／ｋｇの重量エネルギー密度および４５０〜６００Ｗｈ／Ｌの体積エネルギー密度を示す。
【００６１】
文献では、活性材料重量のみまたは電極重量に基づいて報告されたエネルギー密度データから、実用的な電池セルまたはデバイスのエネルギー密度を直接導くことはできない。「オーバーヘッド重量」、すなわち他のデバイス構成要素（粘結剤、導電性添加剤、集電体、セパレータ、電解質、およびパッケージング）の重量も考慮に入れる必要がある。従来の製造法では、リチウムイオン電池中のアノード活性材料（例えば、黒鉛またはカーボン）の重量比は典型的には１２％〜１７％であり、カソード活性材料（例えば、ＬｉＭｎ２Ｏ４）の重量比は２０％〜３５％である。
【００６２】
本発明は、ケーブル形状、高活性材料質量負荷、低オーバーヘッド重量および体積、高重量エネルギー密度、ならびに高体積エネルギー密度を有する、可撓性、形状適合性、および難燃性のアルカリ金属電池セルの製造方法を提供する。さらに、本発明による方法によって製造されるアルカリ金属電池の製造コストは、従来方法によるコストよりもはるかに低い。
【００６３】
図１（Ｃ）中に示されるような本発明の一実施形態では、本発明のケーブル型アルカリ金属電池は、第１の電極活性材料および第１の電解質の混合物が部分的または完全に充填される細孔を有する電気伝導性多孔質ロッドから構成される第１の電極１１を供給する第１のステップを含む方法によって製造される。伝導性添加剤または樹脂バインダーを場合によりこの混合物中に加えることができるが、これは必要ではないか、またはさらには望ましくない。この第１の電極１１は、外部負荷に接続するための端子タブとして機能できる、活性材料を含まず電解質を含まない末端部分１３を場合により含むことができる。この第１の電極は、あらゆる形状；例えば円形１１ａ、長方形１１ｂ、楕円形、正方形、六角形、中空、または不規則な形状の断面を仮定することができる。
【００６４】
あるいは、第１のステップでは、第１の電極は、伝導性ロッド（多孔質発泡体ではない）を含み、この伝導性ロッドの表面上に第１の混合物のコーティングまたは堆積が行われる。このロッドは、金属ワイヤ、伝導性ポリマー繊維もしくはヤーン、炭素もしくは黒鉛の繊維もしくはヤーン、または複数の細いワイヤ、繊維、もしくはヤーンのように単純なものであってよい。しかし、この状況では、第２の電極は、多孔質発泡体構造を含まなければならない。
【００６５】
第２のステップは、Ｌｉ＋、Ｎａ＋、またはＫ＋イオンが透過性の多孔質セパレータ１５（例えば多孔質プラスチックフィルム、紙、繊維マット、不織布、ガラス繊維布など）の薄い層で第１の電極１１を包み込むまたは覆うステップを含む。ここで構造の断面領域は１５ａ、１５ｂなどで概略的に示されるような領域に見える。このステップは、第１の電極に薄い多孔質プラスチックテープを１周もしくはわずかに１周を超えて、またはらせん状に巻き付けるステップなどの単純なものであってよい。この主な目的は、内部短絡を防止するためにアノードとカソードとを電子的に分離することである。多孔質層は、噴霧、印刷、コーティング、ディップキャスティングなどによって第１の電極の周囲全体に単に堆積することができる。
【００６６】
このセパレータで覆うまたは包むステップに続いて、セパレータで保護された構造を第２の電極１７の層で包み込むまたは覆うことを含む第３のステップが行われる。第２の電極１７は、第２の活性材料および第２の電解質、ならびに場合により伝導性添加剤または樹脂バインダー（しかし、必要ではなく、望ましくもない）の混合物を含む。この第２の電極１７は、外部負荷に接続するための端子タブとして機能できる、活性材料を含まずおよび電解質を含まない末端部分２１を場合により含むことができる。ここで構造の断面領域は１７ａ、１７ｂなどで概略的に示されるような領域に見える。
【００６７】
第４のステップとして、次にこの構造は、電気絶縁性であるケーブルシース１９（例えばプラスチックシースまたはゴム状シェル）によって包まれる、または保護される。外部負荷（例えば電球、ＬＥＤ光、電子デバイス）に接続される前に、結果として得られるケーブル電池構造の断面領域は１９ａ、１９ｂなどで概略的に示されるような領域に見える。
【００６８】
あるいは、第２の電極は、セパレータ層とケーブルシースとの間に配置されるＬｉ、Ｎａ、および／またはＫ金属の層、またはＬｉ、Ｎａ、および／またはＫ金属が堆積された集電体（例えば、Ｃｕ箔、Ｎｉ箔、ステンレス鋼箔、または炭素布などの金属箔）の層を含む。しかし、この場合、第１の電極は、伝導性多孔質の発泡体構造を含まなければならない。
【００６９】
第１の電極または第２の電極の数種類の製造手段が存在する。図１（Ｄ）中に、一例として正方形または長方形の発泡体層断面を用いて概略的に示されるように、好ましい方法の１つは、１つまたは複数の電気伝導性多孔質発泡体層（例えば３０４、３１０、３２２、または３３０；ただ１つの発泡体層が示されているが、それぞれの場合で複数の層が存在することができる）をフィーダーローラー（図示せず）から、活性材料／電解質含浸区域中に連続的に供給するステップを含み、ここで電極活性材料、電解質、および任意選択の伝導性添加剤の湿潤活性材料混合物（例えばスラリ、懸濁液、またはゲル状塊、例えば３０６ａ、３０６ｂ、３１２ａ、３１２ｂ）が、少なくとも多孔質層の多孔質表面（例えば図１（Ｄ）のそれぞれ概略図Ａおよび概略図Ｂ中の３０４または３１０）に送給される。一例として概略図Ａを用いると、１組または２組のローラー（３０２ａ、３０２ｂ、３０２ｃ、および３０２ｄ）を用いて両側から多孔質層中に湿潤活性材料／電解質混合物（３０６ａ、３０６ｂ）を含浸させることで、含浸させた活性電極３０８（アノードまたはカソード）が形成される。伝導性多孔質発泡体層は、電子伝導経路の相互接続されたネットワークと、少なくとも７０体積％（好ましくは＞８０％、より好ましくは＞９０％、さらにより好ましくは＞９５％）の細孔とを含む。
【００７０】
概略図Ｂでは、湿潤活性材料／電解質混合物層３１２ａ、３１２ｂを支持する２つの保護フィルム３１４ａ、３１４ｂを連続的に繰り出すために２つのフィーダーローラー３１６ａ、３１６ｂが使用される。これらの、湿潤活性材料／電解質混合物層３１２ａ、３１２ｂは、多岐にわたる手順（例えば、当技術分野においてよく知られている印刷、噴霧、キャスティング、コーティングなど）を用いて、保護（支持）フィルム３１４ａ、３１４ｂに送給することができる。導電性多孔質発泡体層１１０が２組のローラー（３１８ａ、３１８ｂ、３１８ｃ、３１８ｄ）の間の間隙を通って移動するときに、湿潤活性混合物材料／電解質が多孔質層３１０の細孔中に含浸して、２つの保護フィルム３１４ａ、３１４ｂで覆われた活性材料電極３２０（アノードまたはカソード電極層）が形成される。これらの保護フィルムは後に除去することができる。
【００７１】
別の例として概略図Ｃを用いると、導電性多孔質層３２２の２つの反対側の多孔質表面に湿潤活性材料／電解質混合物（３２５ａ、３２５ｂ）を供給するために、２つの噴霧装置３２４ａ、３２４ｂを使用した。１組または２組のローラーを用いて両側から多孔質層中に湿潤活性材料混合物を含浸させることで、含浸させた活性電極３２６（アノードまたはカソード）が形成される。同様に、概略図Ｄでは、導電性多孔質層３３０の２つの反対側の多孔質発泡体層表面に湿潤活性材料混合物（３３３ａ、３３３ｂ）を供給するために、２つの噴霧装置３３２ａ、３３２ｂを使用した。１組または２組のローラーを用いて両側から多孔質層中に湿潤活性材料−電解質混合物を含浸させることで、含浸させた活性電極３３８（アノードまたはカソード）が形成される。
【００７２】
図１（Ｅ）の概略図Ｅ中に示されるような別の例では、電極製造プロセスは、フィーダーローラー３４０から任意の断面形状の導電性多孔質発泡体層３５６を連続的に供給するステップによって開始する。ローラー３４２によって、多孔質層３５６を容器３４４中の湿潤活性材料混合物３４６（スラリ、懸濁液、ゲルなど）中に浸漬させる。ローラー３４２ｂに向かって移動するときに、活性材料混合物は多孔質層３５６の細孔中に含浸され始め、容器から出て２つのローラー３４８ａ、３４８ｂの間の間隙中に供給される。２つの保護フィルム３５０ａ、３５０ｂが２つのそれぞれのローラー３５２ａ、３５２ｂから同時に供給されて、含浸させた多孔質層３５４を覆い、これは回転ドラム（巻き取りローラー３５５）上に連続的に収集することができる。このプロセスは、アノードおよびカソード電極の両方に適用可能である。
【００７３】
結果として得られる電極層（アノードまたはカソード電極）は、固化の後、１００ｎｍ〜数センチメートルの（または希望するなら、より大きい）厚さまたは直径を有することができる。マイクロケーブルの場合（例えばマイクロ電子デバイスの可撓性電源として）、電極の厚さまたは直径は、１００ｎｍ〜１００μｍ、より典型的には１μｍ〜５０μｍ、最も典型的には１０μｍ〜３０μｍである。目に見える大きさの可撓性で適合性のケーブル電池の場合（例えば電気自動車ＥＶ中の閉じ込められた空間中に使用する場合）、電極は、典型的で望ましくは、１００μｍ以上の厚さを有する（好ましくは＞２００μｍ、さらに好ましくは＞３００μｍ、より好ましくは＞４００μｍ；さらにより好ましくは＞５００μｍ、６００μｍ、またはさらには＞１，０００μｍ；電極の厚さに理論的な制限はない。
【００７４】
以上は、本発明による可撓性で形状適合性のケーブル状アルカリ金属電池をどのようにして製造できるかを示す単なる数個の例である。これらの例は、本発明の範囲を限定するために用いるべきではない。
【００７５】
導電性多孔質層は、金属発泡体、金属ウェブもしくはスクリーン、穴あき金属シートに基づく構造、金属繊維マット、金属ナノワイヤマット、導電性ポリマーナノファイバマット、導電性ポリマー発泡体、導電性ポリマー被覆繊維発泡体、炭素発泡体、黒鉛発泡体、炭素エアロゲル、炭素ゼロックスゲル、グラフェンエアロゲル、グラフェン発泡体、酸化グラフェン発泡体、還元酸化グラフェン発泡体、炭素繊維発泡体、黒鉛繊維発泡体、剥離黒鉛発泡体、またはそれらの組合せから選択することができる。多孔質層は、高多孔質のマット、スクリーン／グリッド、不織布、発泡体などの形態の、炭素、黒鉛、金属、金属被覆繊維、導電性ポリマー、または導電性ポリマー被覆繊維などの導電性材料でできている必要がある。導電性多孔質層の例を図３（Ａ）、図３（Ｂ）、図３（Ｃ）、および図３（Ｄ）に示している。多孔率レベルは、少なくとも７０体積％、好ましくは８０体積％を超え、さらに好ましくは９０体積％を超え、最も好ましくは９５体積％を超える必要がある。主鎖または発泡体壁は電子伝導経路のネットワークを形成する。
【００７６】
これらの発泡体構造は、容易にあらゆる断面形状にすることができる。これらは非常に可撓性でもあり；典型的には、非金属発泡体は金属発泡体よりも高い可撓性である。電解質は液体またはゲル状態のいずれかであるので、結果として得られるケーブル電池は、非常に可撓性となることができ、実質的にあらゆる特殊な形状に対して適合性にすることができる。液体溶媒中の塩濃度が高い（例えば２．５Ｍ〜１２Ｍ）場合でさえも、細孔中に電解質を含む発泡体は、依然として、変形可能であり、曲げることができ、ねじることができ、特殊な形状にさえも適合可能なままである。
【００７７】
好ましくは、元の伝導性多孔質層中の実質的にすべての細孔には、電極活性材料（アノードまたはカソード）、電解質、および任意選択の伝導性添加剤（バインダー樹脂は不要である）が充填される。細孔壁または伝導性経路（１〜３０％）に対して多量の細孔（７０〜９９％）が存在するので、無駄になる空間は非常に少なく（「無駄になる」は、電極活性材料および電解質によって占有されないことを意味する）、結果として電極活性材料−電解質混合物の比率が高くなる（高い活性材料負荷質量）。
【００７８】
このような電池電極の構成では（例えば図１（Ｃ））、細孔壁が電極構造全体（伝導性発泡体が集電体として機能する）のあらゆるところに存在するので、電子は、細孔壁によって収集される前に、短い距離（平均で細孔径の半分；例えば数ナノメートルまたは数マイクロメートル）しか移動する必要がない。これらの細孔壁は、最小限の抵抗を有する相互接続された電子輸送経路の３Ｄネットワークを形成する。さらに、それぞれのアノード電極またはカソード電極において、すべての電極活性材料粒子は液体電解質中にあらかじめ分散し（ぬれ性の問題がない）、湿式コーティング、乾燥、パッキング、および電解質注入の従来方法によって作製される電極中に一般に存在する乾燥ポケットが存在しなくなる。したがって、本発明による方法は、従来の電池セル製造法に勝る全く予想外の利点を生み出す。
【００７９】
好ましい実施形態では、アノード活性材料は、純粋なグラフェン（例えば図２）、酸化グラフェン、還元酸化グラフェン、フッ化グラフェン、塩化グラフェン、臭化グラフェン、ヨウ化グラフェン、水素化グラフェン、窒素化グラフェン、化学官能化グラフェン、またはそれらの組合せから選択されるプレリチウム化されたまたはプレナトリウム化されたバージョンのグラフェンシートである。上記のグラフェン材料の任意の１つを製造するための出発グラフェン材料は、天然黒鉛、人造黒鉛、メソフェーズカーボン、メソフェーズピッチ、メソカーボンマイクロビーズ、ソフトカーボン、ハードカーボン、コークス、炭素繊維、カーボンナノファイバ、カーボンナノチューブ、またはそれらの組合せから選択することができる。グラフェン材料は、アルカリ金属電池のアノード活性材料とカソード活性材料の両方のための良好な導電性添加剤でもある。
【００８０】
面間ファンデルワールス力を克服することができると仮定して、天然または人造黒鉛粒子中の黒鉛結晶の構成グラフェン面を剥離し、抽出または単離して、六角形を成す炭素原子の個々のグラフェンシートを得ることができ、これらのシートは単原子厚である。炭素原子の単離された個々のグラフェン面は、一般に、単層グラフェンと呼ばれる。厚さ方向で約０．３３５４ｎｍのグラフェン面間隔でファンデルワールス力によって結合された複数のグラフェン面の積層は、一般に多層グラフェンと呼ばれる。多層グラフェンプレートレットは、最大３００層のグラフェン面（１００ｎｍ未満の厚さ）、しかしより典型的には最大３０層のグラフェン面（１０ｎｍ未満の厚さ）、さらにより典型的には最大２０層のグラフェン面（７ｎｍ未満の厚さ）、および最も典型的には最大１０層のグラフェン面（科学界では一般に数層グラフェンと呼ばれる）を有する。単層グラフェンおよび多層グラフェンシートは、総称して「ナノグラフェンプレートレット」（ＮＧＰ）と呼ばれる。グラフェンシート／プレートレット（総称してＮＧＰ）は、０Ｄフラーレン、１Ｄ  ＣＮＴまたはＣＮＦ、および３Ｄ黒鉛とは異なる新しいクラスのカーボンナノ材料（２Ｄナノカーボン）である。特許請求の範囲を定義する目的で、また当技術分野で一般に理解されるように、グラフェン材料（単離されたグラフェンシート）は、カーボンナノチューブ（ＣＮＴ）またはカーボンナノファイバ（ＣＮＦ）ではない（それらを含まない）。
【００８１】
１つの方法では、図４（Ａ）および図４（Ｂ）（概略図）に示されるように、グラフェン材料は、天然黒鉛粒子を強酸および／または酸化剤でインターカレーションして黒鉛インターカレーション化合物（ＧＩＣ）または酸化黒鉛（ＧＯ）を得ることによって得られる。ＧＩＣまたはＧＯ中のグラフェン面間の間隙空間に化学種または官能基が存在することが、グラフェン間隔（ｄ００２；Ｘ線回折によって決定される）を増加させる働きをし、それにより、通常であればｃ軸方向に沿ってグラフェン面を一体に保持するファンデルワールス力を大幅に減少させる。ＧＩＣまたはＧＯは、硫酸、硝酸（酸化剤）、および別の酸化剤（例えば、過マンガン酸カリウムまたは過塩素酸ナトリウム）の混合物中に天然黒鉛粉末（図４（Ｂ）での参照番号１００）を浸漬することによって生成されることが最も多い。インターカレーション手順中に酸化剤が存在する場合、得られるＧＩＣ（１０２）は、実際には、ある種の酸化黒鉛（ＧＯ）粒子である。次いで、このＧＩＣまたはＧＯを繰り返し洗浄し、水中ですすいで余剰の酸を除去すると、酸化黒鉛懸濁液または分散液が得られ、これは、水中に分散された、離散した視覚的に区別可能な酸化黒鉛粒子を含む。グラフェン材料を製造するために、このすすぎステップ後に２つの処理ルートの一方をたどることができ、以下に簡単に説明する。
【００８２】
ルート１は、本質的に乾燥ＧＩＣまたは乾燥酸化黒鉛粒子の塊である「膨張黒鉛」を得るために懸濁液から水を除去することを含む。膨張黒鉛を典型的には８００〜１，０５０℃の範囲内の温度に約３０秒〜２分間曝すと、ＧＩＣは、３０〜３００倍に急速に体積膨張して、「黒鉛ワーム」（１０４）を形成する。黒鉛ワーム（１０４）はそれぞれ、剥離されてはいるがほとんど分離されておらず、相互接続されたままの黒鉛フレークの集合である。
【００８３】
ルート１Ａでは、これらの黒鉛ワーム（剥離された黒鉛または「相互接続された／分離されていない黒鉛フレークのネットワーク」）を再び圧縮して、典型的には０．１ｍｍ（１００μｍ）〜０．５ｍｍ（５００μｍ）の範囲内の厚さを有する可撓性黒鉛シートまたは箔（１０６）を得ることができる。代替として、１００ｎｍよりも厚い（したがって定義によりナノ材料ではない）黒鉛フレークまたはプレートレットを主として含むいわゆる「膨張黒鉛フレーク」（１０８）を製造する目的で、低強度エアミルまたはせん断機を使用して黒鉛ワームを単に破砕することを選択することもできる。
【００８４】
ルート１Ｂでは、同一出願人の米国特許出願第１０／８５８，８１４号明細書（２００４年３月６日）に開示されているように、剥離された黒鉛は、（例えば、超音波装置、高せん断ミキサ、高強度エアジェットミル、または高エネルギーボールミルを使用した）高強度の機械的せん断を受けて、分離された単層および多層グラフェンシート（総称してＮＧＰ１１２と呼ぶ）を形成する。単層グラフェンが０．３４ｎｍの薄さであり得る一方、多層グラフェンは、最大１００ｎｍ、しかしより典型的には１０ｎｍ未満の厚さを有することがある（一般に数層グラフェンと呼ばれる）。複数のグラフェンシートまたはプレートレットが、製紙法を使用して１枚のＮＧＰ紙として形成されることがある。このＮＧＰ紙は、本発明による方法で利用される多孔質グラフェン構造層の一例である。
【００８５】
ルート２は、個々の酸化グラフェンシートを酸化黒鉛粒子から分離／単離する目的で、酸化黒鉛懸濁液（例えば、水中に分散された酸化黒鉛粒子）を超音波処理することを含む。これは、グラフェン面の離間距離が天然黒鉛での０．３３５４ｎｍから高度に酸化された酸化黒鉛での０．６〜１．１ｎｍに増加されており、隣接する面を一体に保持するファンデルワールス力を大幅に弱めるという見解に基づいている。超音波出力は、完全に分離された、単離された、または離散した酸化グラフェン（ＧＯ）シートを形成するために、グラフェン面シートをさらに分離するのに十分なものでよい。次いで、これらの酸化グラフェンシートを化学的または熱的に還元して、「還元酸化グラフェン」（ＲＧＯ）を得ることができ、これは、典型的には、０．００１重量％〜１０重量％、より典型的には０．０１重量％〜５重量％の酸素含有量を有し、最も典型的にはかつ好ましくは２重量％未満の酸素を含む。
【００８６】
本出願の特許請求の範囲を定義する目的で、ＮＧＰまたはグラフェン材料は、単層および多層（典型的には１０層未満）の純粋なグラフェン、酸化グラフェン、還元酸化グラフェン（ＲＧＯ）、フッ化グラフェン、塩化グラフェン、臭化グラフェン、ヨウ化グラフェン、水素化グラフェン、窒素化グラフェン、化学官能化グラフェン、ドープされた（例えば、ＢまたはＮをドープされた）グラフェンの離散シート／プレートレットを含む。純粋なグラフェンは、本質的に０％の酸素を有する。ＲＧＯは、典型的には０．００１重量％〜５重量％の酸素含有量を有する。酸化グラフェン（ＲＧＯを含む）は、０．００１重量％〜５０重量％の酸素を有することができる。純粋なグラフェンを除き、全てのグラフェン材料が、非炭素元素（例えば、Ｏ、Ｈ、Ｎ、Ｂ、Ｆ、Ｃｌ、Ｂｒ、Ｉなど）を０．００１重量％〜５０重量％含む。本明細書では、これらの材料を不純グラフェン材料と呼ぶ。
【００８７】
純粋なグラフェンは、より小さい離散グラフェンシート（典型的には０．３μｍ〜１０μｍ）として、黒鉛粒子の直接超音波処理（液相剥離または生成としても知られている）または超臨界流体剥離によって製造することができる。これらの方法は、当技術分野でよく知られている。
【００８８】
酸化グラフェン（ＧＯ）は、反応容器内で、ある期間（出発材料の性質および使用される酸化剤のタイプに応じて典型的には０．５〜９６時間）にわたって所望の温度で、出発黒鉛材料の粉末またはフィラメント（例えば、天然黒鉛粉末）を酸化性液体媒体（例えば、硫酸、硝酸、および過マンガン酸カリウムの混合物）中に浸漬することによって得ることができる。上述したように、次いで、得られた酸化黒鉛粒子に熱剥離または超音波誘発剥離を施して、単離ＧＯシートを生成することができる。次いで、これらのＧＯシートは、ＯＨ基を他の化学基（例えば、ＢｒやＮＨ２など）で置換することによって様々なグラフェン材料に変換することができる。
【００８９】
本明細書では、ハロゲン化グラフェン材料群の一例として、フッ素化グラフェンまたはフッ化グラフェンが使用される。フッ素化グラフェンを生成するために採用されている２つの異なる手法がある。（１）あらかじめ合成されたグラフェンのフッ素化：この手法は、機械的剥離またはＣＶＤ成長によって用意されたグラフェンをＸｅＦ２またはＦベースのプラズマなどのフッ素化剤で処理することを必要とする。（２）多層フッ化黒鉛の剥離：フッ化黒鉛の機械的剥離と液相剥離の両方を容易に達成することができる。
【００９０】
低温で黒鉛インターカレーション化合物（ＧＩＣ）ＣｘＦ（２≦ｘ≦２４）が生成されるのに対し、高温でのＦ２と黒鉛との相互作用は、共有結合性フッ化黒鉛（ＣＦ）ｎまたは（Ｃ２Ｆ）ｎをもたらす。（ＣＦ）ｎでは、炭素原子はｓｐ３混成であり、したがって、フルオロカーボン層は波形であり、トランスリンクされたシクロヘキサンのいす型立体配座からなる。（Ｃ２Ｆ）ｎでは、Ｃ原子の半分のみがフッ素化され、隣接する炭素シートの対はどれもＣ−Ｃ共有結合により結合される。フッ素化反応に関する系統的研究から、得られたＦ／Ｃ比が、フッ素化温度、フッ素化ガス中のフッ素の分圧、ならびに黒鉛前駆体の物理的特性、例えば黒鉛化度、粒度、および比表面積に大きく依存することが示された。フッ素（Ｆ２）に加え、他のフッ素化剤も使用することができるが、入手できる文献のほとんどは、時としてフッ化物の存在下で、Ｆ２ガスによるフッ素化を含む。
【００９１】
層状の前駆体材料を個々の層または数層の状態に剥離するためには、隣接する層間の引力を克服すること、および層をさらに安定させることが必要である。これは、官能基によるグラフェン表面の共有結合修飾によって、または特定の溶媒、界面活性剤、ポリマー、もしくはドナー−アクセプタ芳香族分子を使用する非共有結合修飾によって実現されることがある。液相剥離のプロセスは、液体媒体中のフッ化黒鉛の超音波処理を含む。
【００９２】
グラフェンの窒素化は、酸化グラフェンなどのグラフェン材料を高温（２００〜４００℃）でアンモニアに曝すことによって行うことができる。窒素化グラフェンは、水熱法によって、より低温で生成することもできる。これは、例えば、オートクレーブ内にＧＯおよびアンモニアを封止し、次いで温度を１５０〜２５０℃に上昇させることによって行われる。窒素ドープされたグラフェンを合成する他の方法は、グラフェンに対する窒素プラズマ処理、アンモニアの存在下での黒鉛電極間のアーク放電、ＣＶＤ条件下での酸化グラフェンのアンモノリシス、および様々な温度での酸化グラフェンおよび尿素の水熱処理を含む。
【００９３】
上記の特徴は、以下のようにさらに詳細に記述および説明される。図４（Ｂ）に示されるように、黒鉛粒子（例えば、１００）は、典型的には、複数の黒鉛結晶または微粒子からなる。黒鉛結晶は、炭素原子の六方晶ネットワークの層面から構成されている。六角形状に配列された炭素原子のこれらの層平面は実質的に平坦であり、特定の結晶において互いに実質的に平行かつ等距離になるように配向または秩序化されている。一般にグラフェン層または基底面と呼ばれる六方晶構造の炭素原子のこれらの層は、弱いファンデルワールス力によってそれらの厚さ方向（結晶学的ｃ軸方向）で弱く結合され、これらのグラフェン層の群は結晶として配列される。黒鉛結晶構造は通常、２つの軸または方向に関して特徴付けられる。すなわち、ｃ軸方向およびａ軸（またはｂ軸）方向である。ｃ軸は、基底面に垂直な方向である。ａ軸またはｂ軸は、基底面に平行（ｃ軸方向に垂直）な方向である。
【００９４】
平行なグラフェン層を保持する弱いファンデルワールス力により、天然黒鉛を処理してグラフェン層間の間隔をかなり開き、それにより、ｃ軸方向での顕著な膨張を可能にし、したがって炭素層の層状特性が実質的に保持された膨張黒鉛構造を形成することができる。可撓性黒鉛を製造するための方法は、当技術分野でよく知られている。一般に、天然黒鉛のフレーク（例えば、図４（Ｂ）での参照番号１００）を酸溶液中にインターカレーションして、黒鉛インターカレーション化合物（ＧＩＣ、１０２）を生成する。ＧＩＣを洗浄し、乾燥させ、次いで、高温に短時間曝すことによって剥離させる。これにより、フレークは、それらの元の寸法の８０〜３００倍まで黒鉛のｃ軸方向で膨張または剥離する。剥離された黒鉛フレークは、見た目が虫のようであり、したがって一般に黒鉛ワーム１０４と呼ばれる。大きく膨張されている黒鉛フレークのこれらのワームは、ほとんどの用途に関して、粘結剤を使用せずに、約０．０４〜２．０ｇ／ｃｍ３の典型的な密度を有する膨張黒鉛の粘着性または一体型のシート、例えばウェブ、紙、ストリップ、テープ、箔、マットなど（典型的には「可撓性黒鉛」１０６と呼ばれる）として形成することができる。
【００９５】
硫酸などの酸は、ＧＩＣを得るためにグラフェン面間の空間に浸透する唯一のタイプのインターカレーション剤（インターカラント）というわけではない。黒鉛をステージ１、ステージ２、ステージ３などにインターカレーションするために、アルカリ金属（Ｌｉ、Ｋ、Ｎａ、Ｃｓ、およびそれらの合金または共晶）など多くの他のタイプのインターカレート剤を使用することができる。ステージｎは、ｎ個のグラフェン面ごとに１つのインターカラント層があることを示唆する。例えば、ステージ１のカリウムインターカレーションされたＧＩＣは、グラフェン面ごとに１つのＫ層があることを意味する。すなわち、Ｇ／Ｋ／Ｇ／Ｋ／Ｇ／ＫＧ…の順列で２つの隣接するグラフェン面間に挿入された１つのＫ原子層を見つけることができる。ここで、Ｇはグラフェン面であり、Ｋはカリウム原子面である。ステージ２のＧＩＣは、ＧＧ／Ｋ／ＧＧ／Ｋ／ＧＧ／Ｋ／ＧＧ…の順列を有する。ステージ３のＧＩＣは、ＧＧＧ／Ｋ／ＧＧＧ／Ｋ／ＧＧＧ…の順列を有する。以下同様である。次いで、これらのＧＩＣを水または水−アルコール混合物と接触させて、剥離された黒鉛および／または分離／単離されたグラフェンシートを生成することができる。
【００９６】
剥離された黒鉛ワームに、高強度エアジェットミル、高強度ボールミル、または超音波デバイスを使用した高強度の機械的せん断／分離処理を施して、分離されたナノグラフェンプレートレット（ＮＧＰ）を生成することができ、グラフェンプレートレットは全て、１００ｎｍよりも薄く、大抵は１０ｎｍよりも薄く、多くの場合には単層グラフェンである（図４（Ｂ）では参照番号１１２としても示されている）。ＮＧＰは、グラフェンシートまたは複数のグラフェンシートから構成され、各シートは、炭素原子の２次元の六角形構造である。フィルム形成法を使用して、単層および／または数層のグラフェンまたは酸化グラフェンの離散シート／プレートレットを含む複数のＮＧＰの塊を多孔性グラフェンフィルム（図４（Ｂ）の参照番号１１４）に形成することができる。代替として、低強度せん断では、黒鉛ワームは、厚さ１００ｎｍ超のいわゆる膨張黒鉛フレーク（図４（Ｂ）での参照番号１０８）に分離される傾向がある。これらのフレークから、樹脂粘結剤を使用して、または使用せずに、マット製造プロセスを使用して、黒鉛マットまたは不織布１０６を形成し、膨張黒鉛発泡体を形成することができる。黒鉛発泡体は、炭素発泡体の黒鉛化によって製造することもできる。
【００９７】
本発明の実施に使用できるアノード活性材料またはカソード活性材料の種類に対する制限は存在しない。好ましくは、本発明による方法では、電池が充電される場合、Ｌｉ／Ｌｉ＋（すなわち標準電位としてのＬｉ→Ｌｉ＋＋ｅ−を基準として）Ｎａ／Ｎａ＋基準よりも、１．０ボルト未満（好ましくは０．７ボルト未満）高い電気化学ポテンシャルにおいて、アノード活性材料はアルカリイオン（例えばリチウムイオン）を吸収する。好ましい一実施形態では、アノード活性材料は：（ａ）天然黒鉛、人造黒鉛、メソカーボンマイクロビーズ（ＭＣＭＢ）、および炭素（ソフトカーボン、ハードカーボン、カーボンナノファイバ、およびカーボンナノチューブを含む）の粒子；（ｂ）ケイ素（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、およびカドミウム（Ｃｄ）（Ｓｉ、Ｇｅ、Ａｌ、およびＳｎは、それらの高い比容量のために最も望ましい）；（ｃ）Ｓｉ、Ｇｅ、Ｓｎ、Ｐｂ、Ｓｂ、Ｂｉ、Ｚｎ、Ａｌ、またはＣｄと別の元素との合金または金属間化合物であって、化学量論的または非化学量論的である合金または金属間化合物（例えばＳｉＡｌ、ＳｉＳｎ）；（ｄ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、またはＣｄ、ならびにそれらの混合物または複合物の酸化物、炭化物、窒化物、硫化物、リン化物、セレン化物、およびテルル化物（例えばＳｎＯ、ＴｉＯ２、Ｃｏ３Ｏ４など）；（ｅ）それらのプレリチウム化されたバージョン（例えばチタン酸リチウムであるプレリチウム化ＴｉＯ２）；（ｆ）プレリチウム化グラフェンシート；ならびにそれらの組合せからなる群から選択される。
【００９８】
幾つかの実施形態では、第１の電極または第２の電極は、Ｌｉ、Ｎａ、Ｋ、またはそれらの組合せの粒子、箔、またはコーティングを電極活性材料として含む。
【００９９】
別の好ましい実施形態では、アノード活性材料は、純粋なグラフェン、酸化グラフェン、還元酸化グラフェン、フッ化グラフェン、塩化グラフェン、臭化グラフェン、ヨウ化グラフェン、水素化グラフェン、窒素化グラフェン、化学官能化グラフェン、またはそれらの組合せから選択されるグラフェンシートのプレナトリウム化またはプレカリウム化されたバージョンである。上記グラフェン材料の任意の１つを製造するための出発黒鉛材料は、天然黒鉛、人造黒鉛、メソフェーズカーボン、メソフェーズピッチ、メソカーボンマイクロビーズ、ソフトカーボン、ハードカーボン、コークス、炭素繊維、カーボンナノファイバ、カーボンナノチューブ、またはそれらの組合せから選択することができる。グラフェン材料は、アルカリ金属電池のアノード活性材料およびカソード活性材料の両方のための良好な導電性添加剤でもある。
【０１００】
充電式アルカリ金属電池では、アノードは、アルカリ金属、アルカリ金属合金、アルカリ金属またはアルカリ金属合金とアルカリインターカレーション化合物との混合物、アルカリ元素含有化合物、またはそれらの組合せから選択されるアルカリイオン源を含有することができる。石油コークス、カーボンブラック、非晶質炭素、ハードカーボン、鋳型炭素、中空カーボンナノワイヤ、中空炭素球、チタネート、ＮａＴｉ２（ＰＯ４）３、Ｎａ２Ｔｉ３Ｏ７（チタン酸ナトリウム）、Ｎａ２Ｃ８Ｈ４Ｏ４（テレフタル酸二ナトリウム）、Ｎａ２ＴＰ（テレフタル酸ナトリウム）、ＴｉＯ２、ＮａｘＴｉＯ２（ｘ＝０．２〜１．０）、カルボキシレート系材料、Ｃ８Ｈ４Ｎａ２Ｏ４、Ｃ８Ｈ６Ｏ４、Ｃ８Ｈ５ＮａＯ４、Ｃ８Ｎａ２Ｆ４Ｏ４、Ｃ１０Ｈ２Ｎａ４Ｏ８、Ｃ１４Ｈ４Ｏ６、Ｃ１４Ｈ４Ｎａ４Ｏ８、またはそれらの組合せから選択されるアルカリインターカレーション化合物を含有するアノード活性材料が特に望ましい。
【０１０１】
一実施形態では、アノードは２または３種類のアノード活性材料の混合物（例えば活性炭＋ＮａＴｉ２（ＰＯ４）３の混合粒子）を含有することができ、カソードは、ナトリウムインターカレーション化合物単独（例えばＮａｘＭｎＯ２）、電気二重層コンデンサ型カソード活性材料単独（例えば活性炭）、擬似容量のためのλ−ＭｎＯ２／活性炭の酸化還元対であってよい。
【０１０２】
多様なカソード活性材料を使用して、本発明による方法を実施することができる。カソード活性材料は、典型的には、電池が放電されたときにはアルカリ金属イオンを貯蔵し、再充電されたときにはアルカリ金属イオンを電解質に解放することが可能なアルカリ金属インターカレーション化合物またはアルカリ金属吸収化合物である。カソード活性材料は、無機材料、有機もしくはポリマー材料、金属酸化物／リン酸塩／硫化物（最も望ましいタイプの無機カソード材料）、または以下のようなそれらの組合せから選択することができる。
【０１０３】
コバルト酸リチウム、ニッケル酸リチウム、マンガン酸リチウム、バナジウム酸リチウム、リチウム遷移金属酸化物、リチウム混合金属酸化物、リン酸鉄リチウム、リン酸マンガンリチウム、リン酸バナジウムリチウム、リチウム混合金属リン酸塩、遷移金属硫化物、およびそれらの組合せからなる金属酸化物、金属リン酸塩、および金属硫化物の群。特に、バナジウム酸リチウムは、ＶＯ２、ＬｉｘＶＯ２、Ｖ２Ｏ５、ＬｉｘＶ２Ｏ５、Ｖ３Ｏ８、ＬｉｘＶ３Ｏ８、ＬｉｘＶ３Ｏ７、Ｖ４Ｏ９、ＬｉｘＶ４Ｏ９、Ｖ６Ｏ１３、ＬｉｘＶ６Ｏ１３、それらのドープされたバージョン、それらの誘導体、およびそれらの組合せからなる群から選択されることがある（ここで、０．１＜ｘ＜５）。リチウム遷移金属酸化物は、層状化合物ＬｉＭＯ２、スピネル化合物ＬｉＭ２Ｏ４、オリビン化合物ＬｉＭＰＯ４、ケイ酸塩化合物Ｌｉ２ＭＳｉＯ４、タボライト化合物ＬｉＭＰＯ４Ｆ、ホウ酸塩化合物ＬｉＭＢＯ３、またはそれらの組合せから選択されることがある（ここで、Ｍは、遷移金属、または複数の遷移金属の混合物である）。
【０１０４】
アルカリ金属セルまたはアルカリ金属イオンセルでは、カソード活性材料は、ＮａＦｅＰＯ４（リン酸鉄ナトリウム）、Ｎａ０．７ＦｅＰＯ４、Ｎａ１．５ＶＯＰＯ４Ｆ０．５、Ｎａ３Ｖ２（ＰＯ４）３、Ｎａ３Ｖ２（ＰＯ４）２Ｆ３、Ｎａ２ＦｅＰＯ４Ｆ、ＮａＦｅＦ３、ＮａＶＰＯ４Ｆ、Ｎａ３Ｖ２（ＰＯ４）２Ｆ３、Ｎａ１．５ＶＯＰＯ４Ｆ０．５、Ｎａ３Ｖ２（ＰＯ４）３、ＮａＶ６Ｏ１５、ＮａｘＶＯ２、Ｎａ０．３３Ｖ２Ｏ５、ＮａｘＣｏＯ２（コバルト酸ナトリウム）、Ｎａ２／３［Ｎｉ１／３Ｍｎ２／３］Ｏ２、Ｎａｘ（Ｆｅ１／２Ｍｎ１／２）Ｏ２、ＮａｘＭｎＯ２（ナトリウムマンガンブロンズ）、λ−ＭｎＯ２、Ｎａ０．４４ＭｎＯ２、Ｎａ０．４４ＭｎＯ２／Ｃ、Ｎａ４Ｍｎ９Ｏ１８、ＮａＦｅ２Ｍｎ（ＰＯ４）３、Ｎａ２Ｔｉ３Ｏ７、Ｎｉ１／３Ｍｎ１／３Ｃｏ１／３Ｏ２、Ｃｕ０．５６Ｎｉ０．４４ＨＣＦ（銅およびニッケルのヘキサシアノ鉄酸塩）、ＮｉＨＣＦ（ヘキサシアノ鉄酸ニッケル）、ＮａｘＣｏＯ２、ＮａＣｒＯ２、Ｎａ３Ｔｉ２（ＰＯ４）３、ＮｉＣｏ２Ｏ４、Ｎｉ３Ｓ２／ＦｅＳ２、Ｓｂ２Ｏ４、Ｎａ４Ｆｅ（ＣＮ）６／Ｃ、ＮａＶ１−ｘＣｒｘＰＯ４Ｆ、ＳｅｙＳｚ（セレンおよびセレン／硫黄、ｚ／ｙは０．０１〜１００）、Ｓｅ（Ｓを含有せず）、アルオード石、またはそれらの組合せから選択されるナトリウムインターカレーション化合物（またはそれらのカリウムに対応するもの）を含有することができる。
【０１０５】
カソード活性材料として使用するための他の無機材料は、硫黄、硫黄化合物、ポリ硫化リチウム、遷移金属ダイカルコゲナイド、遷移金属トリカルコゲナイド、またはそれらの組合せから選択されることがある。特に、無機材料は、ＴｉＳ２、ＴａＳ２、ＭｏＳ２、ＮｂＳｅ３、ＭｎＯ２、ＣｏＯ２、酸化鉄、酸化バナジウム、またはそれらの組合せから選択される。これらについては、後でさらに論じる。
【０１０６】
特に、無機材料は、（ａ）セレン化ビスマスもしくはテルル化ビスマス、（ｂ）遷移金属ダイカルコゲナイドもしくはトリカルコゲナイド、（ｃ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物、（ｄ）窒化ホウ素、または（ｅ）それらの組合せから選択されることがある。
【０１０７】
あるいは、カソード活性材料は、電解質と直接接触するアルカリ金属イオン捕捉官能基またはアルカリ金属イオン貯蔵表面を有する機能性材料またはナノ構造材料から選択することができる。好ましくは、この官能基は、アルカリ金属イオンと可逆的に反応する、アルカリ金属イオンと酸化還元対を形成する、またはアルカリ金属イオンと化学複合体を形成する。機能性材料またはナノ構造材料は、（ａ）ソフトカーボン、ハードカーボン、ポリマー炭素もしくは炭化樹脂、メソフェーズカーボン、コークス、炭化ピッチ、カーボンブラック、活性炭、ナノセルラー炭素発泡体、または部分黒鉛化炭素から選択されるナノ構造または多孔質の不規則炭素材料；（ｂ）単層グラフェンシートまたは多層グラフェンプレートレットから選択されるナノグラフェンプレートレット；（ｃ）単層カーボンナノチューブまたは多層カーボンナノチューブから選択されるカーボンナノチューブ；（ｄ）カーボンナノファイバ、ナノワイヤ、金属酸化物ナノワイヤもしくは繊維、導電性ポリマーナノファイバ、またはそれらの組合せ；（ｅ）カルボニル含有有機またはポリマー分子；（ｆ）カルボニル基、カルボキシル基、またはアミン基を含有する機能性材料；ならびにそれらの組合せからなる群から選択することができる。
【０１０８】
機能性材料またはナノ構造材料は、ポリ（２，５−ジヒドロキシ−１，４−ベンゾキノン−３，６−メチレン）、ＮａｘＣ６Ｏ６（ｘ＝１〜３）、Ｎａ２（Ｃ６Ｈ２Ｏ４）、Ｎａ２Ｃ８Ｈ４Ｏ４（テレフタル酸Ｎａ）、Ｎａ２Ｃ６Ｈ４Ｏ４（ｔｒａｎｓ−ｔｒａｎｓ−ムコン酸Ｌｉ）、３，４，９，１０−ペリレンテトラカルボン酸二無水物（ＰＴＣＤＡ）スルフィドポリマー、ＰＴＣＤＡ、１，４，５，８−ナフタレン−テトラカルボン酸二無水物（ＮＴＣＤＡ）、ベンゼン−１，２，４，５−テトラカルボン酸二無水物、１，４，５，８−テトラヒドロキシアントラキノン（ａｎｔｈｒａｑｕｉｎｏｎ）、テトラヒドロキシ−ｐ−ベンゾキノン、およびそれらの組合せからなる群から選択することができる。望ましくは機能性材料またはナノ構造材料は、−ＣＯＯＨ、＝Ｏ、−ＮＨ２、−ＯＲ、または−ＣＯＯＲから選択される官能基を有し、ここでＲは炭化水素基である。
【０１０９】
有機材料またはポリマー材料は、ポリ（アントラキノニルスルフィド）（ＰＡＱＳ）、リチウムオキソカーボン、３，４，９，１０−ペリレンテトラカルボン酸二無水物（ＰＴＣＤＡ）、ポリ（アントラキノニルスルフィド）、ピレン−４，５，９，１０−テトラオン（ＰＹＴ）、ポリマー結合ＰＹＴ、キノ（トリアゼン）、酸化還元活性有機材料、テトラシアノキノジメタン（ＴＣＮＱ）、テトラシアノエチレン（ＴＣＮＥ）、２，３，６，７，１０，１１−ヘキサメトキシトリフェニレン（ＨＭＴＰ）、ポリ（５−アミノ−１，４−ジヒドロキシアントラキノン）（ＰＡＤＡＱ）、ホスファゼンジスルフィドポリマー（［（ＮＰＳ２）３］ｎ）、リチウム化された１，４，５，８−ナフタレンテトラオールホルムアルデヒドポリマー、ヘキサアザトリナフチレン（ＨＡＴＮ）、ヘキサアザトリフェニレンヘキサカルボニトリル（ＨＡＴ（ＣＮ）６）、５−ベンジリデンヒダントイン、イサチンリチウム塩、ピロメリットジイミドリチウム塩、テトラヒドロキシ−ｐ−ベンゾキノン誘導体（ＴＨＱＬｉ４）、Ｎ，Ｎ’−ジフェニル−２，３，５，６−テトラケトピペラジン（ＰＨＰ）、Ｎ，Ｎ’−ジアリル−２，３，５，６−テトラケトピペラジン（ＡＰ）、Ｎ，Ｎ’−ジプロピル−２，３，５，６−テトラケトピペラジン（ＰＲＰ）、チオエーテルポリマー、キノン化合物、１，４−ベンゾキノン、５，７，１２，１４−ペンタセンテトロン（ＰＴ）、５−アミノ−２，３−ジヒドロ−１，４−ジヒドロキシアントラキノン（ＡＤＤＡＱ）、５−アミノ−１，４−ジヒドロキシアントラキノン（ＡＤＡＱ）、カリックスキノン、Ｌｉ４Ｃ６Ｏ６、Ｌｉ２Ｃ６Ｏ６、Ｌｉ６Ｃ６Ｏ６、またはこれらの組合せから選択されることがある。
【０１１０】
チオエーテルポリマーは、ポリ［メタンテトリル−テトラ（チオメチレン）］（ＰＭＴＴＭ）、ポリ（２，４−ジチオペンタニレン）（ＰＤＴＰ）、主鎖チオエーテルポリマーとしてポリ（エテン−１，１，２，２−テトラチオール）（ＰＥＴＴ）を含むポリマー、共役芳香族成分からなる主鎖を有し、ペンダントとしてチオエーテル側鎖を有する側鎖チオエーテルポリマー、ポリ（２−フェニル−１，３−ジチオラン）（ＰＰＤＴ）、ポリ（１，４−ジ（１，３−ジチオラン−２−イル）ベンゼン）（ＰＤＤＴＢ）、ポリ（テトラヒドロベンゾジチオフェン）（ＰＴＨＢＤＴ）、ポリ［１，２，４，５−テトラキス（プロピルチオ）ベンゼン］（ＰＴＫＰＴＢ、またはポリ［３，４（エチレンジチオ）チオフェン］（ＰＥＤＴＴ）から選択される。
【０１１１】
有機材料は、銅フタロシアニン、亜鉛フタロシアニン、スズフタロシアニン、鉄フタロシアニン、鉛フタロシアニン、ニッケルフタロシアニン、バナジルフタロシアニン、フルオロクロムフタロシアニン、マグネシウムフタロシアニン、マンガンフタロシアニン、ジリチウムフタロシアニン、フタロシアニンクロロアルミニウム、カドミウムフタロシアニン、クロロガリウムフタロシアニン、コバルトフタロシアニン、銀フタロシアニン、無金属フタロシアニン、それらの化学的誘導体、またはそれらの組合せから選択されるフタロシアニン化合物から選択されることがある。
【０１１２】
リチウムインターカレーション化合物またはリチウム吸収化合物は、金属炭化物、金属窒化物、金属ホウ化物、金属ダイカルコゲナイド、またはそれらの組合せから選択されることがある。好ましくは、リチウムインターカレーション化合物またはリチウム吸収化合物は、ナノワイヤ、ナノディスク、ナノリボン、またはナノプレートレットの形態での、ニオブ、ジルコニウム、モリブデン、ハフニウム、タンタル、タングステン、チタン、バナジウム、クロム、コバルト、マンガン、鉄、またはニッケルの酸化物、ダイカルコゲナイド、トリカルコゲナイド、硫化物、セレン化物、またはテルル化物から選択される。
【０１１３】
本発明者らは、本発明による直接活性材料−電解質注入法によって用意された本発明によるリチウム電池におけるカソード活性材料として、多様な２次元（２Ｄ）無機材料を使用することができることを発見した。層状材料は、予想外の電子的特性、およびリチウムイオンに対する良好な親和性を示すことができる２Ｄ系の種々の提供源となる。黒鉛は最もよく知られている層状材料であるが、遷移金属ダイカルコゲナイド（ＴＭＤ）、遷移金属酸化物（ＴＭＯ）、ならびにＢＮ、Ｂｉ２Ｔｅ３、およびＢｉ２Ｓｅ３などの広範な他の化合物も、２Ｄ材料の供給源となり得る。
【０１１４】
好ましくは、リチウムインターカレーション化合物またはリチウム吸収化合物は、（ａ）セレン化ビスマスもしくはテルル化ビスマス、（ｂ）遷移金属ダイカルコゲナイドもしくはトリカルコゲナイド、（ｃ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物、（ｄ）窒化ホウ素、または（ｅ）それらの組合せ、から選択される無機材料のナノディスク、ナノプレートレット、ナノコーティング、またはナノシートから選択され、ここで、ディスク、プレートレット、またはシートは１００ｎｍ未満の厚さを有する。リチウムインターカレーション化合物またはリチウム吸収化合物は、（ｉ）セレン化ビスマスもしくはテルル化ビスマス、（ｉｉ）遷移金属ダイカルコゲナイドもしくはトリカルコゲナイド、（ｉｉｉ）ニオブ、ジルコニウム、モリブデン、ハフニウム、タンタル、タングステン、チタン、コバルト、マンガン、鉄、ニッケル、もしくは遷移金属の硫化物、セレン化物、もしくはテルル化物、（ｉｖ）窒化ホウ素、または（ｖ）それらの組合せ、から選択される化合物のナノディスク、ナノプレートレット、ナノコーティング、またはナノシートを含むことがあり、ここで、ディスク、プレートレット、コーティング、またはシートは１００ｎｍ未満の厚さを有する。
【０１１５】
単層または数層（最大２０層）の非グラフェン２Ｄナノ材料は、以下のような幾つかの方法によって製造することができる。機械的切断、レーザーアブレーション（例えば、レーザパルスを使用してＴＭＤを単一層までアブレーションする）、液相剥離、および薄膜技法の合成、例えば、ＰＶＤ（例えば、スパッタリング）、蒸着、気相エピタキシ、液相エピタキシ、化学蒸着エピタキシ、分子線エピタキシ（ＭＢＥ）、原子層エピタキシ（ＡＬＥ）、およびそれらのプラズマ型。
【０１１６】
広範な電解質を本発明の実施に使用することができる。非水性有機および／またはイオン液体電解質が最も好ましい。本明細書で採用される非水電解質は、電解質塩を非水溶媒に溶解することによって生成されることがある。リチウム二次電池の溶媒として採用されている任意の既知の非水溶媒を採用することができる。主として、炭酸エチレン（ＥＣ）と、上記炭酸エチレンよりも融点が低く、ドナー数が１８以下の非水溶媒の少なくとも１種とを含む混合溶媒からなる非水溶媒（本明細書では以後、第２の溶媒と呼ぶ）を好ましくは採用することができる。この非水溶媒は、（ａ）黒鉛構造で良好に生じた炭質物を含む負電極に対して安定であり、（ｂ）電解質の還元または酸化分解を抑制するのに効果的であり、かつ（ｃ）導電率が高いという利点がある。炭酸エチレン（ＥＣ）のみから構成される非水電解質は、黒鉛化炭質物による還元により、分解に対して比較的安定であるという利点がある。しかし、ＥＣの融点は３９〜４０℃と比較的高く、ＥＣの粘度も比較的高く、そのためＥＣの導電率は低く、したがって、ＥＣ単独では、室温以下で動作させる二次電池用電解質として使用するには不適切である。ＥＣとの混合物中で使用される第２の溶媒は、溶媒混合物の粘度をＥＣ単独の粘度よりも低くし、それにより混合溶媒のイオン導電率を高める働きをする。さらに、ドナー数が１８以下（炭酸エチレンのドナー数は１６．４）の第２の溶媒を用いると、上記炭酸エチレンを容易にかつ選択的にリチウムイオンで溶媒和することができ、したがって、十分に黒鉛化して生成された炭質物との第２の溶媒の還元反応は抑制されると仮定される。さらに、第２の溶媒のドナー数が１８以下に制御されるとき、リチウム電極への酸化分解電位を４Ｖ以上に容易に上昇させることができ、それにより高電圧のリチウム二次電池を製造することが可能になる。
【０１１７】
好ましい第２の溶媒は、炭酸ジメチル（ＤＭＣ）、炭酸メチルエチル（ＭＥＣ）、炭酸ジエチル（ＤＥＣ）、プロピオン酸エチル、プロピオン酸メチル、炭酸プロピレン（ＰＣ）、γ−ブチロラクトン（γ−ＢＬ）、アセトニトリル（ＡＮ）、酢酸エチル（ＥＡ）、蟻酸プロピル（ＰＦ）、蟻酸メチル（ＭＦ）、トルエン、キシレン、および酢酸メチル（ＭＡ）である。これらの第２の溶媒は、単独で採用されても、２種以上の組合せで採用されてもよい。より望ましくは、この第２の溶媒は、１６．５以下のドナー数を有するものから選択されるべきである。この第２の溶媒の粘度は、好ましくは、２５℃で２８ｃｐｓ以下にすべきである。
【０１１８】
混合溶媒中の上記炭酸エチレンの混合比は、好ましくは、１０〜８０体積％にすべきである。炭酸エチレンの混合比がこの範囲外になる場合、溶媒の導電率が低下されることがあり、または溶媒がより分解しやすくなる傾向があり、それにより充放電効率が悪化する。炭酸エチレンのより好ましい混合比は、２０〜７５体積％である。非水溶媒中の炭酸エチレンの混合比が２０体積％以上に増加されるとき、リチウムイオンに対する炭酸エチレンの溶媒和効果が促進され、溶媒分解抑制効果を向上させることができる。
【０１１９】
好ましい混合溶媒の例は、ＥＣおよびＭＥＣを含む組成物；ＥＣ、ＰＣ、およびＭＥＣを含む組成物；ＥＣ、ＭＥＣ、およびＤＥＣを含む組成物；ＥＣ、ＭＥＣ、およびＤＭＣを含む組成物；ならびにＥＣ、ＭＥＣ、ＰＣ、およびＤＥＣを含む組成物であり、ＭＥＣの体積比は３０〜８０％の範囲内で制御される。ＭＥＣの体積比を３０〜８０％、より好ましくは４０〜７０％の範囲から選択することによって、溶媒の導電率を向上させることができる。溶媒の分解反応を抑制する目的で、二酸化炭素を溶解した電解質を採用し、それにより電池の容量とサイクル寿命の両方を効果的に改良することができる。非水電解質中に取り込まれる電解質塩は、過塩素酸リチウム（ＬｉＣｌＯ４）、ヘキサフルオロリン酸リチウム（ＬｉＰＦ６）、ホウフッ化リチウム（ＬｉＢＦ４）、ヘキサフルオロヒ酸リチウム（ＬｉＡｓＦ６）、トリフルオロ−メタスルホン酸リチウム（ＬｉＣＦ３ＳＯ３）、およびビス−トリフルオロメチルスルホニルイミドリチウム［ＬｉＮ（ＣＦ３ＳＯ２）２］などのリチウム塩から選択されることがある。それらの中でも、ＬｉＰＦ６、ＬｉＢＦ４、およびＬｉＮ（ＣＦ３ＳＯ２）２が好ましい。
【０１２０】
非水性溶媒中の前述の電解質塩の含有量は、好ましくは２．５Ｍ（ｍｏｌ／ｌ）を超え、より好ましくは＞３．０Ｍ、さらにより好ましくは＞５．０Ｍ、さらにより好ましくは＞７．０Ｍ、および最も好ましくは＞１０Ｍである。アルカリ金属塩をより高い濃度で含有する電解質によって、製造中、またはケーブル電池が曲がったりねじれたりする間に、漏れの傾向が生じないケーブル型電池の形成がより容易になる。さらに驚くべきことに、本発明者らは、塩濃度が３．５Ｍを超えると、大部分の電解質が難燃性になることを確認した。一部は３．０Ｍを超える、またはわずか＞２．５Ｍの塩濃度で難燃性となる。電池科学者および技術者は、より高い濃度は、より高い粘度およびより低いイオン移動度を意味し、したがってより低いアルカリイオン伝導率を意味するものと予想するであろう。本発明者らは、この傾向は一般に０．０１Ｍ〜２．０Ｍの塩濃度範囲の場合に当てはまることを見出した。しかし、非常に予期せぬことに、濃度が閾値レベル（典型的には２．１〜３．０Ｍの間）を超えるまで増加した後に、アルカリイオン伝導率（Ｌｉ＋、Ｎａ＋、およびＫ＋イオン）が増加し始める。
【０１２１】
イオン液体はイオンのみから構成されている。イオン液体は、所望の温度を超えたときには融解状態または液体状態になる低融解温度の塩である。例えば、塩は、その融点が１００℃未満である場合にイオン液体とみなされる。融解温度が室温（２５℃）以下である場合、塩は室温イオン液体（ＲＴＩＬ）と呼ばれる。ＩＬ塩は、大きなカチオンと電荷非局在化アニオンとの組合せによる弱い相互作用によって特徴付けられる。これは、可撓性（アニオン）および非対称性（カチオン）による結晶化の傾向を低減する。
【０１２２】
典型的なよく知られているイオン液体は、１−エチル−３−メチルイミダゾリウム（ＥＭＩ）カチオンと、Ｎ，Ｎ−ビス（トリフルオロメタン）スルホンアミド（ＴＦＳＩ）アニオンとの組合せによって形成される。この組合せにより、最大約３００〜４００℃で、多くの有機電解質溶液と同等のイオン導電率、ならびに低い分解性および低い蒸気圧を有する流体が得られる。これは、一般に低い揮発性および非引火性、したがって電池に関してはるかに安全な電解質を示唆する。
【０１２３】
イオン液体は、基本的には、多様な成分の調製が容易であることにより、本質的に無制限の数の構造変化を生じる有機イオンから構成される。したがって、様々な種類の塩を使用して、所与の用途に合わせて所望の特性を有するイオン液体を設計することができる。これらは、とりわけ、カチオンとしてのイミダゾリウム、ピロリジニウム、および第四級アンモニウム塩と、アニオンとしてのビス（トリフルオロメタンスルホニル）イミド、ビス（フルオロスルホニル）イミド、およびヘキサフルオロホスフェートとを含む。それらの組成に基づいて、イオン液体は、基本的には非プロトン性型、プロトン性型、および双性イオン型を含む異なるクラスに入り、それぞれが特定の用途に適している。
【０１２４】
室温イオン液体（ＲＴＩＬ）の一般的なカチオンとしては、限定はしないが、テトラアルキルアンモニウム、ジ−、トリ−、およびテトラ−アルキルイミダゾリウム、アルキルピリジニウム、ジアルキルピロリジニウム、ジアルキルピペリジニウム、テトラアルキルホスホニウム、ならびにトリアルキルスルホニウムが挙げられる。ＲＴＩＬの一般的なアニオンとしては、限定はしないが、ＢＦ４−、Ｂ（ＣＮ）４−、ＣＨ３ＢＦ３−、ＣＨ２ＣＨＢＦ３−、ＣＦ３ＢＦ３−、Ｃ２Ｆ５ＢＦ３−、ｎ−Ｃ３Ｆ７ＢＦ３−、ｎ−Ｃ４Ｆ９ＢＦ３−、ＰＦ６−、ＣＦ３ＣＯ２−、ＣＦ３ＳＯ３−、Ｎ（ＳＯ２ＣＦ３）２−、Ｎ（ＣＯＣＦ３）（ＳＯ２ＣＦ３）−、Ｎ（ＳＯ２Ｆ）２−、Ｎ（ＣＮ）２−、Ｃ（ＣＮ）３−、ＳＣＮ−、ＳｅＣＮ−、ＣｕＣｌ２−、ＡｌＣｌ４−、Ｆ（ＨＦ）２．３−などが挙げられる。相対的に言えば、イミダゾリウムまたはスルホニウムベースのカチオンと、ＡｌＣｌ４−、ＢＦ４−、ＣＦ３ＣＯ２−、ＣＦ３ＳＯ３−、ＮＴｆ２−、Ｎ（ＳＯ２Ｆ）２−、またはＦ（ＨＦ）２．３−などの錯体ハロゲン化物アニオンとの組合せが、良好な動作伝導率を有するＲＴＩＬをもたらす。
【０１２５】
ＲＴＩＬは、高い固有のイオン導電率、高い熱安定性、低い揮発性、低い（実質的にゼロの）蒸気圧、非引火性、室温よりも上および下の広い温度範囲で液体を維持する機能、高い極性、高い粘度、および広い電気化学的窓など、典型的な特性を有することができる。高い粘度を除いて、これらの特性は、スーパーキャパシタにおける電解質成分（塩および／または溶媒）としてＲＴＩＬを使用する際に望ましい特性である。
【０１２６】
本発明によるケーブル型電池は多くの独特の特徴を有し、いくつかのこれらの特徴および利点は以下のようにまとめられる：
定義によると、ケーブル形状は、アスペクト比（長さ対直径または長さ対厚さの比）が少なくとも１０、好ましくは少なくとも２０である長さおよび直径もしくは厚さを有する形状を意味する。ケーブル型アルカリ金属電池は１ｍを超え、またはさらには１００ｍを超える長さを有することができる。この長さは１μｍの短さであってよいが、典型的には１０μｍ〜１０ｍ、より典型的には数マイクロメートル〜数メートルであってよい。実際に、この種類のケーブル電池の長さに対する理論的制限はない。
【０１２７】
本発明によるケーブル型アルカリ金属電池は可撓性であるので、この電池は、１０ｃｍを超える曲率半径を有するように容易に曲げることができる。この電池は、乗り物内の間隙または内部区画の形状に実質的に適合するように曲げることができる。この間隙または内部区画は、トランク、ドア、ハッチ、スペアタイヤ区画、シート下の領域、またはダッシュボード下の領域であってよい。電池は、乗り物から取り外し可能であり、異なる間隙または内部区画の形状に適合するように曲げることができる。
【０１２８】
本発明のケーブル型電池の１つ以上のユニットを衣類、ベルト、かばんのストラップ、兵器のストラップ、楽器のストラップ、ヘルメット、帽子、ブーツ、フットカバー、手袋、リストカバー、時計のバンド、宝石類、動物用カラー、または動物用ハーネスの中に組み込むことができる。
【０１２９】
本発明のケーブル型電池の１つ以上のユニットは、取り外し可能に組み込まれた衣類、ベルト、かばんのストラップ、兵器のストラップ、楽器のストラップ、ヘルメット、帽子、ブーツ、フットカバー、手袋、リストカバー、時計のバンド、宝石類、動物用カラー、または動物用ハーネスであってよい。
【０１３０】
さらに、本発明による電池は、中空の自転車フレームの内半径に適合する。
【０１３１】
以下では、本発明を実施する最良の形態を示すために、多数の異なるタイプのアノード活性材料、カソード活性材料、および導電性多孔質層（例えば、黒鉛発泡体、グラフェン発泡体、および金属発泡体）の例を提供する。これらの例示的な実施例、ならびに本明細書および図面の他の箇所は、個別にまたは組合せて、当業者が本発明を実施できるようにするのに十分すぎるものである。しかし、これらの実施例は、本発明の範囲を限定するものと解釈すべきではない。
【実施例】
【０１３２】
実施例１：集電体としての電子伝導性多孔質ロッドまたは層の説明的な例
様々な種類の金属発泡体、炭素発泡体および微細金属ウェブ／スクリーンは、アノードまたはカソード中の導電性多孔質ロッドまたは層（集電体として機能する）として使用するために市販されており；例えばＮｉ発泡体、Ｃｕ発泡体、Ａｌ発泡体、Ｔｉ発泡体、Ｎｉメッシュ／ウェブ、ステンレス鋼繊維メッシュなどである。金属被覆ポリマー発泡体および炭素発泡体も集電体として使用される。目に見える大きさのケーブル型の可撓性で形状適合性の電池を製造する場合、これらの伝導性多孔質層の最も望ましい厚さは５０〜１０００μｍであり、好ましくは１００〜８００μｍであり、より好ましくは２００〜６００μｍである。微細なケーブル型電池（例えば１００ｎｍ〜１００μｍの直径を有する）を製造する場合、グラフェン発泡体、グラフェンエアロゲル発泡体、多孔質炭素繊維（例えば、ポリマー繊維のエレクトロスピニング、そのポリマー繊維の炭化、および得られた炭素繊維の活性化によって製造される）、および多孔質黒鉛繊維を用いて、電極活性材料および電解質の混合物を収容することができる。
【０１３３】
実施例２：Ｎｉ発泡体テンプレート上に支持されたＮｉ発泡体およびＣＶＤグラフェン発泡体ベースの多孔質層
ＣＶＤグラフェン発泡体を製造するための手順は、以下の公開されている文献で開示されるものから適合した：Ｃｈｅｎ，Ｚ．ｅｔ  ａｌ．“Ｔｈｒｅｅ−ｄｉｍｅｎｓｉｏｎａｌ  ｆｌｅｘｉｂｌｅ  ａｎｄ  ｃｏｎｄｕｃｔｉｖｅ  ｉｎｔｅｒｃｏｎｎｅｃｔｅｄ  ｇｒａｐｈｅｎｅ  ｎｅｔｗｏｒｋｓ  ｇｒｏｗｎ  ｂｙ  ｃｈｅｍｉｃａｌ  ｖａｐｏｒ  ｄｅｐｏｓｉｔｉｏｎ，”  Ｎａｔｕｒｅ  Ｍａｔｅｒｉａｌｓ，１０，４２４−４２８（２０１１）。ニッケル発泡体、ニッケルの相互接続された３Ｄ足場を有する多孔質構造を、グラフェン発泡体の成長のためのテンプレートとして選択した。簡潔には、周囲圧力下にて１０００℃でＣＨ４を分解することによって炭素をニッケル発泡体に導入し、次いでニッケル発泡体の表面にグラフェンフィルムを堆積させた。ニッケルとグラフェンの熱膨張係数の相違により、グラフェンフィルムに波形や皺が生じた。この実施例で形成された４つのタイプの発泡体、すなわちＮｉ発泡体、ＣＶＤグラフェン被覆Ｎｉ発泡体、ＣＶＤグラフェン発泡体（Ｎｉはエッチング除去される）、および導電性ポリマー結合ＣＶＤグラフェン発泡体を、本発明によるリチウム電池での集電体として使用した。
【０１３４】
支持Ｎｉ発泡体からグラフェン発泡体を回収（分離）するために、Ｎｉフレームをエッチング除去した。Ｃｈｅｎらによって提案された手順では、高温ＨＣｌ（またはＦｅＣｌ３）溶液によってニッケル骨格をエッチング除去する前に、ポリ（メチルメタクリレート）（ＰＭＭＡ）の薄層を支持体としてグラフェンフィルムの表面に堆積して、ニッケルエッチング中にグラフェンネットワークが崩壊するのを防止した。高温のアセトンによってＰＭＭＡ層を注意深く除去した後、脆弱なグラフェン発泡体試料が得られた。ＰＭＭＡ支持層の使用は、グラフェン発泡体の自立フィルムの作製に重要であると考えられていた。その代わりに、粘結剤樹脂として導電性ポリマーを使用して、グラフェンを一体に保持するとともに、Ｎｉをエッチングで除去した。グラフェン発泡体またはＮｉ発泡体の厚さ範囲は３５μｍ〜６００μｍであった。
【０１３５】
本発明において使用されるＮｉ発泡体またはＣＶＤグラフェン発泡体の層は、アノードまたはカソードまたはその両方の構成要素（アノードまたはカソードの活性材料＋任意選択の導電性添加剤＋液体電解質）を収容するための導電性多孔質層（ＣＰＬ）として意図される。例えば、有機液体電解質（例えばＰＣ−ＥＣ中に溶解させた１〜５．５ＭのＬｉＰＦ６）中に分散させたＳｉナノ粒子からゲル状材料を形成し、これをフィーダーローラーから連続的に供給されるＮｉ発泡体の多孔質表面に送給して、アノード電極ローラーを形成した（図１（Ｃ）の概略図Ａ中に示される）。
【０１３６】
同じ液体電解質中に分散させたグラフェン担持ＬＦＰナノ粒子からカソードスラリを形成し、これを連続Ｎｉ発泡体層の２つの多孔質表面上に噴霧して、カソード電極を形成した。発泡体細孔中に含浸させたＳｉナノ粒子電解質混合物を含有する多孔質の発泡体ロッド（第１の電極）を多孔質セパレータ層（多孔質ＰＥ−ＰＰコポリマー）で包み込み、次にこれをＬＦＰ系カソード層で包み込んだ。次にこの円筒形構造を薄いポリマーシース中に入れることで、ケーブル型リチウムイオン電池が得られる。
【０１３７】
実施例３：ピッチベースの炭素発泡体からの黒鉛発泡体ベースの導電性多孔質層
ピッチパウダー、顆粒、またはペレットを、発泡体の所望の最終形状を有するアルミニウム鋳型に入れる。Ｍｉｔｓｕｂｉｓｈｉ  ＡＲＡ−２４メソフェーズピッチを利用した。試料を１トール未満に排気し、次いで約３００℃の温度に加熱する。この時点で、真空を解放して窒素ブランケットとし、次いで１，０００ｐｓｉまでの圧力を加えた。次いで、系の温度を８００℃に上昇させた。これは２℃／分の速度で行った。温度を少なくとも１５分間保って浸漬を実現し、次いで炉の電力を切って約１．５℃／分の速度で室温まで冷却し、それと共に約２ｐｓｉ／分の速度で圧力を解放した。最終的な発泡体の温度は、６３０℃および８００℃であった。冷却サイクル中、圧力は大気条件まで徐々に解放される。次いで、発泡体を窒素ブランケット下で１０５０℃まで熱処理（炭化）し、次いで、黒鉛るつぼ内で、アルゴン中で２５００℃および２８００℃（黒鉛化）まで別々に熱処理した。黒鉛発泡体層は７５〜５００μｍの厚さ範囲で利用可能である。
【０１３８】
実施例４：天然黒鉛粉末からの酸化グラフェン（ＧＯ）および還元酸化グラフェン（ＲＧＯ）ナノシートの調製
Ｈｕａｄｏｎｇ  Ｇｒａｐｈｉｔｅ  Ｃｏ．（中国、青島）製の天然黒鉛を出発材料として使用した。よく知られているｍｏｄｉｆｉｅｄ  Ｈｕｍｍｅｒｓ法に従うことによってＧＯが得られた。この方法は、２つの酸化段階を含んでいた。典型的な手順において、以下の条件で第１の酸化を実現した。１１００ｍｇの黒鉛を１０００ｍＬの沸騰フラスコに入れた。次いで、Ｋ２Ｓ２Ｏ８、２０ｇのＰ２Ｏ５、および４００ｍＬの濃縮Ｈ２ＳＯ４水溶液（９６％）をフラスコに加えた。混合物を還流下で６時間加熱し、次いで室温で２０時間安置した。酸化黒鉛を濾過し、中性ｐＨになるまで多量の蒸留水ですすいだ。この最初の酸化の終わりに、ウェットケーキ状物質が回収された。
【０１３９】
第２の酸化プロセスでは、前に収集されたウェットケーキを、６９ｍＬの濃縮Ｈ２ＳＯ４水溶液（９６％）を含む沸騰フラスコに入れた。９ｇのＫＭｎＯ４をゆっくりと加えながら、フラスコを氷浴内で保った。過熱を避けるように注意した。得られた混合物を３５℃で２時間撹拌し（試料の色が暗い緑色に変わった）、続いて１４０ｍＬの水を加えた。１５分後、４２０ｍＬの水および１５ｍＬの３０ｗｔ％Ｈ２Ｏ２水溶液を加えることによって反応を停止させた。この段階での試料の色は、明るい黄色に変わった。金属イオンを除去するために、混合物を濾過し、１：１０ＨＣｌ水溶液ですすいだ。収集した物質を２７００ｇで穏やかに遠心分離し、脱イオン水ですすいだ。最終生成物は、乾燥抽出物から推定されるように、１．４ｗｔ％のＧＯを含むウェットケーキであった。その後、脱イオン水で希釈したウェットケーキ物質を軽く超音波処理することによって、ＧＯプレートレットの液体分散液を得た。
【０１４０】
純水の代わりに界面活性剤水溶液でウェットケーキを希釈することによって、界面活性剤で安定化されたＲＧＯ（ＲＧＯ−ＢＳ）を得た。Ｓｉｇｍａ  Ａｌｄｒｉｃｈによって提供されているコール酸ナトリウム（５０ｗｔ％）とデオキシコール酸ナトリウム（５０ｗｔ％）の塩の市販の混合物を使用した。界面活性剤の重量画分は、０．５ｗｔ％であった。全ての試料に関してこの画分を一定に保った。１３ｍｍステップディストラクタホーンと、３ｍｍテーパ付きマイクロチップとを備え、２０ｋＨｚの周波数で動作するＢｒａｎｓｏｎ  Ｓｏｎｉｆｉｅｒ  Ｓ−２５０Ａを使用して超音波処理を行った。例えば、０．１ｗｔ％のＧＯを含む水溶液１０ｍＬを１０分間超音波処理し、その後、２７００ｇで３０分間遠心分離して、溶解していない大きな粒子、凝集物、および不純物を除去した。０．１ｗｔ％のＧＯ水溶液１０ｍＬを５０ｍＬ沸騰フラスコに入れることを含む方法に従うことによって、ＲＧＯを生成するために、上記のようにして得られたＧＯの化学的還元を行った。次いで、界面活性剤によって安定化させた混合物に、３５ｗｔ％のＮ２Ｈ４（ヒドラジン）水溶液１０μＬおよび２８ｗｔ％のＮＨ４ＯＨ（アンモニア）水溶液７０ｍＬを加えた。溶液を９０℃に加熱し、１時間還流させた。反応後に測定されたｐＨ値は約９だった。還元反応中、試料の色は暗黒色に変わった。
【０１４１】
本発明による幾つかのリチウム電池では、アノード活性材料およびカソード活性材料のいずれかまたは両方での導電性添加剤としてＲＧＯを使用した。プレリチウム化ＲＧＯ（例えばＲＧＯ＋リチウム粒子、またはリチウムコーティングをあらかじめ堆積したＲＧＯ）も、液体電解質と混合して選択されたリチウムイオンセルに使用する湿潤アノード活性材料混合物を形成するアノード活性材料として使用した。選択されたカソード活性材料（それぞれＴｉＳ２ナノ粒子およびＬｉＣｏＯ２粒子）および非リチウム化ＲＧＯシートを液体電解質中に分散させて、湿潤カソード活性材料混合物を調製した。それぞれアノード層およびカソード層を形成するために、湿潤アノード活性混合物および湿潤カソード活性混合物を黒鉛発泡体の表面に個別に送給した。次にケーブル型電池を製造し、ここでコア構造（第１の電極）はアノードまたはカソードのいずれかであり、第２の電極は対応する対極（カソードまたはアノードのいずれか）であった。
【０１４２】
比較のために、従来の電極を製造するためにスラリコーティングおよび乾燥手順を行った。次いで、電極と、２つの乾燥した電極間に配設されたセパレータとを組み立てて、Ａｌ−プラスチック積層パッケージングエンベロープ内に入れ、続いて液体電解質を注入して、従来のリチウム電池セルを形成した。
【０１４３】
実施例５：純粋なグラフェンのシート（酸素０％）の調製
ＧＯシート中の高欠陥集団が個々のグラフェン面の導電率を低下させるように作用する可能性を認識して、本発明者らは、純粋なグラフェンのシート（例えば、酸化されておらず、酸素を含まない、ハロゲン化されておらず、ハロゲンを含まない）を使用することで、高い導電率および熱伝導率を有する導電性添加剤を得ることができるかどうか研究することにした。プレリチウム化された純粋なグラフェンおよびプレナトリウム化された純粋なグラフェンも、それぞれリチウムイオン電池およびナトリウムイオン電池のアノード活性材料として使用した。直接超音波処理または液相製造法を使用することによって、純粋なグラフェンのシートを製造した。
【０１４４】
典型的な手順では、約２０μｍ以下のサイズに粉砕した５グラムの黒鉛フレークを１，０００ｍＬの脱イオン水（０．１重量％の分散剤を含む。ＤｕＰｏｎｔ社製のＺｏｎｙｌ（登録商標）ＦＳＯ）中に分散させて、懸濁液を得た。グラフェンシートの剥離、分離、およびサイズ減少のために、８５Ｗの超音波エネルギーレベル（Ｂｒａｎｓｏｎ  Ｓ４５０  Ｕｌｔｒａｓｏｎｉｃａｔｏｒ）を１５分〜２時間の期間にわたって使用した。得られたグラフェンシートは、一度も酸化されておらず、酸素を含まず、比較的欠陥のない純粋なグラフェンである。純粋なグラフェンは、非炭素元素を本質的に含まない。
【０１４５】
次いで、本発明による手順と、従来のスラリコーティング、乾燥、および積層の手順との両方を使用して、純粋なグラフェンのシートを、導電性添加剤として、アノード活性材料（またはカソードではカソード活性材料）と共に電池に組み込んだ。リチウムイオン電池とリチウム金属電池（カソードのみへの含浸）の両方を調べた。ナトリウムイオンセルについても準備され調べられた。
【０１４６】
実施例６：リチウム金属電池のリン酸鉄リチウム（ＬＦＰ）カソード
無被覆のまたは炭素被覆されたＬＦＰ粉末が、幾つかの供給元から市販されている。ＬＦＰ粉末を圧密して焼結することによって、スパッタリング用のＬＦＰターゲットを調製した。グラフェンフィルム上、およびそれとは別にカーボンナノファイバ（ＣＮＦ）マット上で、ＬＦＰのスパッタリングを行った。次いで、ＬＦＰ被覆グラフェンフィルムを破砕して粉末化して、ＬＦＰ被覆グラフェンシートを形成した。
【０１４７】
次いで、本発明によるケーブル型構造の作成手順と、従来のスラリコーティング、乾燥、および積層の手順との両方を使用して、炭素被覆ＬＦＰ粉末およびグラフェン担持ＬＦＰの両方を、別々に、液体電解質と共に、電池に組み込んだ。
【０１４８】
実施例７：ナトリウムイオン電池のアノード活性材料としてのテレフタル酸二ナトリウム（Ｎａ２Ｃ８Ｈ４Ｏ４）の調製
再結晶方法によって、純粋なテレフタル酸二ナトリウムを得た。テレフタル酸をＮａＯＨ水溶液に加えて水溶液を調製し、次にその混合物にエタノール（ＥｔＯＨ）を加えて、テレフタル酸二ナトリウムを水／ＥｔＯＨ混合物中に沈殿させた。共鳴安定化のため、テレフタル酸（ｔｅｒｅｐｈｔａｌｉｃ  ａｃｉｄ）は比較的低いｐＫａ値を有し、そのためＮａＯＨによって容易に脱プロトンして、酸塩基化学によってテレフタル酸二ナトリウム（Ｎａ２ＴＰ）を得ることができる。典型的な手順において、テレフタル酸（３．００ｇ、１８．０６ｍｍｏｌ）を、室温においてＥｔＯＨ（６０ｍＬ）中の水酸化ナトリウム（１．５１７ｇ、３７．９３ｍｍｏｌ）で処理した。２４時間後、懸濁した反応混合物を遠心分離し、上澄み溶液をデカンテーションした。得られた沈殿物をＥｔＯＨ中に再分散させ、次に再び遠心分離した。この手順を２回繰り返して、白色固体を得た。生成物を真空中１５０℃で１時間乾燥させた。別の試料において、ＧＯをＮａＯＨ水溶液に加えて（５重量％のＧＯシート）、類似の反応条件下でグラフェン担持テレフタル酸二ナトリウムのシートを作製した。
【０１４９】
次いで、本発明による手順と、従来のスラリコーティング、乾燥、および積層の手順との両方を使用して、炭素−テレフタル酸二ナトリウム混合粉末およびグラフェン担持テレフタル酸二ナトリウムの両方を、別々に、それぞれ液体電解質と共に、電池に組み込んだ。
【０１５０】
実施例８：リチウム電池の遷移金属酸化物カソード活性材料の一例としてのＶ２Ｏ５
Ｖ２Ｏ５粉末が単独で市販されている。典型的な実験において、グラフェン担持Ｖ２Ｏ５粉末試料の調製のために、ＬｉＣｌ水溶液にＶ２Ｏ５を混合することによって五酸化バナジウムゲルを得た。ＬｉＣｌ溶液（Ｌｉ：Ｖのモル比を１：１に保った）との相互作用によって得られたＬｉ＋交換ゲルをＧＯ懸濁液と混合し、次いでテフロンライニングされたステンレス鋼３５ｍｌオートクレーブに入れて封止し、１２時間１８０℃に加熱した。そのような水熱処理後、未処理の固体を収集し、十分に洗浄し、２分間超音波処理し、７０℃で１２時間乾燥させ、その後、水中でさらなる０．１％ＧＯと混合し、超音波処理してナノベルトサイズを破砕し、次いで２００℃で噴霧乾燥させて、グラフェン包有複合粒子を得た。
【０１５１】
次いで、本発明による手順と、従来のスラリコーティング、乾燥、および積層の手順との両方を使用して、Ｖ２Ｏ５粉末（導電性添加剤としてカーボンブラック粉末を含む）とグラフェン担持Ｖ２Ｏ５粉末とを別々に、液体電解質と共に電池に組み込んだ。
【０１５２】
実施例９：リチウムイオン電池用のリチウム遷移金属酸化物カソード活性材料の一例としてのＬｉＣｏＯ２
市販のＬｉＣｏＯ２粉末およびカーボンブラック粉末を液体電解質中に分散させてカソード活性材料混合物を生成し、これをＮｉ発泡体ベースのカソード集電体層中に含浸させてカソード電極を形成した。黒鉛粒子−液体電解質（すなわちアノード活性混合物）をＣｕ発泡体層の細孔中に含浸させてアノード電極を形成した。さらに、グラフェン包有Ｓｉナノ粒子と液体電解質との混合物をＣｕ発泡体の細孔中に含浸させてアノード電極を得た。アノード電極、多孔質セパレータ層、およびカソード電極を組み立て、圧縮し、プラスチックＡｌエンベロープに収容して電池セルを作製した。次いでこのセルを気密封止した。
【０１５３】
ＬｉＣｏＯ２粉末、カーボンブラック粉末、およびＰＶＤＦ樹脂粘結剤を別々にＮＭＰ溶媒中に分散させてスラリを生成し、これをＡＬ箔集電体の両面に塗布し、次いで真空乾燥させてカソード層を形成した。黒鉛粒子およびＰＶＤＦ樹脂粘結剤をＮＭＰ溶媒中に分散させてスラリを生成し、これをＣｕ箔集電体の両面にコーティングし、次いで真空乾燥させてアノード層を形成した。次いで、アノード層、セパレータ、カソード層を積層し、Ａｌ−プラスチックハウジング内に収容し、そこに液体電解質を注入して従来のリチウムイオン電池を形成した。
【０１５４】
実施例１０：混合遷移金属酸化物ベースのカソード活性材料
例として、Ｎａ１．０Ｌｉ０．２Ｎｉ０．２５Ｍｎ０．７５Ｏδ、Ｎｉ０．２５Ｍｎ０．７５ＣＯ３、またはＮｉ０．２５Ｍｎ０．７５（ＯＨ）２のカソード活性材料の合成のために、Ｎａ２ＣＯ３、およびＬｉ２ＣＯ３を出発化合物として使用した。適切なモル比の材料を互いに粉砕し、最初に空気中５００℃で８時間、次いで最終的に空気中８００℃で８時間の熱処理を行い、炉中冷却した。
【０１５５】
従来の手順を用いた電極作製のために、アルミニウム箔のシートにカソード混合物のＮ−メチルピロリジノン（ＮＭＰ）スラリをコーティングした。電極混合物は、８２重量％の活性酸化物材料、８重量％の導電性カーボンブラック（Ｔｉｍｃａｌ  Ｓｕｐｅｒ−Ｐ）、および１０重量％のＰＶＤＦ粘結剤（Ｋｙｎａｒ）から構成される。キャスティング後、電極は、最初に７０℃で２時間乾燥させ、続いて８０℃で少なくとも６時間の動的真空乾燥を行った。ヘキサンを用いて油を除去し、次いで圧延し、打ち抜いたナトリウムチャンク（Ａｌｄｒｉｃｈ、９９％）からナトリウム金属箔を切り取った。本発明によるスラリの調製のために、ＮＭＰを液体電解質（１ＭのＮａＣｌＯ４を有するプロピレンカーボネート）で置換した。このようなスラリをカソード集電体の細孔中に直接含浸させた。
【０１５６】
次いで、本発明による手順と、従来のスラリコーティング、乾燥、および積層の手順との両方を使用して、Ｎａ１．０Ｌｉ０．２Ｎｉ０．２５Ｍｎ０．７５Ｏδ粉末（導電性添加剤としてカーボンブラック粉末を有する）およびグラフェン担持Ｎａ１．０Ｌｉ０．２Ｎｉ０．２５Ｍｎ０．７５Ｏδ粉末との両方を、別々に、液体電解質と共に、電池に組み込んだ。
【０１５７】
電解質は、１ＭのＮａＣｌＯ４電解質塩（Ａｌｄｒｉｃｈ、９９％）を有するプロピレンカーボネートであった。パウチセルについて、Ｎａ／Ｎａ＋に対して４．２Ｖのカットオフまで定電流条件でサイクルを行い（１５ｍＡ／ｇ）、次いで種々の電流レートで２．０Ｖのカットオフ電圧まで放電させた。
【０１５８】
作製したすべての電池セルで、充電貯蔵容量を定期的に測定し、サイクル数の関数として記録した。本明細書に言及される比放電容量は、複合カソードの単位質量（カソード活性材料、導電性添加剤または支持体、粘結剤、およびあらゆる任意選択の添加剤を合わせた重量が考慮されるが、集電体は除かれる）当たりの放電中にカソード中に挿入される全電荷である。比充電容量は、複合カソードの単位質量当たりの充電量を意味する。この項で示される比エネルギーおよび比出力の値は、すべてのパウチセルで全セル重量を基準としている。所望の数だけ繰り返した充電および再充電のサイクル後の選択された試料の形態的または微細構造的変化を透過型電子顕微鏡法（ＴＥＭ）および走査型電子顕微鏡法（ＳＥＭ）の両方を用いて観察した。
【０１５９】
実施例１１：Ｎａ３Ｖ２（ＰＯ４）３／ＣおよびＮａ３Ｖ２（ＰＯ４）３／グラフェンのカソード
以下の手順による固相反応によってＮａ３Ｖ２（ＰＯ４）３／Ｃ試料を合成した：ＮａＨ２ＰＯ４・２Ｈ２Ｏ（９９．９％、Ａｌｐｈａ）およびＶ２Ｏ３（９９．９％、Ａｌｐｈａ）粉末の化学量論量の混合物を前駆体としてメノウジャーに入れ、次いでその前駆体をステンレス鋼容器中の遊星ボールミル中４００ｒｐｍで８時間ボールミル粉砕した。ボールミル粉砕中、炭素被覆試料用に、糖（９９．９％、Ａｌｐｈａ）も炭素前駆体、およびＶ３＋の酸化を防止する還元剤として加えた。ボールミル粉砕後、混合物をペレットにプレス成形し、次いでＡｒ雰囲気中９００℃で２４時間加熱した。これとは別に、Ｎａ３Ｖ２（ＰＯ４）３／グラフェンカソードを同様の手順で、糖の代わりに酸化グラフェンを使用して作製した。
【０１６０】
電解質としてＰＣ＋ＤＯＬ中に１−７．５ＭのＮａＰＦ６塩を含有する数個のＮａ金属セル中にこれらのカソード活性材料を使用した。従来のＮＭＰスラリコーティングプロセスと、本発明による手順との両方を行って、Ｎａ金属セルを作製した。
【０１６１】
実施例１２：リチウム金属電池のカソード活性材料としての有機材料（Ｌｉ２Ｃ６Ｏ６）
ロジゾン酸二リチウム（Ｌｉ２Ｃ６Ｏ６）を合成するために、ロジゾン酸二水和物（以下の式では種１）を前駆体として使用した。両方のエネジオール酸機能を中和するために、塩基性リチウム塩Ｌｉ２ＣＯ３を水性媒体中で使用することができる。厳密な化学量論量の両方の反応物、すなわちロジゾン酸と炭酸リチウムを１０時間反応させて９０％の収率を実現した。ロジゾン酸二リチウム（種２）は少量の水にさえ容易に溶解可能であり、水分子が種２に存在することを示唆する。水を真空中において１８０℃で３時間除去し、無水形（種３）を得た。
2020504896.tif 000003
カソード活性材料（Ｌｉ２Ｃ６Ｏ６）と導電性添加剤（カーボンブラック、１５％）との混合物を１０分間ボールミル加工し、得られたブレンドを研磨して複合物粒子を製造した。電解質は、ＰＣ−ＥＣ中で１Ｍのヘキサフルオロリン酸リチウム（ＬｉＰＦ６）であった。
【０１６２】
式Ｌｉ２Ｃ６Ｏ６中の２つのＬｉ原子は固定構造の一部であり、可逆的なリチウムイオンの貯蔵および解放に関与しないことに留意されたい。これは、リチウムイオンがアノード側から来なければならないことを示唆する。したがって、アノードにはリチウム源（例えば、リチウム金属またはリチウム金属合金）が存在しなければならない。アノード集電体（グラフェンエアロゲル発泡体ロッド）には、（例えば、スパッタリングまたは電気化学めっきによって）リチウムの層が堆積される。これはリチウム被覆層（または単にリチウムロッド）、多孔質セパレータ、および含浸させたカソード層を組み立ててケーシングに収容する前に行うことができる。比較のため、対応する従来のＬｉ金属セルを、従来のスラリコーティング、乾燥、積層、パッケージング、および電解質注入の手順によっても作製した。
【０１６３】
実施例１３：ナトリウム金属電池のカソード活性材料としての有機材料（Ｎａ２Ｃ６Ｏ６）
ロジゾン酸二ナトリウム（Ｎａ２Ｃ６Ｏ６）を合成するために、ロジゾン酸二水和物（以下の式中の種１）を前駆体として使用した。両方のエンジオール酸官能基を中和するために、塩基性ナトリウム塩のＮａ２ＣＯ３を水性媒体中で使用することができる。厳密な化学量論量のロジゾン酸および炭酸ナトリウムの両方の反応物を１０時間反応させて８０％の収率を実現できた。ロジゾン酸二ナトリウム（種２）は、少量の水にさえも容易に溶解可能であり、水分子が種２に存在することを示唆している。水を真空中１８０℃で３時間除去し、無水型（種３）を得た。
2020504896.tif 000004
カソード活性材料（Ｎａ２Ｃ６Ｏ６）と導電性添加剤（カーボンブラック、１５％）との混合物を１０分間ボールミル粉砕し、得られたブレンドを粉砕して複合粒子を形成した。電解質は、ＰＣ−ＥＣ中の１Ｍのヘキサフルオロリン酸ナトリウム（ＮａＰＦ６）であった。
【０１６４】
式Ｎａ２Ｃ６Ｏ６中の２つのＮａ原子は固定された構造の一部であり、これらは可逆的なリチウムイオンの貯蔵および放出には関与しない。ナトリウムイオンは、アノード側から得られる必要がある。したがって、ナトリウム源（例えばナトリウム金属またはナトリウム金属合金）がアノードに存在する必要がある。アノード集電体（炭素発泡体ロッドまたは細いＣｕワイヤ）にはナトリウムの層（例えば電気化学めっきによって）が堆積される。これはナトリウムでコーティングされた層または単にナトリウムロッドと、多孔質セパレータと、カソード活性材料／電解質を含浸させた発泡体とからケーブルを組み立てる前に行うことができる。カソード集電体の細孔には、液体電解質中に分散されたカソード活性材料と導電性添加剤（Ｎａ２Ｃ６Ｏ６／Ｃ複合粒子）の懸濁液が予め浸潤している。比較のために、従来のスラリコーティング、乾燥、積層、パッケージング、および電解質注入の手順によって、対応する従来のＮａ金属セルも製造した。
【０１６５】
実施例１４：リチウム金属電池の金属ナフタロシアニン−ＲＧＯハイブリッドカソード
ＲＧＯ−水懸濁液のスピンコーティングから調製されたグラフェンフィルム（５ｎｍ）と共にチャンバ内でＣｕＰｃを気化させることによって、ＣｕＰｃ被覆グラフェンシートを得た。得られた被覆されたフィルムを切断して粉砕してＣｕＰｃ被覆グラフェンシートを製造し、これを、アノード活性材料としてリチウム金属ロッドを有し、電解質として炭酸プロピレン（ＰＣ）溶液中の１−３．７ＭのＬｉＣｌＯ４を有するリチウム金属電池でのカソード活性材料として使用した。
【０１６６】
実施例１５：リチウム金属電池のカソード活性材料としてのＭｏＳ２／ＲＧＯハイブリッド材料の調製
この実施例では、多様な無機材料を調べた。例えば、２００℃で、酸化された酸化グラフェン（ＧＯ）のＮ，Ｎ−ジメチルホルムアミド（ＤＭＦ）溶液中での（ＮＨ４）２ＭｏＳ４とヒドラジンとの１段階のソルボサーマル反応により、超薄ＭｏＳ２／ＲＧＯハイブリッドを合成した。典型的な手順では、１０ｍｌのＤＭＦ中に分散された１０ｍｇのＤＭＦに２２ｍｇの（ＮＨ４）２ＭｏＳ４を加えた。混合物を、室温で約１０分間、透明で均質な溶液が得られるまで超音波処理した。その後、０．１ｍｌのＮ２Ｈ４・Ｈ２Ｏを加えた。反応溶液をさらに３０分間超音波処理した後、テフロンライニングされた４０ｍＬのオートクレーブに移した。オーブン内で、系を２００℃で１０時間加熱した。生成物を８０００ｒｐｍで５分間の遠心分離によって収集し、ＤＩ水で洗浄し、遠心分離により再収集した。ほとんどのＤＭＦが確実に除去されるように、洗浄ステップを少なくとも５回繰り返した。最後に、生成物を乾燥させ、液体電解質と混合して、活性カソード含浸用の混合物スラリを形成した。
【０１６７】
実施例１６：２次元（２Ｄ）層状のＢｉ２Ｓｅ３カルコゲナイドナノリボンの調製
（２Ｄ）層状のＢｉ２Ｓｅ３カルコゲナイドナノリボンの調製は、当技術分野でよく知られている。例えば、蒸気−液体−固体（ＶＬＳ）法を用いてＢｉ２Ｓｅ３ナノリボンを成長させた。本明細書で製造されるナノリボンは、平均で厚さが３０〜５５ｎｍであり、幅および長さが数百ナノメートル〜数マイクロメートルの範囲である。比較的大きいナノリボンにはボールミル加工を施し、横方向寸法（長さおよび幅）を２００ｎｍ未満に減少させた。リチウム金属電池のカソード活性材料として、（グラフェンシートまたは剥離された黒鉛フレーク有りまたは無しの）これらの手順によって調製されたナノリボンを使用した。
【０１６８】
実施例１７：グラフェン担持ＭｎＯ２カソード活性材料の調製
ＭｎＯ２粉末を２つの方法（それぞれグラフェンシート有りまたは無し）によって合成した。１つの方法では、過マンガン酸カリウムを脱イオン水中に溶解することによって、０．１ｍｏｌ／ＬのＫＭｎＯ４水溶液を調製した。一方、高純度のビス（２−エチルヘキシル）スルホこはく酸ナトリウムの界面活性剤１３．３２ｇを３００ｍＬのイソオクタン（油）中に加え、よく撹拌して、光学的に透明な溶液を得た。次いで、その溶液中に、０．１ｍｏｌ／ＬのＫＭｎＯ４溶液３２．４ｍＬと、選択された量のＧＯ溶液とを加え、それを３０分間超音波処理して、暗褐色の沈殿物を調製した。生成物を分離し、蒸留水およびエタノールで数回洗浄し、８０℃で１２時間乾燥させた。試料は、粉末形態のグラフェン担持ＭｎＯ２であり、これを液体電解質中で混合してカソード活性材料混合物スラリを形成した。
【０１６９】
実施例１８：リチウムイオン電池のアノード活性材料としてＴＥＯＳから製造されたグラフェン強化ナノシリコン
実験の１つにおいて、１重量％のＮ００２−ＰＳ（ＧＯ−水懸濁液）をＤＩ水で０．２重量％のＮ００２−ＰＳまで希釈した。この希釈したＰＳ溶液を超音波浴中に入れ、３０分間超音波処理した。これに続いて、ＰＳ溶液を撹拌しながら、ＴＥＯＳ（０．２重量％のＮ００２−ＰＳ：ＴＥＯＳ＝５：２）を溶液中に徐々に加えた。次に、ＴＥＯＳを完全に加水分解させるために撹拌を２４時間維持した。続いて、本明細書でＴＰゲルと呼ぶゲル状態に到達するまで、溶液に１０％のＮＨ３・Ｈ２Ｏを滴下した。このＴＰゲルを小さな粒子になるまで粉砕し、１２０℃で２時間および１５０℃で４時間オーブン乾燥した。乾燥させたＴＰ粒子をＭｇと１０：７の比率で混合した。２０倍もの量の７ｍｍのＳＳボールを粉砕チャンバ中に加え、アルゴン保護下で試料をボールミル粉砕した。回転速度を徐々に２５０ｒｐｍまで上昇させた。ＴＰＭ粉末の試料をニッケルるつぼ中に入れ、６８０℃で熱処理した。ある量の２ＭのＨＣｌ溶液も調製した。次に、この酸溶液に熱処理したＴＰＭ粉末を徐々に加えた。反応を２〜２４時間維持し、続いてその濁った液体を超音波浴に入れ、１時間超音波処理した。この懸濁液を濾過システムに注ぎ、底部の大きな粒子は廃棄した。この試料をＤＩ水で３回洗浄した。得られた黄色ペーストを乾燥させ、ブレンダーを用いて粉末に粉砕した。調製されたときのナノ粒子試料は、異なるグラフェン含有量のために、３０ｍ２／ｇ〜２００ｍ２／ｇの範囲内の比表面積（ＳＳＡ）値を示した。
【０１７０】
乾燥したＴＰＭ粒子のサンプルをマッフル炉に入れ、空気パージ下で４００℃〜６００℃で２時間焼成して、ナノコンポジットから炭素含有分を除去し、グラフェンを含まない黄色のシリコンナノ粉末を生成する。Ｓｉナノ粉末と、グラフェンで包まれたＳｉナノ粒子との両方を高容量アノード活性材料として使用した。
【０１７１】
実施例１９：アノード活性材料としての酸化コバルト（Ｃｏ３Ｏ４）微粒子
ＬｉＣｏＯ２はリチウムイオン電池のカソード活性材料であるが、Ｃｏ３Ｏ４はアノード活性材料である。なぜなら、ＬｉＣｏＯ２は、Ｌｉ／Ｌｉ＋に対して約＋４．０ボルトの電気化学ポテンシャルであり、Ｃｏ３Ｏ４は、Ｌｉ／Ｌｉ＋に対して約＋０．８ボルトの電気化学ポテンシャルであるからである。
【０１７２】
適切な量の無機塩Ｃｏ（ＮＯ３）２・６Ｈ２Ｏ、続いてアンモニア溶液（ＮＨ３・Ｈ２Ｏ、２５ｗｔ％）をＧＯ懸濁液にゆっくり加えた。完全な反応が確実に生じるように、得られた前駆体懸濁液をアルゴン流下で数時間撹拌した。得られたＣｏ（ＯＨ）２／グラフェン前駆体懸濁液を２つの部分に分けた。１つの部分を濾過し、７０℃で真空乾燥して、Ｃｏ（ＯＨ）２／グラフェン複合前駆体を得た。この前駆体を空気中にて４５０℃で２時間焼成して、層状Ｃｏ３Ｏ４／グラフェン複合体を形成した。これは、互いに重なり合うＣｏ３Ｏ４被覆グラフェンシートを有することを特徴とする。これらのＣｏ３Ｏ４被覆グラフェンシートは別の高容量アノード活性材料である。
【０１７３】
実施例２０：アノード活性材料としてのグラフェン強化酸化スズ微粒子
以下の手順を使用して、制御下でのＳｎＣｌ４・５Ｈ２ＯとＮａＯＨの加水分解によって酸化スズ（ＳｎＯ２）ナノ粒子、アノード活性材料を得た：ＳｎＣｌ４・５Ｈ２Ｏ（０．９５ｇ、２．７ｍ−ｍｏｌ）とＮａＯＨ（０．２１２ｇ、５．３ｍ−ｍｏｌ）をそれぞれ５０ｍＬの蒸留水中に溶解した。激しく撹拌しながら塩化スズ溶液にＮａＯＨ溶液を１ｍＬ／分の速度で滴下して加えた。この溶液を、超音波処理により５分間均質化した。その後、得られたヒドロゾルをＧＯ分散液と３時間反応させた。この混合溶液に０．１ＭのＨ２ＳＯ４を数滴加えて生成物を凝集させた。沈殿した固体を遠心分離によって収集し、水およびエタノールで洗浄し、真空乾燥させた。この乾燥した生成物を、Ａｒ雰囲気下において４００℃で２時間熱処理した。
【０１７４】
実施例２１：グラフェン担持ＭｎＯ２およびＮａＭｎＯ２のカソード活性材料の調製
ＭｎＯ２粉末を２つの方法（それぞれグラフェンシート有りまたは無し）で合成した。一方の方法では、過マンガン酸カリウムを脱イオン水中に溶解させることによって０．１ｍｏｌ／ＬのＫＭｎＯ４水溶液を調製した。一方、１３．３２ｇの界面活性剤の高純度ビス（２−エチルヘキシル）スルホコハク酸ナトリウムを３００ｍＬのイソオクタン（油）中に加え、十分に撹拌して、光学的に透明な溶液を得た。次いで、その溶液中に、０．１ｍｏｌ／ＬのＫＭｎＯ４溶液３２．４ｍＬと、選択された量のＧＯ溶液とを加え、それを３０分間超音波処理して、暗褐色の沈殿物を調製した。生成物を分離し、蒸留水およびエタノールで数回洗浄し、８０℃で１２時間乾燥させた。試料を、粉末状のグラフェン担持ＭｎＯ２として、これを液体電解質中に分散させてスラリを生成し、発泡集電体の細孔中に含浸させた。
【０１７５】
さらに、グラフェンシートを使用し、または使用せずに、Ｎａ２ＣＯ３およびＭｎＯ２（１：２のモル比）の混合物を１２時間ボールミル粉砕し、続いて８７０℃で１０時間加熱することによって、ＮａＭｎＯ２およびＮａＭｎＯ２／グラフェン複合物を合成した。
【０１７６】
実施例２２：カリウム金属セル用電極の作製
カリウム被覆グラフェンフィルムのシートをアノード活性材料として使用し、一方、Ａｎｇｓｔｒｏｎ  Ｍａｔｅｒｉａｌｓ，Ｉｎｃ．（Ｄａｙｔｏｎ，Ｏｈｉｏ）より供給されるＰＶＤＦが結合した還元酸化グラフェン（ＲＧＯ）シートをカソード活性材料として使用した。使用した電解質は、プロピレンカーボネートとＤＯＬとの混合物（１／１の比率）中に溶解させた１ＭのＫＣｌＯ４塩であった。異なるＣレートに対応する数種類の電流密度（５０ｍＡ／ｇ〜５０Ａ／ｇ）を充電−放電曲線を求め、得られるエネルギー密度および電力密度のデータを測定し計算した。
【０１７７】
実施例２３：様々なアルカリ金属電池セルの用意と電気化学的試験
調べたアノードおよびカソード活性材料のほとんどについて、本発明による方法と従来の方法との両方を使用して、アルカリ金属イオンセルまたはアルカリ金属セルを用意した。
【０１７８】
従来の方法では、典型的なアノード組成物は、Ｎ−メチル−２−ピロリジノン（ＮＭＰ）中に溶解された、８５ｗｔ％の活性材料（例えば、ＳｉまたはＣｏ３Ｏ４被覆グラフェンシート）と、７ｗｔ％アセチレンブラック（Ｓｕｐｅｒ−Ｐ）と、８ｗｔ％ポリフッ化ビニリデン粘結剤（ＰＶＤＦ、５ｗｔ％固形分）とを含む。Ｃｕ箔上にスラリをコーティングした後、電極を１２０℃で２時間真空乾燥させて溶媒を除去した。この方法により、典型的には、粘結剤樹脂が必要とされず、または使用されず、８重量％節約する（非活性材料の量が減少する）。カソード層も、従来のスラリコーティングおよび乾燥手順を使用して、（カソード集電体としてＡｌ箔を使用して）同様に形成される。次いで、アノード層、セパレータ層（例えば、Ｃｅｌｇａｒｄ  ２４００膜）、およびカソード層を積層し合わせて、プラスチックＡｌエンベロープ内に収容する。次いで、炭酸エチレン（ＥＣ）と炭酸ジエチル（ＤＥＣ）との混合物（ＥＣ−ＤＥＣ、１：１ｖ／ｖ）中に溶解された１Ｍ  ＬｉＰＦ６電解質溶液をセルに注入する。幾つかのセルでは、液体電解質としてイオン液体を使用した。アルゴン充填グローブボックス内にセルアセンブリを形成した。
【０１７９】
Ａｒｂｉｎ電気化学ワークステーションを使用して、１ｍＶ／ｓの典型的な走査速度でサイクリックボルタンメトリ（ＣＶ）測定を行った。さらにまた、定電流充電／放電サイクルによって、様々なセルの電気化学的性能を５０ｍＡ／ｇ〜１０Ａ／ｇの電流密度で評価した。長期のサイクル試験には、ＬＡＮＤ製のマルチチャネル電池テスタを使用した。
【０１８０】
リチウムイオン電池業界では、電池のサイクル寿命を、所要の電気化学的形成後に測定された初期容量に基づいて電池が２０％の容量減衰を受ける充放電サイクル数と定義するのが一般的な慣例である。
【０１８１】
実施例２４：リチウムセルの典型的な試験結果
各試料ごとに、電気化学的応答を決定するために幾つかの電流密度（充電／放電速度を表す）を課し、Ｒａｇｏｎｅプロット（電力密度対エネルギー密度）の構築に必要なエネルギー密度および電力密度値の計算を可能にした。図５に、アノード活性材料として黒鉛粒子を含み、カソード活性材料として炭素被覆ＬＦＰ粒子を含むリチウムイオン電池セルのＲａｇｏｎｅプロット（重量および体積電力密度対エネルギー密度）が示されている。４つのデータ曲線のうちの２つは、本発明の実施形態に従って用意されたケーブル型セルに関するものであり、他の２つは、電極の従来のスラリコーティング（ロールコーティング）によって用意された従来のセルである。これらのデータから以下のような幾つかの重要な観察を行うことができる。
【０１８２】
本発明による方法（図の凡例では「本発明」と表される）によって用意されたリチウムイオン電池セルの重量および体積エネルギー密度および電力密度は、従来のロールコーティング法（「従来の」と表される）によって用意された相当物のものよりもかなり高い。１６０μｍのアノード厚さ（平坦な固体Ｃｕ箔上にコーティングされた）から直径１６０μｍの発泡体ロッド（８５％の多孔率を有するＮｉ発泡体の細孔内に全て収容される）への変化、およびバランスの取れた容量比を維持するためのカソードの対応する変化は、１６５Ｗｈ／ｋｇから２８２Ｗｈ／ｋｇへの重量エネルギー密度の増加をもたらす。さらに意外なことに、体積エネルギー密度は４１２．５Ｗｈ／Ｌから７３３Ｗｈ／Ｌに増加される。この後者の値７３３Ｗｈ／Ｌは、黒鉛アノードとリン酸鉄リチウムカソードとを使用するリチウムイオン電池では従来達成されていなかった。
【０１８３】
これらの大きな相違は、単に電極の厚さおよび質量負荷の増加に起因するだけではない。この相違は、おそらくは、本発明によるケーブルセルに関連する非常に高い活性材料質量負荷（単なる質量負荷ではない）、活性材料の重量／体積に対するオーバーヘッド（非活性）構成要素の割合の減少、粘結剤樹脂の欠如、電極活性材料の驚くべき良好な利用率（全てではないにしてもほとんどの黒鉛粒子およびＬＦＰ粒子がリチウムイオン貯蔵容量に寄与し；特に高い充電／放電率の条件下で、電極中に乾燥ポケットまたは非効果的なスポットがない）、および多孔質導電性層（発泡集電体）の細孔中に活性材料粒子をより効率的に充填するための本発明による方法の驚くべき能力のためである。これらは、リチウムイオン電池の分野で、教示も、示唆も、さらにはわずかな暗示も行われていない。さらに、最大電力密度は、６２１Ｗ／ｋｇから１３５６Ｗ／ｋｇまで増加する。これは、電子の輸送およびリチウムイオンの輸送に対する内部抵抗が非常に低いためと思われる。
【０１８４】
図６は、アノード活性材料としてグラフェン包有Ｓｉナノ粒子を含み、カソード活性材料としてＬｉＣｏＯ２ナノ粒子を含む２つのセルのＲａｇｏｎｅプロット（重量および体積エネルギー密度に対する重量および体積電力密度）を示す。実験データは、本発明による方法によって用意された（ケーブル型）Ｌｉイオン電池セルと、電極の従来のスラリコーティングによって用意されたＬｉイオン電池セルとから得られた。
【０１８５】
これらのデータは、本発明による方法によって用意された電池セルの重量および体積エネルギー密度および電力密度が、従来の方法によって用意された相当物よりもかなり高いことを示している。ここでも相違は大きい。従来のやり方で形成されたセルは、２６５Ｗｈ／ｋｇの重量エネルギー密度および６８９Ｗｈ／Ｌの体積エネルギー密度を示すが、本発明によるセルは、それぞれ４２３Ｗｈ／ｋｇおよび１，２２７Ｗｈ／Ｌを送給する。セルレベルのエネルギー密度１，２２７Ｗｈ／Ｌは、充電式リチウム電池では従来達成されていない。２２１３Ｗ／ｋｇおよび６，４１７Ｗ／Ｌの高い電力密度も、リチウムイオン電池で前例のないものである。本発明による方法によって作製したセルの電力密度は、従来方法によって作製した対応するセルの電力密度よりも常にはるかに高い。
【０１８６】
これらのエネルギー密度および電力密度の相違は、主として以下のことによる。本発明によるセルに関連する高い活性材料質量負荷（アノードでは＞２５ｍｇ／ｃｍ２、およびカソードでは＞４５ｍｇ／ｃｍ２）；活性材料重量／体積に対するオーバーヘッド（非活性）構成要素の割合の減少；粘結剤樹脂を有する必要がないこと；活性材料粒子をより良く利用することができ（全ての粒子が液体電解質に接近可能であり、高速のイオンおよび電子運動速度）、発泡性集電体の細孔内に活性材料粒子をより効果的に充填することができる本発明による方法の機能。
【０１８７】
図７に、アノード活性材料としてリチウム箔、カソード活性材料としてロジゾン酸二リチウム（Ｌｉ２Ｃ６Ｏ６）、および有機液体電解質としてリチウム塩（ＬｉＰＦ６）−ＰＣ／ＤＥＣを含むリチウム金属電池のＲａｇｏｎｅプロットが示されている。データは、本発明による方法によって用意されたリチウム金属セルと、電極の従来のスラリコーティングによって用意されたリチウム金属セルとの両方に関するものである。これらのデータは、本発明による方法によって用意されたリチウム金属セルの重量および体積エネルギー密度および電力密度が、従来の方法によって用意された相当物よりもかなり高いことを示している。ここでも、相違は大きく、おそらく以下のことに起因する。本発明によるセルに関連するかなり高い活性材料質量負荷（単なる質量負荷ではなく）；活性材料の重量／体積に対するオーバーヘッド（非活性）構成要素の割合の減少；粘結剤樹脂を有する必要がないこと；電極活性材料の驚くほど良い利用率（全てではないにせよほとんどの活性材料がリチウムイオン貯蔵容量に寄与する。特に高い充電／放電率の条件下で、電極中に乾燥ポケットまたは非効果的なスポットがない）；および、発泡性集電体の細孔内に活性材料粒子をより効果的に充填することができる本発明による方法の意外な機能。
【０１８８】
本発明によるリチウム金属有機カソードセルの重量エネルギー密度は５０３Ｗｈ／ｋｇと高く、これまでに報告されている全ての充電式リチウム金属またはリチウムイオン電池の重量エネルギー密度（現在のリチウムイオン電池は、総セル重量に基づいて１５０〜２２０Ｗｈ／ｋｇを貯蔵することを想起されたい）よりも高いという観察結果は、かなり注目に値し、意外である。そのような有機カソードベースの電池の体積エネルギー密度は、１００６Ｗｈ／Ｌと高く、今までに報告された全てのリチウムイオンおよびリチウム金属電池の体積エネルギー密度を上回るこれまでにない高い値であるという観察結果もまた非常に意外なものである。さらに、有機カソード活性材料ベースのリチウム電池では、１，７５３Ｗ／ｋｇの重量電力密度、および５，０８０Ｗ／Ｌの最大体積電力密度は考えられなかった。
【０１８９】
多くの研究者が行っているようなＲａｇｏｎｅプロット上での活性材料のみの重量当たりのエネルギーおよび電力密度の報告は、組み立てられたスーパーキャパシタセルの性能の現実的な状況を示さないことがあることを指摘しておくことは重要であろう。他のデバイス構成要素の重量も考慮に入れなければならない。集電体、電解質、セパレータ、粘結剤、コネクタ、およびパッケージングを含むこれらのオーバーヘッド構成要素は、非活性材料であり、電荷蓄積量に寄与しない。これらの構成要素は、デバイスに重量および体積を追加するだけである。したがって、オーバーヘッド構成要素の重量の相対比を減少し、活性材料の割合を増加させることが望ましい。しかしながら、従来の電池製造法を使用してこの目的を達成することは可能でなかった。本発明は、リチウム電池の技術分野におけるこの長年にわたる最も重大な問題を克服する。
【０１９０】
１００〜２００μｍの電極厚さを有する市販のリチウムイオン電池では、リチウムイオン電池におけるアノード活性材料（例えば、黒鉛や炭素）の重量比は、典型的には１２〜１７％であり、カソード活性材料の重量比（ＬｉＭｎ２Ｏ４など無機材料に関して）は２２％〜４１％であり、または有機またはポリマー材料に関しては１０％〜１５％である。したがって、活性材料重量のみに基づく特性から、デバイス（セル）のエネルギーまたは電力密度を外挿するために、係数３〜４が頻繁に使用される。大抵の科学論文では、報告されている特性は、典型的には活性材料重量のみに基づいており、電極は典型的には非常に薄い（＜＜１００μｍ、および大抵は＜＜５０μｍ）。活性材料重量は、典型的には総デバイス重量の５％〜１０％であり、これは、対応する活性材料重量ベース値を係数１０〜２０で割ることによって実際のセル（デバイス）エネルギーまたは電力密度を得ることができることを示唆する。この係数が考慮された後では、これらの論文で報告されている特性は、商用電池の特性よりも良いものとは思えない。したがって、科学論文および特許出願で報告されている電池の性能データを読んで解釈するに当たっては非常に慎重でなければならない。
【０１９１】
実施例２５：実現可能な電極の直径または厚さと、リチウム電池セルの電気化学的性能に対するその影響
リチウム電池の電極厚さは、デバイス性能の最適化のために自由に調整できる設計パラメータであると考えられがちである。実際には、この認識とは対照的に、リチウム電池電極の厚さは製造上の制限を受け、現実の工業的製造環境（例えば、ロールツーロールスラリコーティング施設）では、特定の厚さレベルを超える良好な構造的完全性を有する電極を製造することができない。従来の電池電極設計は、平坦な金属集電体上への電極層のコーティングに基づき、これは、以下のような幾つかの主な問題を有する。（ａ）Ｃｕ箔またはＡｌ箔上の厚いコーティングは、長い乾燥時間を必要とする（長さ３０〜１００メートルの加熱区域を必要とする）。（ｂ）厚い電極は、乾燥およびその後の取扱いの際に層間剥離または割れを生じやすく、電極の完全性を改良すると期待される１５〜２０％の樹脂粘結剤比率でさえ、この問題は大きな制限因子のままである。したがって、固体平坦集電体上にスラリをロールコーティングするそのような業界の慣行は、高い活性物質質量負荷を可能にしない。（ｃ）コーティング、乾燥、および圧縮によって用意された厚い電極は、電解質（セルが形成された後にセルに注入される）が電極を通って浸透するのを難しくし、したがって、厚い電極は、電解質によって濡らされない多くの乾燥ポケットまたはスポットを意味する。これは、活性材料の利用率が低いことを示唆する。本発明は、リチウム電池に関連するこれらの長年にわたる非常に重要な問題を解決する。
【０１９２】
図８に、層間剥離および割れのない従来の方法によって用意されたＭｎＯ２／ＲＧＯカソードと、本発明による方法によって用意されたカソードとの実現可能なカソード厚さ範囲にわたってプロットされた、リチウム金属セルのセルレベルの重量エネルギー密度（Ｗｈ／ｋｇ）および体積エネルギー密度（Ｗｈ／Ｌ）が示されている。
【０１９３】
電極は、従来のスラリコーティング法を使用して最大１００〜２００μｍの厚さで製造することができる。しかし、対照的に、本発明による方法で実現することができる電極の厚さまたは直径には理論上の制限はない。典型的には、実用上の電極の厚さは１μｍ〜１０００μｍ、より典型的には１０μｍ〜８００μｍ、および最も典型的には１００μｍ〜６００μｍである。
【０１９４】
これらのデータは、従来実現できなかった超厚リチウム電池電極を製造する際の本発明による方法の意外な有効性をさらに確認している。リチウム金属電池でのこれら超厚電極は、無機カソード活性材料に関して、典型的には実質的に、＞２５ｍｇ／ｃｍ２（より典型的には＞３０ｍｇ／ｃｍ２、さらに典型的には＞４０ｍｇ／ｃｍ２、しばしば＞５０ｍｇ／ｃｍ２、およびさらには＞６０ｍｇ／ｃｍ２）の非常に高いカソード活性材料質量負荷をもたらす。これらの高い活性物質質量負荷は、スラリコーティング法によって形成される従来のリチウム電池で得ることは可能でなかった。これらの高い活性物質質量負荷は、電池システムを同じものと仮定して、従来実現されなかった非常に高い重量および体積エネルギー密度（例えば、本発明によるリチウム金属電池の５０３Ｗｈ／ｋｇおよび９５６Ｗｈ／Ｌ）をもたらした。
【０１９５】
実施例２６：セル中で実現可能な活性材料重量百分率と、リチウム電池セルの電気化学的性能へのその影響
アノードおよびカソードの活性材料を合わせた重量が、パッケージングされた商用リチウム電池の総質量の最大約３０％〜５０％を占めるので、活性材料単独の性能データからデバイスのエネルギーまたは電力密度を外挿するために係数３０％〜５０％を使用しなければならない。したがって、黒鉛とＮＭＣ（リチウムニッケルマンガンコバルト酸化物）との合計重量の５００Ｗｈ／ｋｇのエネルギー密度は、パッケージングされたセルの約１５０〜２５０Ｗｈ／ｋｇに換算される。しかし、この外挿は、市販の電極（黒鉛アノードの１５０μｍまたは約１５ｍｇ／ｃｍ２、およびＮＭＣカソードの３０ｍｇ／ｃｍ２）のものと同様の厚さおよび密度を有する電極に対してのみ有効である。より薄いまたはより軽い同じ活性材料の電極は、セル重量に基づいてさらに低いエネルギーまたは電力密度を意味する。したがって、高い活性材料比率を有するリチウムイオン電池セルを製造することが望ましい。残念ながら、大半の商用リチウムイオン電池では、４５重量％を超える総活性材料比率を実現することは従来可能でなかった。
【０１９６】
本発明による方法は、調べられた全ての活性材料に関してリチウム電池がこれらの限界を十分に上回ることを可能にする。事実、本発明は、望みであれば活性材料比率を８５％超に高めることを可能にする。しかし、典型的には４５％〜８０％、より典型的には４０％〜７０％、最も典型的には４０％〜６５％である。
【０１９７】
図９には、本発明による方法および従来のロールコーティング法によって用意された黒鉛／ＮＭＣセルのセルレベルの重量および体積エネルギー密度が示されている。これらのデータは、５０％超の総活性材料質量を得ることができることをさらに示唆しており、リチウム電池システムを同じものと仮定して、以前には可能でなかった予想外に高い重量および体積エネルギー密度を実現できるようにする（例えば、１８９Ｗｈ／ｋｇから３０５Ｗｈ／ｋｇに、および５１０Ｗｈ／Ｌから７９３Ｗｈ／Ｌに上昇される）。
【０１９８】
実施例２６：ナトリウム金属セルおよびカリウム金属セルの代表的な試験結果
ハードカーボン粒子をアノード活性材料として、炭素被覆Ｎａ３Ｖ２（ＰＯ４）２Ｆ３粒子をカソード活性材料として含有するＮａイオン電池セルのＲａｇｏｎｅプロット（重量および体積電力密度対エネルギー密度）を図１０に示している。４つのデータ曲線のうちの２つは、本発明の一実施形態により作製されたセルの場合であり、他の２つは従来の電極のスラリコーティング（ロールコーティング）による場合である。これらのデータから以下のような幾つかの重要な観察を行うことができる。
【０１９９】
本発明による方法（図の凡例では「本発明」と表される）によって作製したナトリウムイオン電池セルの重量および体積エネルギー密度および電力密度の両方は、従来のロールコーティング法（「従来」と表される）によって作製した相当物のものよりもかなり高い。１５０μｍのアノード厚さ（平坦な固体Ｃｕ箔上にコーティングされた）から直径２００μｍ（８５％の多孔率を有する炭素発泡体の細孔内に全て収容される）への変化、およびバランスの取れた容量比を維持するためのカソードの対応する変化によって、重量エネルギー密度が１１５Ｗｈ／ｋｇから１５７Ｗｈ／ｋｇに増加する。さらにより驚くべきことに、体積エネルギー密度は２４１Ｗｈ／Ｌから５０２Ｗｈ／Ｌに増加する。この後者の５０２Ｗｈ／Ｌの値は、ハードカーボンアノードおよびナトリウム遷移金属リン酸塩型カソードを用いたナトリウムイオン電池の場合には例外的な値である。
【０２００】
これらの大きな相違は、おそらくは、本発明によるセルに関連する非常に高い活性材料質量負荷（他の材料に対して）、活性材料の重量／体積に対するオーバーヘッド（非活性）構成要素の割合の減少、粘結剤樹脂を有する必要がないこと、電極活性材料の驚くべき良好な利用率（全てではないにしてもほとんどのハードカーボン粒子およびＮａ３Ｖ２（ＰＯ４）２Ｆ３粒子がナトリウムイオン貯蔵容量に寄与し；特に高い充電／放電率の条件下で、電極中に乾燥ポケットまたは非効果的なスポットがない）、および多孔質導電性層（発泡集電体）の細孔中に活性材料粒子をより効率的に充填するための本発明による方法の驚くべき能力のためである。
【０２０１】
本発明によるナトリウムイオンセルは、従来のセルよりもはるかに高いエネルギー密度をも送給する。これも予期せぬことである。
【０２０２】
図１１は、アノード活性材料としてのグラフェン包有Ｓｎナノ粒子と、カソード活性材料としてのＮａＦｅＰＯ４ナノ粒子とをどちらも含有する２つのセルのＲａｇｏｎｅプロット（重量および体積電力密度対重量および体積エネルギー密度の両方）を示している。本発明による方法によって作製したＮａイオン電池セルおよび従来の電極のスラリコーティングによって作製したＮａイオン電池セルから、実験データを得た。
【０２０３】
これらのデータは、本発明による方法によって作製したナトリウム電池セルの重量および体積エネルギー密度および電力密度の両方が、従来方法によって作製したそれらの相当物よりもはるかに高いことを示している。ここでも相違は大きい。従来通り作製したセルは、１８５Ｗｈ／ｋｇの重量エネルギー密度および３８８Ｗｈ／Ｌの体積エネルギー密度を示すが、本発明によるケーブル型セルはそれぞれ３１１Ｗｈ／ｋｇおよび７７７Ｗｈ／Ｌを送給する。７７７Ｗｈ／Ｌのセルレベルの体積エネルギー密度は、あらゆる充電式ナトリウム電池で従来達成されていなかった。実際、最高水準のリチウムイオン電池でさえも、７５０Ｗｈ／Ｌを超える体積エネルギー密度を示すことはまれである。１２３６Ｗ／ｋｇおよび３，５８５Ｗ／Ｌの高い電力密度は、ナトリウムイオン電池の場合は言うまでもなく、典型的な高エネルギーリチウムイオン電池の場合でも前例がない。
【０２０４】
これらのエネルギー密度および電力密度の相違は、主として、高い活性材料質量負荷、活性材料の重量／体積に対するオーバーヘッド（非活性）構成要素の割合の減少、粘結剤樹脂の欠如、活性材料粒子をより十分に利用する本発明の方法の能力（すべての粒子が液体電解質に到達可能であり、速いイオンおよび電子の運動速度）、および発泡集電体の細孔中への活性材料粒子のより効率的な充填のためである。
【０２０５】
アノード活性材料としてのナトリウム箔と、カソード活性材料としてのロジゾン酸二ナトリウム（Ｎａ２Ｃ６Ｏ６）と、有機液体電解質としてのリチウム塩（ＮａＰＦ６）−ＰＣ／ＤＥＣとを含有するナトリウム金属電池のＲａｇｏｎｅプロットを図１２に示している。これらのデータは、本発明による方法によって作製したナトリウム金属セルの場合と、従来の電極のスラリコーティングによって作製したナトリウム金属セルの場合との両方のものである。これらのデータは、本発明による方法によって作製したナトリウム金属セルの重量および体積エネルギー密度および電力密度の両方が、従来方法によって作製したそれらの相当物よりもはるかに高いことを示している。ここでも相違は大きく、これはおそらくは、本発明によるセルに関連する非常に高い活性材料質量負荷、活性材料の重量／体積に対するオーバーヘッド（非活性）構成要素の割合の減少、粘結剤樹脂を有する必要がないこと、電極活性材料の驚くべき良好な利用率（全てではないにしてもほとんどの活性材料がナトリウムイオン貯蔵容量に寄与し；特に高い充電／放電率の条件下で、電極中に乾燥ポケットまたは非効果的なスポットがない）、および発泡集電体の細孔中に活性材料粒子をより効率的に充填するための本発明による方法の驚くべき能力のためである。
【０２０６】
本発明によるナトリウム金属有機カソードセルの重量エネルギー密度は３２５Ｗｈ／ｋｇと高く、これまでに報告されている全ての充電式ナトリウム金属電池またはナトリウムイオン電池の重量エネルギー密度（現在のＮａイオン電池は、総セル重量に基づいて１００〜１５０Ｗｈ／ｋｇを貯蔵することを想起されたい）よりも高いという観察結果は、かなり注目に値し、予想外である。さらに、有機カソード活性材料ベースのナトリウム電池の場合（さらには対応するリチウム電池の場合）、１，２８９Ｗ／ｋｇの重量電力密度および３，７３８Ｗ／Ｌの体積電力密度は考えられなかった。
【０２０７】
多くの研究者が行っているようなＲａｇｏｎｅプロット上での活性材料のみの重量当たりのエネルギーおよび電力密度の報告は、組み立てられた電池セルの性能の現実的な状況を示さないことがあることを指摘しておくことは重要であろう。他のデバイス構成要素の重量も考慮に入れなければならない。集電体、電解質、セパレータ、粘結剤、コネクタ、およびパッケージングを含むこれらのオーバーヘッド構成要素は、非活性材料であり、電荷蓄積量に寄与しない。これらは、デバイスの重量および体積を増加させるだけである。したがって、オーバーヘッド構成要素の重量の相対比を減少させ、活性材料の割合を増加させることが望ましい。しかしながら、従来の電池製造法を使用してこの目的を達成することはできなかった。本発明は、リチウム電池の技術分野におけるこの長年にわたる最も重大な問題を克服する。
【０２０８】
１５０μｍの電極厚さを有する市販のリチウムイオン電池では、リチウムイオン電池中のアノード活性材料（例えば、黒鉛または炭素）の重量比は、典型的には１２％〜１７％であり、カソード活性材料の重量比（ＬｉＭｎ２Ｏ４などの無機材料の場合）は２２％〜４１％であり、有機またはポリマー材料の場合は１０％〜１５％である。アノード活性材料およびカソード活性材料の両方が、２種類の電池の間で物理的密度が類似しており、カソード比容量のアノード比容量に対する比率も類似しているので、Ｎａイオン電池中の対応する重量分率は非常に類似すると予想される。したがって、活性材料重量のみに基づく特性から、ナトリウムセルのエネルギーまたは電力密度を外挿するために、係数３〜４を使用することができる。大抵の科学論文では、報告されている特性は、典型的には活性材料重量のみに基づいており、電極は典型的には非常に薄い（＜＜１００μｍ、および大抵は＜＜５０μｍ）。活性材料重量は、典型的には総デバイス重量の５％〜１０％であり、これは、対応する活性材料重量ベースの値を係数１０〜２０で割ることによって実際のセル（デバイス）エネルギーまたは電力密度を得ることができることを示唆している。この係数が考慮された後では、これらの論文で報告されている特性は、市販の電池の特性よりも良いものとは思えない。したがって、科学論文および特許出願で報告されている電池の性能データを読んで解釈するに当たっては非常に慎重でなければならない。
【０２０９】
従来のスラリコーティング方法によって作製した一連のＫイオンセルのＲａｇｏｎｅプロット、および本発明による方法によって作製した対応するケーブル型ＫイオンセルのＲａｇｏｎｅプロットを図１３中にまとめ、対比させている。これらのデータも、本発明による方法が、超高エネルギー密度および電力密度を有するＮａおよびＫ金属電池の両方の製造に有効であることを裏付けている。
【図１Ａ−Ｂ】
2020504896.tif 000005
【図１Ｃ】
2020504896.tif 000006
【図１Ｄ】
2020504896.tif 000007
【図１Ｅ】
2020504896.tif 000008
【図２】
2020504896.tif 000009
【図３Ａ】
2020504896.tif 000010
【図３Ｂ】
2020504896.tif 000011
【図３Ｃ】
2020504896.tif 000012
【図３Ｄ】
2020504896.tif 000013
【図４Ａ】
2020504896.tif 000014
【図４Ｂ】
2020504896.tif 000015
【図５】
2020504896.tif 000016
【図６】
2020504896.tif 000017
【図７】
2020504896.tif 000018
【図８】
2020504896.tif 000019
【図９】
2020504896.tif 000020
【図１０】
2020504896.tif 000021
【図１１】
2020504896.tif 000022
【図１２】
2020504896.tif 000023
【図１３】
2020504896.tif 000024
【国際調査報告】
2020504896.tif 000025